(57)【要約】電気特性の良好な半導体装置を提供する。電気特性の安定した半導体装置を提供する。半導体装置は、絶縁表面上に、第１のトランジスタと、第２のトランジスタと、を有する。第１のトランジスタ及び第２のトランジスタはそれぞれ、第１の絶縁層と、第１の絶縁層上の半導体層と、半導体層上の第２の絶縁層と、第２の絶縁層を介して、半導体層と重畳する第１の導電層と、を有する。第１の絶縁層は半導体層と重なり、凸状の第１の領域と、半導体層と重ならず第１の領域よりも薄い第２の領域と、を有する。第１の導電層は、第２の領域上において第１の導電層の下面が、半導体層の下面よりも低く位置する部分を有する。また、第２のトランジスタは、さらに第３の導電層を有し、第３の導電層は、第１の絶縁層を介して、半導体層と重畳する。
2019202430.tif 000002
【特許請求の範囲】
【請求項１】
絶縁表面上に、第１のトランジスタと、第２のトランジスタと、を有し、
前記第１のトランジスタは、
第１の絶縁層と、
前記第１の絶縁層上の第１の半導体層と、
前記第１の半導体層上の第２の絶縁層と、
前記第２の絶縁層を介して、前記第１の半導体層と重畳する第１の導電層と、を有し、
前記第１の絶縁層は、前記第１の半導体層と重なる一部が厚さ方向に突出した形状を有し、
前記第１の絶縁層は、前記第１の半導体層と重なる第１の領域と、前記第１の半導体層と重ならず、前記第１の領域よりも膜厚が薄い第２の領域と、を有し、
前記第１の導電層は、前記第２の領域上において前記第１の導電層の下面が、前記第１の半導体層の下面よりも低く位置する部分を有し、
前記第２のトランジスタは、
前記第１の絶縁層上の第２の半導体層と、
前記第２の半導体層上の前記第２の絶縁層と、
前記第２の絶縁層を介して、前記第２の半導体層と重畳する第２の導電層と、
前記第１の絶縁層を介して、前記第２の半導体層と重畳する第３の導電層と、を有し、
前記第１の絶縁層は、前記第２の半導体層と重なる一部が厚さ方向に突出した形状を有し、
前記第１の絶縁層は、前記第２の半導体層と重なる第３の領域と、前記第２の半導体層と重ならず、前記第３の領域よりも膜厚が薄い第４の領域と、を有し、
前記第２の導電層は、前記第４の領域上において前記第２の導電層の下面が、前記第２の半導体層の下面よりも低く位置する部分を有する半導体装置。
【請求項２】
絶縁表面上に、第１のトランジスタと、第２のトランジスタと、を有し、
前記第１のトランジスタは、
第１の絶縁層と、
前記第１の絶縁層上の第１の半導体層と、
前記第１の半導体層上の第２の絶縁層と、
前記第２の絶縁層を介して、前記第１の半導体層と重畳する第１の導電層と、を有し、
前記第１の絶縁層は、前記第１の半導体層と重なる一部が厚さ方向に突出した形状を有し、
前記第１の絶縁層は、前記第１の半導体層と重なる第１の領域と、前記第１の半導体層と重ならず、前記第１の領域よりも膜厚が薄い第２の領域と、を有し、
前記第１の導電層は、前記第２の領域上において前記第１の導電層の下面が、前記第１の半導体層の下面よりも低く位置する部分を有し、
前記第２の絶縁層は、前記第１の領域の側面、前記第２の領域の上面、並びに前記第１の半導体層の上面及び側面と接し、
前記第２のトランジスタは、
前記第１の絶縁層上の第２の半導体層と、
前記第２の半導体層上の前記第２の絶縁層と、
前記第２の絶縁層を介して、前記第２の半導体層と重畳する第２の導電層と、
前記第１の絶縁層を介して、前記第２の半導体層と重畳する第３の導電層と、を有し、
前記第１の絶縁層は、前記第２の半導体層と重なる一部が厚さ方向に突出した形状を有し、
前記第１の絶縁層は、前記第２の半導体層と重なる第３の領域と、前記第２の半導体層と重ならず、前記第３の領域よりも膜厚が薄い第４の領域と、を有し、
前記第２の導電層は、前記第４の領域上において前記第２の導電層の下面が、前記第２の半導体層の下面よりも低く位置する部分を有し、
前記第２の絶縁層は、前記第３の領域の側面、前記第４の領域の上面、並びに前記第２の半導体層の上面及び側面と接する半導体装置。
【請求項３】
絶縁表面上に、第１のトランジスタと、第２のトランジスタと、を有し、
前記第１のトランジスタは、
第１の絶縁層と、
前記第１の絶縁層上の第１の半導体層と、
前記第１の半導体層上の第２の絶縁層と、
前記第２の絶縁層を介して、前記第１の半導体層と重畳する第１の導電層と、を有し、
前記第１の絶縁層は、前記第１の半導体層と重なる一部が厚さ方向に突出した形状を有し、
前記第１の絶縁層は、前記第１の半導体層と重なる第１の領域と、前記第１の半導体層と重ならず、前記第１の領域よりも膜厚が薄い第２の領域と、を有し、
前記第１の導電層は、前記第２の領域上において前記第１の導電層の下面が、前記第」の半導体層の下面よりも低く位置する部分を有し、
前記第２の絶縁層は、前記第１の導電層と上面形状が概略一致し、
前記第２のトランジスタは、
前記第１の絶縁層上の第２の半導体層と、
前記第２の半導体層上の第３の絶縁層と、
前記第３の絶縁層を介して、前記第２の半導体層と重畳する第２の導電層と、
前記第１の絶縁層を介して、前記第２の半導体層と重畳する第３の導電層と、を有し、
前記第１の絶縁層は、前記第２の半導体層と重なる一部が厚さ方向に突出した形状を有し、
前記第１の絶縁層は、前記第２の半導体層と重なる第３の領域と、前記第２の半導体層と重ならず、前記第３の領域よりも膜厚が薄い第４の領域と、を有し、
前記第２の導電層は、前記第４の領域上において前記第２の導電層の下面が、前記第２の半導体層の下面よりも低く位置する部分を有し、
前記第３の絶縁層は、前記第２の導電層と上面形状が概略一致する半導体装置。
【請求項４】
請求項１乃至請求項３のいずれか一において、
前記第１の半導体層は、前記第１の導電層と重ならない第５の領域を有し、
前記第２の半導体層は、前記第２の導電層と重ならない第６の領域を有し、
前記第５の領域及び前記第６の領域は、第１の元素を有し、
前記第１の元素は、リン、ホウ素、マグネシウム、アルミニウム、またはシリコンのいずれか一以上である半導体装置。
【請求項５】
請求項４において、
前記第１の半導体層及び前記第２の半導体層は、金属酸化物を含み、
前記第５の領域及び前記第６の領域は、前記第１の元素と酸素との結合を有する半導体装置。
【請求項６】
請求項１又は請求項３において、
さらに第４の絶縁層を有し、
前記第１の半導体層は、前記第１の導電層と重ならない第５の領域を有し、
前記第２の半導体層は、前記第２の導電層と重ならない第６の領域を有し、
前記第４の絶縁層は、第５の領域及び第６の領域と接し、
前記第１の半導体層及び前記第２の半導体層は、金属酸化物を含み、
前記第４の絶縁層は、窒化物を含む半導体装置。
【請求項７】
請求項６において、
前記第４の絶縁層は、アルミニウム、チタン、タンタル、タングステン、クロム、またはルテニウムから選ばれる一以上の元素と、窒素とを含み、
前記第５の領域及び前記第６の領域は、金属状態のインジウムが存在する半導体装置。
【請求項８】
請求項６において、
前記第４の絶縁層は、シリコンと、窒素と、水素と、を含む半導体装置。
【請求項９】
請求項１乃至請求項８のいずれか一において、
前記第１の領域の厚さが、前記第２の領域の厚さの１．２倍以上１０倍以下である半導体装置。
【請求項１０】
請求項１乃至請求項９のいずれか一において、
前記第１の領域の側面が、前記第１の半導体層の下端部と接する部分から前記第２の領域にかけて、勾配が連続的に変化する形状を有し、
前記第３の領域の側面が、前記第２の半導体層の下端部と接する部分から前記第４の領域にかけて、勾配が連続的に変化する形状を有する半導体装置。
【請求項１１】
請求項１乃至請求項１０のいずれか一において、
前記第１の導電層は、その上面が前記第１の半導体層の下面よりも低く位置する部分を有し、
前記第２の導電層は、その上面が前記第２の半導体層の下面よりも低く位置する部分を有する半導体装置。
【請求項１２】
請求項１乃至請求項１１のいずれか一において、
前記第１の半導体層は、第１の金属酸化物膜と、第２の金属酸化物膜とがこの順に積層された積層構造を有し、
前記第２の半導体層は、第３の金属酸化物膜と、第４の金属酸化物膜とがこの順に積層された積層構造を有し、
前記第２の金属酸化物膜及び前記第４の金属酸化物膜は、前記第１の金属酸化物膜及び前記第３の金属酸化物膜よりも結晶性が高い半導体装置。
【請求項１３】
請求項１乃至請求項１２のいずれか一において、
画素部と、駆動回路部と、を有し、
前記画素部は、前記第１のトランジスタを有し、
前記駆動回路部は、前記第２のトランジスタを有する半導体装置。
【発明の詳細な説明】
【技術分野】
【０００１】  本発明の一態様は、半導体装置に関する。本発明の一態様は、表示装置に関する。本発明の一態様は、半導体装置、または表示装置の作製方法に関する。【０００２】  なお、本発明の一態様は、上記の技術分野に限定されない。本明細書等で開示する本発明の一態様の技術分野としては、半導体装置、表示装置、発光装置、蓄電装置、記憶装置、電子機器、照明装置、入力装置、入出力装置、それらの駆動方法、又はそれらの製造方法、を一例として挙げることができる。半導体装置は、半導体特性を利用することで機能しうる装置全般を指す。
【背景技術】
【０００３】  トランジスタに適用可能な半導体材料として、金属酸化物を用いた酸化物半導体が注目されている。例えば、特許文献１では、複数の酸化物半導体層を積層し、当該複数の酸化物半導体層の中で、チャネルとなる酸化物半導体層がインジウム及びガリウムを含み、且つインジウムの割合をガリウムの割合よりも大きくすることで、電界効果移動度（単に移動度、またはμＦＥという場合がある）を高めた半導体装置が開示されている。【０００４】  半導体層に用いることのできる金属酸化物は、スパッタリング法などを用いて形成できるため、大型の表示装置を構成するトランジスタの半導体層に用いることができる。また、多結晶シリコンや非晶質シリコンを用いたトランジスタの生産設備の一部を改良して利用することが可能なため、設備投資を抑えられる。また、金属酸化物を用いたトランジスタは、非晶質シリコンを用いた場合に比べて高い電界効果移動度を有するため、駆動回路を設けた高性能の表示装置を実現できる。【０００５】  また、特許文献２には、ソース領域およびドレイン領域に、アルミニウム、ホウ素、ガリウム、インジウム、チタン、シリコン、ゲルマニウム、スズ、および鉛からなる群のうちの少なくとも一種をドーパントとして含む低抵抗領域を有する酸化物半導体膜が適用された薄膜トランジスタが開示されている。
【先行技術文献】
【特許文献】
【０００６】
【特許文献１】特開２０１４−７３９９号公報
【特許文献２】特開２０１１−２２８６２２号公報
【発明の概要】
【発明が解決しようとする課題】
【０００７】  半導体装置は用いられる用途や要求される電気的特性により、異なる機能を有する複数のトランジスタが必要となる。したがって、要求される特性を有するようにトランジスタを作り分けることが望まれる。【０００８】  上記に鑑み、寄生容量が少ないトランジスタ、及びオン電流が高いトランジスタを有する半導体装置を提供することを課題の一とする。また、電気特性の良好な半導体装置を提供することを課題の一とする。特に、大きな電流を流すことのできる半導体装置を提供することを課題の一とする。または、電気特性の安定した半導体装置を提供することを課題の一とする。または、信頼性の高い半導体装置を提供することを課題の一とする。または、新規な半導体装置を提供することを課題の一とする。【０００９】  なお、これらの課題の記載は、他の課題の存在を妨げるものではない。なお、本発明の一態様は、これらの課題の全てを解決する必要はないものとする。なお、これら以外の課題は、明細書、図面、請求項などの記載から抽出することが可能である。
【課題を解決するための手段】
【００１０】  本発明の一態様は、絶縁表面上に、第１のトランジスタと、第２のトランジスタと、を有する半導体装置である。第１のトランジスタは、第１の絶縁層と、第１の絶縁層上の第１の半導体層と、第１の半導体層上の第２の絶縁層と、第２の絶縁層を介して、第１の半導体層と重畳する第１の導電層と、を有する。第１の絶縁層は、第１の半導体層と重なる一部が厚さ方向に突出した形状を有し、また第１の半導体層と重なる第１の領域と、第１の半導体層と重ならず、第１の領域よりも膜厚が薄い第２の領域と、を有する。第１の導電層は、第２の領域上において第１の導電層の下面が、第１の半導体層の下面よりも低く位置する部分を有する。第２のトランジスタは、第１の絶縁層上の第２の半導体層と、第２の半導体層上の第２の絶縁層と、第２の絶縁層を介して、第２の半導体層と重畳する第２の導電層と、第１の絶縁層を介して、第２の半導体層と重畳する第３の導電層と、を有する。第１の絶縁層は、第２の半導体層と重なる一部が厚さ方向に突出した形状を有し、また、第２の半導体層と重なる第３の領域と、第２の半導体層と重ならず、第３の領域よりも膜厚が薄い第４の領域と、を有する。第２の導電層は、第４の領域上において第２の導電層の下面が、第２の半導体層の下面よりも低く位置する部分を有する。【００１１】  本発明の一態様は、絶縁表面上に、第１のトランジスタと、第２のトランジスタと、を有する半導体装置である。第１のトランジスタは、第１の絶縁層と、第１の絶縁層上の第１の半導体層と、第１の半導体層上の第２の絶縁層と、第２の絶縁層を介して、第１の半導体層と重畳する第１の導電層と、を有する。第１の絶縁層は、第１の半導体層と重なる一部が厚さ方向に突出した形状を有し、また第１の半導体層と重なる第１の領域と、第１の半導体層と重ならず、第１の領域よりも膜厚が薄い第２の領域と、を有する。第１の導電層は、第２の領域上において第１の導電層の下面が、第１の半導体層の下面よりも低く位置する部分を有する。第２の絶縁層は、第１の領域の側面、第２の領域の上面、並びに第１の半導体層の上面及び側面と接する。第２のトランジスタは、第１の絶縁層上の第２の半導体層と、第２の半導体層上の第２の絶縁層と、第２の絶縁層を介して、第２の半導体層と重畳する第２の導電層と、第１の絶縁層を介して、第２の半導体層と重畳する第３の導電層と、を有する。第１の絶縁層は、第２の半導体層と重なる一部が厚さ方向に突出した形状を有し、また、第２の半導体層と重なる第３の領域と、第２の半導体層と重ならず、第３の領域よりも膜厚が薄い第４の領域と、を有する。第２の導電層は、第４の領域上において第２の導電層の下面が、第２の半導体層の下面よりも低く位置する部分を有する。第２の絶縁層は、第３の領域の側面、第４の領域の上面、並びに第２の半導体層の上面及び側面と接する。【００１２】  本発明の一態様は、絶縁表面上に、第１のトランジスタと、第２のトランジスタと、を有する半導体装置である。第１のトランジスタは、第１の絶縁層と、第１の絶縁層上の第１の半導体層と、第１の半導体層上の第２の絶縁層と、第２の絶縁層を介して、第１の半導体層と重畳する第１の導電層と、を有する。第１の絶縁層は、第１の半導体層と重なる一部が厚さ方向に突出した形状を有し、また第１の半導体層と重なる第１の領域と、第１の半導体層と重ならず、第１の領域よりも膜厚が薄い第２の領域と、を有する。第１の導電層は、第２の領域上において第１の導電層の下面が、第１の半導体層の下面よりも低く位置する部分を有する。第２の絶縁層は、第１の導電層と上面形状が概略一致する。第２のトランジスタは、第１の絶縁層上の第２の半導体層と、第２の半導体層上の第３の絶縁層と、第３の絶縁層を介して、第２の半導体層と重畳する第２の導電層と、第１の絶縁層を介して、第２の半導体層と重畳する第３の導電層と、を有し、第１の絶縁層は、第２の半導体層と重なる一部が厚さ方向に突出した形状を有し、また第２の半導体層と重なる第３の領域と、第２の半導体層と重ならず、第３の領域よりも膜厚が薄い第４の領域と、を有する。第２の導電層は、第４の領域上において第２の導電層の下面が、第２の半導体層の下面よりも低く位置する部分を有する。第３の絶縁層は、第２の導電層と上面形状が概略一致する。【００１３】  前述の半導体装置において、第１の半導体層は、第１の導電層と重ならない第５の領域を有し、第２の半導体層は、第２の導電層と重ならない第６の領域を有し、第５の領域及び第６の領域は、第１の元素を有し、第１の元素は、リン、ホウ素、マグネシウム、アルミニウム、またはシリコンのいずれか一以上であると好ましい。【００１４】  前述の半導体装置において、第１の半導体層及び第２の半導体層は、金属酸化物を含み、第５の領域及び第６の領域は、第１の元素と酸素との結合を有すると好ましい。【００１５】  前述の半導体装置において、さらに第４の絶縁層を有し、第１の半導体層は、第１の導電層と重ならない第５の領域を有し、第２の半導体層は、第２の導電層と重ならない第６の領域を有し、第４の絶縁層は、第５の領域及び第６の領域と接し、第１の半導体層及び第２の半導体層は、金属酸化物を含み、第４の絶縁層は、窒化物を含むと好ましい。【００１６】  前述の半導体装置において、第４の絶縁層は、アルミニウム、チタン、タンタル、タングステン、クロム、またはルテニウムから選ばれる一以上の元素と、窒素とを含み、第５の領域及び第６の領域は、金属状態のインジウムが存在すると好ましい。【００１７】  前述の半導体装置において、第４の絶縁層は、シリコンと、窒素と、水素と、を含むと好ましい。【００１８】  前述の半導体装置において、第１の領域の厚さが、第２の領域の厚さの１．２倍以上１０倍以下であると好ましい。【００１９】  前述の半導体装置において、第１の領域の側面が、第１の半導体層の下端部と接する部分から第２の領域にかけて、勾配が連続的に変化する形状を有し、第３の領域の側面が、第２の半導体層の下端部と接する部分から第４の領域にかけて、勾配が連続的に変化する形状を有すると好ましい。【００２０】  前述の半導体装置において、第１の導電層は、その上面が第１の半導体層の下面よりも低く位置する部分を有し、第２の導電層は、その上面が第２の半導体層の下面よりも低く位置する部分を有すると好ましい。【００２１】  前述の半導体装置において、第１の半導体層は、第１の金属酸化物膜と、第２の金属酸化物膜とがこの順に積層された積層構造を有し、第２の半導体層は、第３の金属酸化物膜と、第４の金属酸化物膜とがこの順に積層された積層構造を有し、第２の金属酸化物膜及び第４の金属酸化物膜は、第１の金属酸化物膜及び第３の金属酸化物膜よりも結晶性が高いと好ましい。【００２２】  前述の半導体装置において、画素部と、駆動回路部と、を有し、画素部は第１のトランジスタを有し、駆動回路部は第２のトランジスタを有すると好ましい。
【発明の効果】
【００２３】  本発明の一態様により、寄生容量が少ないトランジスタ、及びオン電流が高いトランジスタを有する半導体装置を提供できる。または、本発明の一態様により、電気特性の良好な半導体装置を提供できる。または、本発明の一態様により、大きな電流を流すことのできる半導体装置を提供できる。または、本発明の一態様により、電気特性の安定した半導体装置を提供できる。または、本発明の一態様により、信頼性の高い半導体装置を提供できる。または、本発明の一態様により、新規な半導体装置を提供できる。【００２４】  なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から抽出することが可能である。
【図面の簡単な説明】
【００２５】
【図１】（Ａ）、（Ｂ）半導体装置の構成例。
【図２】（Ａ１）、（Ａ２）、（Ｂ１）、（Ｂ２）半導体装置の構成例。
【図３】半導体装置の構成例。
【図４】（Ａ）、（Ｂ）半導体装置の構成例。
【図５】（Ａ１）、（Ａ２）、（Ｂ１）、（Ｂ２）半導体装置の構成例。
【図６】（Ａ１）、（Ａ２）、（Ｂ１）、（Ｂ２）半導体装置の構成例。
【図７】（Ａ１）、（Ａ２）、（Ｂ１）、（Ｂ２）半導体装置の構成例。
【図８】（Ａ）、（Ｂ）半導体装置の作製方法を説明する図。
【図９】（Ａ）、（Ｂ）半導体装置の作製方法を説明する図。
【図１０】（Ａ）、（Ｂ）半導体装置の作製方法を説明する図。
【図１１】（Ａ）、（Ｂ）半導体装置の作製方法を説明する図。
【図１２】（Ａ）、（Ｂ）半導体装置の作製方法を説明する図。
【図１３】（Ａ）、（Ｂ）半導体装置の作製方法を説明する図。
【図１４】半導体装置の作製方法を説明する図。
【図１５】（Ａ）、（Ｂ）、（Ｃ）表示装置の上面図。
【図１６】表示装置の断面図。
【図１７】表示装置の断面図。
【図１８】表示装置の断面図。
【図１９】表示装置の断面図。
【図２０】（Ａ）表示装置のブロック図。（Ｂ）、（Ｃ）表示装置の回路図。
【図２１】（Ａ）、（Ｃ）、（Ｄ）表示装置の回路図。（Ｂ）表示装置のタイミングチャート。
【図２２】（Ａ）、（Ｂ）表示モジュールの構成例。
【図２３】（Ａ）、（Ｂ）電子機器の構成例。
【図２４】（Ａ）、（Ｂ）、（Ｃ）、（Ｄ）、（Ｅ）電子機器の構成例。
【図２５】（Ａ）、（Ｂ）、（Ｃ）、（Ｄ）、（Ｅ）、（Ｆ）、（Ｇ）電子機器の構成例。
【図２６】（Ａ）、（Ｂ）、（Ｃ）、（Ｄ）、（Ｅ）、（Ｆ）電子機器の構成例。
【図２７】トランジスタの電気特性。
【図２８】トランジスタの電気特性。
【図２９】トランジスタの電気特性。
【図３０】トランジスタの電気特性。
【図３１】（Ａ）、（Ｂ）トランジスタの信頼性評価結果。
【発明を実施するための形態】
【００２６】  以下、実施の形態について図面を参照しながら説明する。ただし、実施の形態は多くの異なる態様で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。
【００２７】  また、本明細書で説明する各図において、各構成の大きさ、層の厚さ、または領域は、明瞭化のために誇張されている場合がある。
【００２８】  また、本明細書にて用いる「第１」、「第２」、「第３」という序数詞は、構成要素の混同を避けるために付したものであり、数的に限定するものではない。
【００２９】  また、本明細書において、「上に」、「下に」などの配置を示す語句は、構成同士の位置関係を、図面を参照して説明するために、便宜上用いている。また、構成同士の位置関係は、各構成を描写する方向に応じて適宜変化するものである。従って、明細書で説明した語句に限定されず、状況に応じて適切に言い換えることができる。
【００３０】  また、本明細書等において、トランジスタが有するソースとドレインの機能は、トランジスタの極性や、回路動作において電流の方向が変化する場合などには入れ替わることがある。このため、ソースやドレインの用語は、入れ替えて用いることができるものとする。
【００３１】  なお、本明細書等において、トランジスタのチャネル長方向とは、ソース領域とドレイン領域間を最短距離で結ぶ直線に平行な方向のうちの１つをいう。すなわち、チャネル長方向は、トランジスタがオン状態のときに半導体層を流れる電流の方向のうちの１つに相当する。また、チャネル幅方向とは、当該チャネル長方向に直交する方向をいう。なお、トランジスタの構造や形状によっては、チャネル長方向及びチャネル幅方向は１つに定まらない場合がある。
【００３２】  また、本明細書等において、「電気的に接続」には、「何らかの電気的作用を有するもの」を介して接続されている場合が含まれる。ここで、「何らかの電気的作用を有するもの」は、接続対象間での電気信号の授受を可能とするものであれば、特に制限を受けない。例えば、「何らかの電気的作用を有するもの」には、電極や配線をはじめ、トランジスタなどのスイッチング素子、抵抗素子、インダクタ、キャパシタ、その他の各種機能を有する素子などが含まれる。
【００３３】  また、本明細書等において、「膜」という用語と、「層」という用語とは、互いに入れ替えることが可能である。例えば、「導電層」や「絶縁層」という用語は、「導電膜」や「絶縁膜」という用語に相互に交換することが可能な場合がある。
【００３４】  また、本明細書等において、特に断りがない場合、オフ電流とは、トランジスタがオフ状態（非導通状態、遮断状態、ともいう）にあるときのドレイン電流をいう。オフ状態とは、特に断りがない場合、ｎチャネル型トランジスタでは、ゲートとソースの間の電圧Ｖｇｓがしきい値電圧Ｖｔｈよりも低い（ｐチャネル型トランジスタでは、Ｖｔｈよりも高い）状態をいう。
【００３５】  本明細書等において、表示装置の一態様である表示パネルは表示面に画像等を表示（出力）する機能を有するものである。したがって表示パネルは出力装置の一態様である。
【００３６】  また、本明細書等では、表示パネルの基板に、例えばＦＰＣ（Ｆｌｅｘｉｂｌｅ  Ｐｒｉｎｔｅｄ  Ｃｉｒｃｕｉｔ）もしくはＴＣＰ（Ｔａｐｅ  Ｃａｒｒｉｅｒ  Ｐａｃｋａｇｅ）などのコネクターが取り付けられたもの、または基板にＣＯＧ（Ｃｈｉｐ  Ｏｎ  Ｇｌａｓｓ）方式等によりＩＣが実装されたものを、表示パネルモジュール、表示モジュール、または単に表示パネルなどと呼ぶ場合がある。
【００３７】  なお、本明細書等において、表示装置の一態様であるタッチパネルは表示面に画像等を表示する機能と、表示面に指やスタイラスなどの被検知体が触れる、押圧する、または近づくことなどを検出するタッチセンサとしての機能と、を有する。したがってタッチパネルは入出力装置の一態様である。
【００３８】  タッチパネルは、例えばタッチセンサ付き表示パネル（または表示装置）、タッチセンサ機能つき表示パネル（または表示装置）とも呼ぶことができる。タッチパネルは、表示パネルとタッチセンサパネルとを有する構成とすることもできる。または、表示パネルの内部または表面にタッチセンサとしての機能を有する構成とすることもできる。
【００３９】  また、本明細書等では、タッチパネルの基板に、コネクターやＩＣが実装されたものを、タッチパネルモジュール、表示モジュール、または単にタッチパネルなどと呼ぶ場合がある。
【００４０】（実施の形態１）
本実施の形態では、本発明の一態様の半導体装置、及びその作製方法について説明する。
【００４１】  本発明の一態様は、第１のトランジスタと、第２のトランジスタとを有し、第１のトランジスタ及び第２のトランジスタが同一の絶縁表面上に設けられる半導体装置である。第１のトランジスタと第２のトランジスタはそれぞれ異なる構造を有する。第１のトランジスタは半導体層が有するチャネル形成領域の上にゲート電極を有するシングルゲート構造、第２のトランジスタはチャネル形成領域の上下にゲート電極を有するデュアルゲート構造である。この様な構成とすることで、第１のトランジスタを寄生容量が少ないトランジスタ、第２のトランジスタをオン電流が高いトランジスタとすることができる。
【００４２】  本発明の一態様は、異なる構造のトランジスタを同一の絶縁表面上に設け、各々のトランジスタに異なる機能を与えることができる。また、構造が異なるトランジスタをほぼ同じ工程で作製でき、構造が異なるトランジスタを有する半導体装置を生産性よく作製できる。また、構造が異なるトランジスタをほぼ同じ工程で作製できることから、多様な回路を有する半導体装置を生産性よく作製できる。
【００４３】  半導体装置を表示装置に用いる場合、例えば、画素部に設けられるトランジスタの一つに、寄生容量が少ない第１のトランジスタを適用し、駆動回路部に設けられるトランジスタの一つに、オン電流が高い第２のトランジスタを適用することができる。寄生容量が少ない第１のトランジスタを画素部に用いることで、大型の表示装置や、高精細な表示装置において、信号遅延を低減し、表示むらを抑えることが可能となる。また、オン電流が高い第２のトランジスタを駆動回路部に用いることで、高速動作が可能な表示装置とすることができる。
【００４４】  第１のトランジスタ及び第２のトランジスタはそれぞれ、絶縁層と、絶縁層上にチャネルが形成される半導体層と、半導体層上に第１のゲート絶縁層と、第１のゲート絶縁層上に第１のゲート電極と、を有するトランジスタである。また、第２のトランジスタは、さらに、絶縁層を介して半導体層と重畳する第２のゲート電極を有する。第２のトランジスタにおいて、絶縁層は第２のゲート絶縁層として機能する。
【００４５】  半導体層は、半導体特性を示す金属酸化物（以下、酸化物半導体ともいう）を含んで構成されることが好ましい。
【００４６】  絶縁層は、半導体層と重畳する第１の領域と、それ以外の第２の領域とを有する。また、第１の領域の厚さが、第２の領域の厚さよりも厚い。言い換えると、絶縁層は、第１の領域が第２の領域よりも厚さ方向に突出した凸部を有する。このとき、半導体層は、第１の絶縁層の第１の領域の凸部の上に設けられる。
【００４７】  また、絶縁層の第１の領域の側面（すなわち、凸部の外縁部）は、テーパ形状を有することが好ましい。このとき、第１の領域の側面と第２の領域の上面との成す角が、９０°より大きく１８０°未満、好ましくは１００°以上１７０°以下、より好ましくは１１０°以上１６０°以下とする。これにより、第１の領域の側面を覆うゲート絶縁層の被覆性を向上できるため、この部分の厚さが薄くなることを抑制することができる。
【００４８】  また、絶縁層の第１の領域の側面は、半導体層の下端部と接する部分から、第２の領域にかけて、連続的に勾配が変化する形状とすることが好ましい。これにより、半導体層及び絶縁層を覆う第１のゲート絶縁層、第１のゲート電極等の被覆性をさらに向上させることができる。
【００４９】  また、第１のゲート絶縁層及び第１のゲート電極は、第１のトランジスタ及び第２のトランジスタのチャネル幅方向において、半導体層の上面及び側面、ならびに絶縁層の第１の領域の側面、及び第２の領域の上面を覆って設けられる。このとき、第２の領域と重なる部分における第１のゲート電極の下面が、第１の領域上の半導体層の下面よりも下側に位置することが好ましい。これにより、第１のゲート電極に電圧を印加した時に生じる電界が、半導体層の上面側からだけでなく、側面側、及び斜め下方側からも作用し、当該電界で半導体層を電気的に取り囲むことができる。したがって、半導体層にチャネルを誘起させるための電界を、より効果的に印加することができるため、第１のトランジスタ及び第２のトランジスタの電界効果移動度が向上し、オン電流を増大させることができる。
【００５０】  絶縁層の、第１の領域と第２の領域との厚さの差は、ゲート絶縁層の厚さ等を考慮して制御することができる。第１の領域と第２の領域との厚さの差は、少なくともゲート絶縁層の厚さよりも大きくする。また、半導体層と、ゲート電極との間に、ゲート絶縁層以外の層を設ける場合には、その層の厚さも考慮して、第２の領域を薄く加工することが好ましい。
【００５１】  例えば、第１の領域の厚さは、第２の領域の厚さの１．２倍以上、好ましくは１．５倍以上、より好ましくは２倍以上、さらに好ましくは２．５倍以上であって、１０倍以下の厚さとすることができる。
【００５２】  または、第１の領域の厚さと、第２の領域の厚さの差が、ゲート絶縁層の厚さの１倍以上、好ましくは１．２倍以上、より好ましくは１．５倍以上、さらに好ましくは２倍以上であって、２０倍以下となるように、絶縁層が加工されていることが好ましい。
【００５３】  第２のトランジスタは、さらに第２のゲート電極を有し、半導体層を一対のゲート電極によって生じる電界で電気的に取り囲むことができ、第１のトランジスタと比較してオン電流が高いトランジスタとすることができる。また、第１のトランジスタは、第２のトランジスタと比較してゲート容量が小さいため、高速での動作が可能なトランジスタとすることができる。
【００５４】  以下では、より具体的な例について、図面を参照して説明する。
【００５５】＜半導体装置の構成例＞
以下では、本発明の一態様の半導体装置に適用可能なトランジスタについて、図面を参照して説明する。ここでは、構造が異なる２種類のトランジスタについて説明する。なお、以下では、２つのトランジスタに共通する構成要素については同じ符号を付し、重複する説明は省略する場合がある。
【００５６】［構成例１］
トランジスタ１００の上面図を図１（Ａ）、トランジスタ１００Ａの上面図を図１（Ｂ）に示す。なお、図１（Ａ）及び図１（Ｂ）において、トランジスタ１００及びトランジスタ１００Ａの構成要素の一部（絶縁層等）を省略して図示している。トランジスタの上面図については、以降の図面においても図１（Ａ）及び図１（Ｂ）と同様に、構成要素の一部を省略して図示するものとする。
【００５７】  トランジスタ１００の断面図を図２（Ａ１）及び図２（Ｂ１）に示す。図２（Ａ１）は、図１（Ａ）に示す一点鎖線Ａ１−Ａ２における切断面の断面図に相当し、図２（Ｂ１）は、図１（Ａ）に示す一点鎖線Ｂ１−Ｂ２における切断面の断面図に相当する。また、一点鎖線Ａ１−Ａ２方向はトランジスタ１００のチャネル長方向、一点鎖線Ｂ１−Ｂ２方向はトランジスタ１００のチャネル幅方向に相当する。
【００５８】  トランジスタ１００Ａの断面図を図２（Ａ２）及び図２（Ｂ２）に示す。図２（Ａ２）は、図１（Ｂ）に示す一点鎖線Ａ３−Ａ４における切断面の断面図に相当し、図２（Ｂ２）は、図１（Ｂ）に示す一点鎖線Ｂ３−Ｂ４における切断面の断面図に相当する。また、一点鎖線Ａ３−Ａ３方向はトランジスタ１００Ａのチャネル長方向、一点鎖線Ｂ３−Ｂ４方向はトランジスタ１００Ａのチャネル幅方向に相当する。
【００５９】  トランジスタ１００とトランジスタ１００Ａとは、同一の基板１０２上に同じ工程を経て形成することができるトランジスタである。トランジスタ１００Ａは、基板１０２と絶縁層１０３との間に導電層１０６を有する点で、トランジスタ１００と主に相違している。導電層１０６は半導体層１０８のチャネル形成領域と、導電層１１２と重畳する領域を有する。
【００６０】  まず、トランジスタ１００について説明する。
【００６１】  図２（Ａ１）及び図２（Ｂ１）に示すように、トランジスタ１００は、基板１０２上に設けられ、絶縁層１０３、半導体層２０８、絶縁層１１０、金属酸化物層２１４、導電層２１２、絶縁層１１８等を有する。島状の半導体層２０８は、絶縁層１０３上に設けられる。絶縁層１１０は、絶縁層１０３の上面、半導体層２０８の上面及び側面に接して設けられる。金属酸化物層２１４及び導電層２１２は、絶縁層１１０上にこの順に積層して設けられ、半導体層２０８と重畳する部分を有する。また、金属酸化物層２１４、及び導電層２１２は、平面視において、上面形状が概略一致するように設けられている。絶縁層１１８は、導電層２１２の上面及び側面、金属酸化物層２１４の側面、絶縁層１１０の上面を覆って設けられている。
【００６２】  なお、本明細書等において「上面形状が概略一致」とは、積層した層と層との間で少なくとも輪郭の一部が重なることをいう。例えば、上層と下層とが、同一のマスクパターン、または一部が同一のマスクパターンにより加工された場合を含む。ただし、厳密には輪郭が重なり合わず、上層が下層の内側に位置することや、上層が下層の外側に位置することもあり、この場合も「上面形状が概略一致」という。
【００６３】  導電層２１２の一部は、ゲート電極として機能する。絶縁層１１０の一部は、ゲート絶縁層として機能する。半導体層２０８の導電層２１２と重畳する部分は、チャネル形成領域として機能する。トランジスタ１００は、半導体層２０８上にゲート電極が設けられる、いわゆるシングルゲート構造、トップゲート型のトランジスタである。
【００６４】  また、図１（Ａ）及び図２（Ａ１）に示すように、トランジスタ１００は、絶縁層１１８上に導電層２２０ａ及び導電層２２０ｂを有していてもよい。導電層２２０ａ及び導電層２２０ｂはソース電極またはドレイン電極として機能する。導電層２２０ａ及び導電層２２０ｂは、それぞれ絶縁層１１８に設けられた開口部２４１ａまたは開口部２４１ｂを介して、後述する領域２０８Ｎに電気的に接続される。
【００６５】  半導体層２０８は、金属酸化物を含むことが好ましい。
【００６６】  例えば半導体層２０８は、インジウムと、Ｍ（Ｍは、ガリウム、アルミニウム、シリコン、ホウ素、イットリウム、スズ、銅、バナジウム、ベリリウム、チタン、鉄、ニッケル、ゲルマニウム、ジルコニウム、モリブデン、ランタン、セリウム、ネオジム、ハフニウム、タンタル、タングステン、またはマグネシウムから選ばれた一種または複数種）と、亜鉛と、を有すると好ましい。特にＭはアルミニウム、ガリウム、イットリウム、またはスズから選ばれた一種または複数種とすることが好ましい。
【００６７】  特に、半導体層２０８として、インジウム、ガリウム、及び亜鉛を含む酸化物を用いることが好ましい。
【００６８】  半導体層２０８として、組成の異なる層、または結晶性の異なる層、または不純物濃度の異なる層を積層した積層構造としてもよい。
【００６９】  絶縁層１１０と導電層２１２との間に位置する金属酸化物層２１４は、絶縁層１１０に含まれる酸素が導電層２１２側に拡散することを防ぐバリア膜として機能する。さらに金属酸化物層２１４は、導電層２１２に含まれる水素や水が絶縁層１１０側に拡散することを防ぐバリア膜としても機能する。金属酸化物層２１４は、例えば少なくとも絶縁層１１０よりも酸素及び水素を透過しにくい材料を用いることができる。
【００７０】  金属酸化物層２１４により、導電層２１２にアルミニウムや銅などの酸素を吸引しやすい金属材料を用いた場合であっても、絶縁層１１０から導電層２１２へ酸素が拡散することを防ぐことができる。また、導電層２１２が水素を含む場合であっても、導電層２１２から絶縁層１１０を介して半導体層２０８へ水素が拡散することを防ぐことができる。その結果、半導体層２０８のチャネル形成領域におけるキャリア密度を極めて低いものとすることができる。
【００７１】  金属酸化物層２１４としては、絶縁性材料または導電性材料を用いることができる。金属酸化物層２１４が絶縁性を有する場合には、ゲート絶縁層の一部として機能する。一方、金属酸化物層２１４が導電性を有する場合には、ゲート電極の一部として機能する。
【００７２】  金属酸化物層２１４として、酸化シリコンよりも誘電率の高い絶縁性材料を用いることが好ましい。特に、酸化アルミニウム膜、酸化ハフニウム膜、またはハフニウムアルミネート膜等を用いると、駆動電圧を低減できるため好ましい。
【００７３】  金属酸化物層２１４として、例えば酸化インジウム、インジウムスズ酸化物（ＩＴＯ）、またはシリコンを含有したインジウムスズ酸化物（ＩＴＳＯ）などの、導電性酸化物を用いることもできる。特にインジウムを含む導電性酸化物は、導電性が高いため好ましい。
【００７４】  また、金属酸化物層２１４として、半導体層２０８と同一の元素を一以上含む酸化物材料を用いることが好ましい。特に、上記半導体層２０８に適用可能な酸化物半導体材料を用いることが好ましい。このとき、金属酸化物層２１４として、半導体層２０８と同じスパッタリングターゲットを用いて形成した金属酸化物膜を適用することで、装置を共通化できるため好ましい。
【００７５】  または、半導体層２０８と金属酸化物層２１４の両方に、インジウム及びガリウムを含む金属酸化物材料を用いる場合、半導体層２０８よりもガリウムの組成（含有割合）が高い材料を用いると、酸素に対するブロッキング性をより高めることができるため好ましい。このとき、半導体層２０８には、金属酸化物層２１４よりもインジウムの組成が高い材料を用いることで、トランジスタ１００の電界効果移動度を高めることができる。
【００７６】  また、金属酸化物層２１４は、スパッタリング装置を用いて形成すると好ましい。例えば、スパッタリング装置を用いて酸化物膜を形成する場合、酸素ガスを含む雰囲気で形成することで、絶縁層１１０や半導体層２０８中に好適に酸素を添加することができる。
【００７７】  半導体層２０８は、絶縁層１１０を介して導電層２１２と重なる、チャネル形成領域を有する。また、半導体層２０８は、当該チャネル形成領域を挟む一対の領域２０８Ｎを有する。領域２０８Ｎは、チャネル形成領域よりも低抵抗な領域であり、トランジスタ１００のソース領域またはドレイン領域として機能する。
【００７８】  また領域２０８Ｎは、チャネル形成領域よりも低抵抗な領域、キャリア濃度が高い領域、酸素欠陥密度の高い領域、不純物濃度の高い領域、またはｎ型である領域ともいうことができる。
【００７９】  半導体層２０８の領域２０８Ｎは、不純物元素を含む領域である。当該不純物元素としては、例えば水素、ホウ素、炭素、窒素、フッ素、リン、硫黄、ヒ素、アルミニウム、または希ガスなどが挙げられる。なお、希ガスの代表例としては、ヘリウム、ネオン、アルゴン、クリプトン、及びキセノン等がある。特に、ホウ素またはリンを含むことが好ましい。またこれら元素を２以上含んでいてもよい。
【００８０】  絶縁層１１０は、半導体層２０８のチャネル形成領域と接する領域、すなわち導電層２１２と重畳する領域を有する。また、絶縁層１１０は、半導体層２０８の低抵抗な領域２０８Ｎと接し、且つ導電層２１２と重畳しない領域を有する。
【００８１】  また、半導体層２０８のチャネル形成領域に接する絶縁層１０３と絶縁層１１０には、酸化物膜を用いることが好ましい。例えば、酸化シリコン膜、酸化窒化シリコン膜、酸化アルミニウム膜などの酸化物膜を用いることができる。これにより、トランジスタ１００の作製工程における熱処理などで、絶縁層１０３や絶縁層１１０から脱離した酸素を半導体層２０８のチャネル形成領域に供給し、半導体層２０８中の酸素欠損を低減することができる。
【００８２】  図３に、図２（Ａ１）中の一点鎖線で囲った領域Ｐを拡大した断面図を示している。
【００８３】  絶縁層１１０は、上述した不純物元素を含む領域１１０ｄを有する。領域１１０ｄは、少なくとも領域２０８Ｎとの界面近傍に位置している。また領域１１０ｄは、半導体層２０８が設けられていない領域、及び導電層２１２と重畳しない領域において、少なくとも絶縁層１０３との界面近傍にも位置している。また、図２（Ａ１）及び図３に示すように、領域１１０ｄは、半導体層２０８のチャネル形成領域と接する部分には設けられていないことが好ましい。
【００８４】  また、絶縁層１０３は、絶縁層１１０と接する界面近傍に、上述した不純物元素を含む領域１０３ｄを有している。また図３に示すように、領域１０３ｄは、領域２０８Ｎと接する界面近傍にも設けられていてもよい。このとき、領域２０８Ｎと重畳する部分の不純物濃度は、絶縁層１１０と接する部分よりも低い濃度となる。
【００８５】  ここで、領域２０８Ｎにおける不純物濃度は、絶縁層１１０に近いほど濃度が高くなるような濃度勾配を有することが好ましい。これにより、領域２０８Ｎの上部ほど低抵抗となるため、導電層２２０ａ（または導電層２２０ｂ）との接触抵抗をより効果的に低減することができる。また、領域２０８Ｎ全体に亘って均一な濃度とした場合に比べて、領域２０８Ｎ内の不純物元素の総量を低くできるため、作製工程中の熱などの影響によりチャネル形成領域に拡散しうる不純物の量を低く保つことができる。
【００８６】  また、領域１１０ｄにおける不純物濃度は、半導体層２０８に近いほど濃度が高くなるような濃度勾配を有することが好ましい。加熱により酸素を放出可能な酸化物膜を適用した絶縁層１１０において、上述した不純物元素が添加された領域１１０ｄでは、他の領域に比べて酸素の放出を抑えることができる。そのため、絶縁層１１０の領域２０８Ｎとの界面近傍に位置する領域１１０ｄは、酸素に対するブロッキング層として機能し、領域２０８Ｎに供給される酸素を効果的に低減することができる。
【００８７】  後述するように、領域２０８Ｎ及び領域１１０ｄに不純物元素を添加する処理は、導電層２１２をマスクとして行うことができる。これにより、領域２０８Ｎの形成と同時に、領域１１０ｄを自己整合的に形成することができる。
【００８８】  なお、図３等では、絶縁層１１０の不純物濃度の高い部分が、半導体層２０８との界面近傍に位置することを誇張して示すために、領域１１０ｄを絶縁層１１０中の半導体層２０８の近傍にのみハッチングパターンを付して図示しているが、実際には絶縁層１１０の厚さ方向全体に亘って上記不純物元素が含まれる。
【００８９】  領域２０８Ｎ及び領域１１０ｄはそれぞれ、不純物濃度が、１×１０１９ａｔｏｍｓ／ｃｍ３以上、１×１０２３ａｔｏｍｓ／ｃｍ３以下、好ましくは５×１０１９ａｔｏｍｓ／ｃｍ３以上、５×１０２２ａｔｏｍｓ／ｃｍ３以下、より好ましくは１×１０２０ａｔｏｍｓ／ｃｍ３以上、１×１０２２ａｔｏｍｓ／ｃｍ３以下である領域を含むことが好ましい。また、領域２０８Ｎは、絶縁層１１０の領域１１０ｄよりも、不純物濃度が高い部分を有すると、領域２０８Ｎの電気抵抗をより効果的に低抵抗化できるため好ましい。
【００９０】  領域２０８Ｎ及び領域１１０ｄに含まれる不純物の濃度は、例えば二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）や、Ｘ線光電子分光法（ＸＰＳ：Ｘ−ｒａｙ  Ｐｈｏｔｏｅｌｅｃｔｒｏｎ  Ｓｐｅｃｔｒｏｓｃｏｐｙ）等の分析法により分析することができる。ＸＰＳ分析を用いる場合には、表面側または裏面側からのイオンスパッタリングとＸＰＳ分析を組み合わせることで、深さ方向の濃度分布を知ることができる。
【００９１】  また、領域２０８Ｎにおいて、不純物元素は酸化した状態で存在していることが好ましい。例えば不純物元素としてホウ素、リン、マグネシウム、アルミニウム、シリコンなどの酸化しやすい元素を用いることが好ましい。このような酸化しやすい元素は、半導体層２０８中の酸素と結合して酸化した状態で安定に存在しうるため、後の工程で高い温度（例えば４００℃以上、６００℃以上、または８００℃以上）がかかった場合であっても、脱離することが抑制される。また、不純物元素が半導体層２０８中の酸素を奪うことで、領域２０８Ｎ中に多くの酸素欠損が生成される。この酸素欠損と、膜中の水素とが結合することでキャリア供給源となるため、領域２０８Ｎは極めて低抵抗な状態となる。
【００９２】  なお、後の工程で高い温度がかかる処理を行なう際、外部や領域２０８Ｎの近傍の膜から多量の酸素が領域２０８Ｎに供給されてしまうと、抵抗が上昇してしまう場合がある。そのため、高い温度のかかる処理を行なう際には、酸素に対するバリア性の高い絶縁層１１０等で覆った状態で処理することが好ましい。
【００９３】  また、領域１１０ｄにおいても、不純物元素は酸化した状態で存在していることが好ましい。このような酸化しやすい元素は、絶縁層１１０中の酸素と結合して酸化した状態で安定に存在しうるため、後の工程で高い温度がかかった場合でも脱離することが抑制される。また特に絶縁層１１０中に加熱により脱離しうる酸素（過剰酸素ともいう）が含まれる場合には、当該過剰酸素と不純物元素とが結合して安定化するため、領域１１０ｄから領域２０８Ｎへ酸素が供給されることを抑制することができる。また、酸化した状態の不純物元素が含まれる領域１１０ｄは、酸素が拡散しにくい状態となるため、領域１１０ｄよりも上部から当該領域１１０ｄを介して領域２０８Ｎに酸素が供給されることも防ぐことができる。
【００９４】  例えば、不純物元素としてホウ素を用いた場合、領域２０８Ｎ及び領域１１０ｄに含まれるホウ素は酸素と結合した状態で存在しうる。このことは、ＸＰＳ分析において、ホウ素と酸素との結合に起因するピークが観察されることで確認できる。ホウ素と酸素との結合として、例えば、Ｂ２Ｏ３結合が挙げられる。また、ＸＰＳ分析において、ホウ素元素が単体で存在する状態に起因するピークが観測されない、または測定下限のバックグラウンドノイズに埋もれる程度にまでピーク強度が極めて小さくなる。
【００９５】  絶縁層１０３は、半導体層２０８と重畳する領域１０３ａと、半導体層２０８と重畳しない領域１０３ｂと、を有する。絶縁層１０３は、領域１０３ａが、領域１０３ｂよりも厚さ方向に突出した形状を有する。領域１０３ａは凸部ともいうことができる。
【００９６】  絶縁層１０３の領域１０３ａは、領域１０３ｂよりも厚さが厚い領域である。また、領域１０３ａの側面（絶縁層１０３の凸部の外縁部）は、半導体層２０８の下端部と接する部分から、領域１０３ｂにかけて、テーパ形状を有することが好ましい。このとき、領域１０３ａの側面と、領域１０３ｂの上面との成す角が鈍角であることが好ましい。より具体的には、領域１０３ａの側面と、領域１０３ｂの上面との成す角が、９０°より大きく１８０°未満、好ましくは１００°以上１７０°以下、より好ましくは１１０°以上１６０°以下であることが好ましい。これにより、絶縁層１０３よりも上方に位置する膜（例えば絶縁層１１０、金属酸化物層２１４、導電層２１２等）の被覆性を向上させることができ、これらに低密度な領域（鬆ともいう）が形成されにくくなるため、トランジスタ１００の信頼性を高めることができる。
【００９７】  さらに、領域１０３ａの側面は、その上端部（半導体層２０８の下端部と接する部分の近傍）から、領域１０３ｂの上面にかけて、連続的に勾配が変化する形状を有することが好ましい。このように、領域１０３ａの側面がなだらかな曲面形状を有し、且つ、領域１０３ａの側面と領域１０３ｂの上面とが連続的につながる形状を有することで、絶縁層１０３の上方に位置する膜の被覆性をより高めることができる。
【００９８】  図２（Ｂ１）に示すように、チャネル幅方向において、絶縁層１１０、金属酸化物層２１４、及び導電層２１２は、半導体層２０８の上面及び側面、ならびに絶縁層１０３の領域１０３ａの側面及び領域１０３ｂの上面を覆って設けられる。
【００９９】  図４（Ａ）は、図２（Ｂ１）の一点鎖線で囲った領域Ｑの拡大図である。図４（Ａ）には、厚さｔ１乃至ｔ４と、高さｈ１乃至ｈ４をそれぞれ示している。
【０１００】  厚さｔ１は、領域１０３ａの厚さであり、厚さｔ２は、領域１０３ｂの厚さである。また、厚さｔ３は、領域１０３ｂと重畳する部分における、絶縁層１１０及び金属酸化物層１１４の総厚である。また、厚さｔ４は、領域１０３ｂと重畳する部分における、絶縁層１１０、金属酸化物層２１４、及び導電層２１２の総厚である。
【０１０１】  領域１０３ａの厚さ（ｔ１）は、領域１０３ｂの厚さ（ｔ２）の１．２倍以上、好ましくは１．５倍以上、より好ましくは２倍以上、さらに好ましくは２．５倍以上であって、１０倍以下の厚さとすることができる。
【０１０２】  ここで、領域１０３ａの厚さと、領域１０３ｂの厚さの差分を差分ｄ１とすると、「ｄ１＝ｔ１−ｔ２」で表される。このとき、図４（Ａ）に示すように、差分ｄ１は、厚さｔ３よりも大きいことが好ましい。また、差分ｄ１は、厚さｔ４よりも大きいことがより好ましい。
【０１０３】  一方、高さｈ１乃至ｈ４は、それぞれ絶縁層１０３の領域１０３ａの底面の高さを基準とすることとする。高さｈ１は、半導体層２０８の下面（絶縁層１０３と半導体層２０８とが接する場合には、これらの界面）の高さである。高さｈ２は、領域１０３ｂの上面（絶縁層１０３と絶縁層１１０とが接する場合には、これらの界面）の高さである。高さｈ３は、領域１０３ｂと重畳する部分における、導電層２１２の底面（導電層２１２と金属酸化物層２１４とが接する場合には、これらの界面）の高さである。高さｈ４は、領域１０３ｂと重畳する部分における、導電層２１２の上面（導電層２１２と絶縁層１１８とが接する場合には、これらの界面）の高さである。
【０１０４】  このとき、図４（Ａ）に示すように、半導体層２０８の下面の高さｈ１は、導電層２１２の下面の高さｈ３よりも高いことが好ましい。また、高さｈ１は、導電層２１２の上面の高さｈ４よりも高いことがより好ましい。
【０１０５】  なお、図４（Ｂ）に示すように、領域１０３ａの厚さと領域１０３ｂの厚さの差分ｄ１は、領域１０３ｂと重畳する部分における、絶縁層１１０、金属酸化物層２１４、及び導電層２１２の厚さｔ４よりも小さくてもよい。また、図４（Ｂ）に示すように、半導体層２０８の下面の高さｈ１は、導電層２１２の上面の高さｈ４よりも低くてもよい。
【０１０６】  このような構成とすることで、チャネル幅方向において、導電層２１２を、半導体層２０８の上面側だけでなく、側面側、及び下端部の斜め下方に位置するように設けることができる。このような構成とすることで、導電層２１２に電圧を印加した際に生じる電界で、半導体層２０８を電気的に取り囲むことができ、トランジスタ１００のオン電流を増大させることができる。
【０１０７】  一般に、チャネル幅Ｗのチャネル長Ｌに対する比（Ｗ／Ｌ比）を大きく設計することで、トランジスタのオン電流を増大させることができる。しかしながら本発明の一態様は、これらの設計を変更することなく、すなわちチャネル幅Ｗを大きくすることなく、トランジスタの電界効果移動度を向上させ、オン電流を増大させることが可能である。
【０１０８】  トランジスタのチャネル幅Ｗは、回路に組み込んだときに要求される特性値に応じて設定すればよいが、例えば、表示装置の画素回路や駆動回路等に適用する場合などでは、チャネル幅Ｗを１μｍ以上１００μｍ以下、好ましくは１．２μｍ以上５０μｍ以下、より好ましくは１．５μｍ以上３０μｍ以下としても、極めて大きな電流を流すことができる。なお、チャネル幅Ｗはこれに限られず、要求される特性に応じて、５０μｍより大きくしてもよい。
【０１０９】  また、トランジスタ１００は電界効果移動度及びオン電流を高めることができるため、チャネル長Ｌを比較的大きく設定することができ、トランジスタの特性ばらつきや、生産歩留まりを高めることができる。トランジスタのチャネル長Ｌもチャネル幅Ｗと同様に、要求される特性値に応じて設定すればよいが、例えば表示装置の画素回路や駆動回路等に適用する場合などでは、チャネル長Ｌを１μｍ以上２０μｍ以下、好ましくは１．２μｍ以上１５μｍ以下、より好ましくは１．５μｍ以上１０μｍ以下に設定することが好ましい。特にチャネル長Ｌを１．５μｍ以上５μｍ以下、好ましくは２μｍ以上３μｍ以下とすることで、チャネル長Ｌの基板面内のばらつきが抑えられ、生産歩留まりを高くすることができる。なお、チャネル長Ｌはこれに限られず、要求される特性に応じて、２０μｍよりも大きくしてもよい。
【０１１０】  なお、本明細書等において、トランジスタのチャネル長方向とは、ソース領域とドレイン領域間を最短距離で結ぶ直線に平行な方向のうちの１つをいう。すなわち、チャネル長方向は、トランジスタがオン状態のときに半導体層を流れる電流の方向のうちの１つに相当する。また、チャネル幅方向とは、当該チャネル長方向に直交する方向をいう。なお、トランジスタの構造や形状によっては、チャネル長方向及びチャネル幅方向は１つに定まらない場合がある。
【０１１１】  ここで、トランジスタ１００のチャネル長Ｌは、半導体層２０８と重畳する領域における導電層２１２のチャネル長方向の長さをいう。また、トランジスタ１００のチャネル幅Ｗは、導電層２１２に覆われる領域における、チャネル幅方向における半導体層２０８の長さをいう。
【０１１２】  ここで、半導体層２０８について、及び半導体層２０８中に形成されうる酸素欠損について説明する。
【０１１３】  半導体層２０８のチャネル形成領域に形成される酸素欠損は、トランジスタ特性に影響を与えるため問題となる。例えば、半導体層２０８中に酸素欠損が形成されると、該酸素欠損に水素が結合し、キャリア供給源となりうる。チャネル形成領域中にキャリア供給源が生成されると、トランジスタ１００の電気特性の変動、代表的にはしきい値電圧のシフトが生じる。したがって、チャネル形成領域においては、酸素欠損が少ないほど好ましい。
【０１１４】  そこで、本発明の一態様においては、半導体層２０８のチャネル形成領域近傍の絶縁膜、具体的には、チャネル形成領域の上方に位置する絶縁層１１０、及び下方に位置する絶縁層１０３が、酸化物膜を含む構成である。作製工程中の熱などにより絶縁層１０３及び絶縁層１１０からチャネル形成領域へ酸素を移動させることで、チャネル形成領域中の酸素欠損を低減することが可能となる。
【０１１５】  また、半導体層２０８は、Ｉｎの原子数比がＭの原子数比より多い領域を有すると好ましい。Ｉｎの原子数比が多いほど、トランジスタの電界効果移動度を向上させることができる。
【０１１６】  ここで、Ｉｎ、Ｇａ、Ｚｎを含む金属酸化物の場合、Ｉｎと酸素の結合力は、Ｇａと酸素の結合力よりも弱いため、Ｉｎの原子数比が大きい場合には、金属酸化物膜中に酸素欠損が形成されやすい。また、Ｇａに代えて、上記Ｍで示す金属元素を用いた場合でも同様の傾向がある。金属酸化物膜中に酸素欠損が多く存在すると、トランジスタの電気特性の低下や、信頼性の低下が生じる。
【０１１７】  しかしながら本発明の一態様では、金属酸化物を含む半導体層２０８のチャネル形成領域中に極めて多くの酸素を供給できるため、Ｉｎの原子数比の大きな金属酸化物材料を用いることが可能となる。これにより、極めて高い電界効果移動度と、安定した電気特性と、高い信頼性とを兼ね備えたトランジスタを実現することができる。
【０１１８】  例えば、Ｉｎの原子数比が、Ｍの原子数比に対して１．５倍以上、または２倍以上、または３倍以上、または３．５倍以上、または４倍以上である金属酸化物を、好適に用いることができる。
【０１１９】  特に、半導体層２０８のＩｎ、Ｍ、及びＺｎの原子数の比を、Ｉｎ：Ｍ：Ｚｎ＝４：２：３またはその近傍とすることが好ましい。または、Ｉｎ、Ｍ、及びＺｎの原子数の比を、Ｉｎ：Ｍ：Ｚｎ＝５：１：６またはその近傍とすると好ましい。また、半導体層２０８の組成として、半導体層２０８のＩｎ、Ｍ、及びＺｎの原子数の比を概略等しくしてもよい。すなわち、Ｉｎ、Ｍ、及びＺｎの原子数の比が、Ｉｎ：Ｍ：Ｚｎ＝１：１：１またはその近傍の材料を含んでいてもよい。
【０１２０】  例えば、上記の電界効果移動度が高いトランジスタを、ゲート信号を生成するゲートドライバに用いることで、額縁幅の狭い（狭額縁ともいう）表示装置を提供することができる。また、上記の電界効果移動度が高いトランジスタを、ソースドライバ（特に、ソースドライバが有するシフトレジスタの出力端子に接続されるデマルチプレクサ）に用いることで、表示装置に接続される配線数が少ない表示装置を提供することができる。
【０１２１】  なお、半導体層２０８が、Ｉｎの原子数比がＭの原子数比より多い領域を有していても、半導体層２０８の結晶性が高い場合、電界効果移動度が低くなる場合がある。半導体層２０８の結晶性としては、例えば、Ｘ線回折（ＸＲＤ：Ｘ−Ｒａｙ  Ｄｉｆｆｒａｃｔｉｏｎ）を用いて分析する、あるいは、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）を用いて分析することで解析できる。
【０１２２】  ここで、半導体層２０８のチャネル形成領域は、不純物濃度が低く、欠陥準位密度を低く（酸素欠損を少なく）することにより、膜中のキャリア密度を低くすることができる。このような金属酸化物膜を半導体層のチャネル形成領域に用いたトランジスタは、しきい値電圧がマイナスとなる電気特性（ノーマリーオンともいう。）になることが少ない。また、このような金属酸化物膜を用いたトランジスタは、オフ電流が著しく小さい特性を得ることができる。
【０１２３】  半導体層２０８に結晶性の高い金属酸化物膜を用いると、半導体層２０８の加工時や、絶縁層１１０の成膜時のダメージを抑制することができ、信頼性の高いトランジスタを実現できる。一方、半導体層２０８に結晶性の比較的低い金属酸化物膜を用いることで、電気伝導性が向上し、電界効果移動度の高いトランジスタを実現できる。
【０１２４】  半導体層２０８としては、後述するＣＡＡＣ（ｃ−ａｘｉｓ  ａｌｉｇｎｅｄ  ｃｒｙｓｔａｌ）構造を有する金属酸化物膜、ｎｃ（ｎａｎｏ  ｃｒｙｓｔａｌ）構造を有する金属酸化物膜、またはＣＡＡＣ構造とｎｃ構造とが混在した金属酸化物膜を用いることが好ましい。
【０１２５】  このような構成とすることで、電気特性に優れ、且つ信頼性の高いトランジスタ１００を実現できる。
【０１２６】  続いて、トランジスタ１００Ａについて説明する。以下では、主にトランジスタ１００と相違する点について説明する。トランジスタ１００と共通する部分については、前述の説明を援用できるため、詳細な説明は省略する。
【０１２７】  図２（Ａ２）及び図２（Ｂ２）に示すように、トランジスタ１００Ａは、基板１０２上に設けられ、導電層１０６、絶縁層１０３、半導体層１０８、絶縁層１１０、金属酸化物層１１４、導電層１１２、絶縁層１１８等を有する。島状の半導体層１０８は、絶縁層１０３上に設けられる。絶縁層１１０は、絶縁層１０３の上面、半導体層１０８の上面及び側面に接して設けられる。金属酸化物層１１４及び導電層１１２は、絶縁層１１０上にこの順に積層して設けられ、半導体層１０８と重畳する部分を有する。また、金属酸化物層１１４、及び導電層１１２は、平面視において、上面形状が概略一致するように設けられている。絶縁層１１８は、導電層１１２の上面及び側面、金属酸化物層１１４の側面、絶縁層１１０の上面を覆って設けられている。また、トランジスタ１００Ａは、基板１０２と絶縁層１０３との間に導電層１０６を有する。導電層１０６は半導体層１０８のチャネル形成領域と、導電層１１２と重畳する領域を有する。
【０１２８】  トランジスタ１００Ａにおいて、導電層１０６は、第１のゲート電極（ボトムゲート電極ともいう）としての機能を有し、導電層１１２は、第２のゲート電極（トップゲート電極ともいう）としての機能を有する。また、絶縁層１０３の一部は第１のゲート絶縁層として機能し、絶縁層１１０の一部は、第２のゲート絶縁層として機能する。トランジスタ１００Ａは、いわゆるデュアルゲート構造のトランジスタである。
【０１２９】  半導体層１０８の、導電層１１２及び導電層１０６の少なくとも一方と重畳する部分は、チャネル形成領域として機能する。なお以下では説明を容易にするため、半導体層１０８の導電層１１２と重畳する部分をチャネル形成領域と呼ぶ場合があるが、実際には導電層１１２と重畳せずに、導電層１０６と重畳する部分（領域１０８Ｎを含む部分）にもチャネルが形成しうる。
【０１３０】  また、図１（Ｂ）及び図２（Ｂ２）に示すように、導電層１０６は、金属酸化物層１１４、絶縁層１１０、及び絶縁層１０３に設けられた開口部１４２を介して、導電層１１２と電気的に接続されていてもよい。これにより、導電層１０６と導電層１１２には、同じ電位を与えることができる。
【０１３１】  導電層１０６は、導電層１１２、導電層１２０ａ、または導電層１２０ｂと同様の材料を用いることができる。特に導電層１０６に銅を含む材料を用いると、配線抵抗を低減できるため好ましい。また、導電層１０６にタングステンやモリブデンなどの高融点金属を含む材料を用いると、後の工程において高い温度で処理を行なうことができる。
【０１３２】  また、図１（Ｂ）及び図２（Ｂ２）に示すように、チャネル幅方向において、導電層１１２及び導電層１０６が、半導体層１０８の端部よりも外側に突出していることが好ましい。このとき、図２（Ｂ２）に示すように、半導体層１０８のチャネル幅方向の全体が、絶縁層１１０と絶縁層１０３を介して、導電層１１２と導電層１０６に覆われた構成となる。
【０１３３】  このような構成とすることで、半導体層１０８を一対のゲート電極によって生じる電界で、電気的に取り囲むことができる。このとき特に、導電層１０６と導電層１１２に同じ電位を与えることが好ましい。これにより、半導体層１０８にチャネルを誘起させるための電界を効果的に印加できるため、トランジスタ１００Ａのオン電流を増大させることができる。そのため、トランジスタ１００Ａを微細化することも可能となる。
【０１３４】  なお、導電層１１２と導電層１０６とを接続しない構成としてもよい。このとき、一対のゲート電極の一方に定電位を与え、他方にトランジスタ１００Ａを駆動するための信号を与えてもよい。このとき、一方の電極に与える電位により、トランジスタ１００Ａを他方の電極で駆動する際のしきい値電圧を制御することもできる。
【０１３５】  絶縁層１１８は、トランジスタ１００及びトランジスタ１００Ａを保護する保護層として機能する。絶縁層１１８としては、例えば、酸化物または窒化物などの無機絶縁材料を用いることができる。より具体的な例としては、窒化シリコン、窒化酸化シリコン、酸化窒化シリコン、酸化アルミニウム、酸化窒化アルミニウム、窒化アルミニウム、酸化ハフニウム、ハフニウムアルミネートなどの無機絶縁材料を用いることができる。また、絶縁層１１８を平坦化層として用いることもできる。その場合、絶縁層１１８として有機樹脂材料を用いることができる。また、絶縁層１１８を２層以上の積層構造としてもよい。
【０１３６】  以上が、構成例１についての説明である。
【０１３７】  以下では、上記構成例１と一部の構成が異なるトランジスタの構成例について説明する。なお、以下では、上記構成例１と重複する部分は説明を省略する場合がある。また、以下で示す図面において、上記構成例と同様の機能を有する部分についてはハッチングパターンを同じくし、符号を付さない場合もある。
【０１３８】［構成例２］
図５（Ａ１）はトランジスタ１００Ｂのチャネル長方向の断面図であり、図５（Ｂ１）はトランジスタ１００Ｂのチャネル幅方向の断面図である。なお、上面図は図１（Ａ）を援用できるため省略する。トランジスタ１００Ｂは、半導体層２０８に換えて、絶縁層１０３側から半導体層２０８ａと、半導体層２０８ｂとが積層された構成を有する点で、上記構成例１で例示したトランジスタ１００と主に相違している。
【０１３９】  図５（Ａ２）はトランジスタ１００Ｃのチャネル長方向の断面図であり、図５（Ｂ２）はトランジスタ１００Ｃのチャネル幅方向の断面図である。なお、上面図は図１（Ｂ）を援用できるため省略する。トランジスタ１００Ｃは、半導体層１０８に換えて、絶縁層１０３側から半導体層１０８ａと、半導体層１０８ｂとが積層された構成を有する点で、上記構成例１で例示したトランジスタ１００Ａと主に相違している。
【０１４０】  半導体層１０８ａと半導体層１０８ｂには、例えば、それぞれ組成の異なる金属酸化物膜を用いることができる。例えば、Ｉｎ−Ｇａ−Ｚｎ酸化物を用いた場合に、Ｉｎ、Ｍ、及びＺｎの原子数の比が、Ｉｎ：Ｍ：Ｚｎ＝５：１：６、Ｉｎ：Ｍ：Ｚｎ＝４：２：３、Ｉｎ：Ｍ：Ｚｎ＝１：１：１、Ｉｎ：Ｍ：Ｚｎ＝２：２：１、Ｉｎ：Ｍ：Ｚｎ＝１：３：４、Ｉｎ：Ｍ：Ｚｎ＝１：３：２、またはそれらの近傍であるスパッタリングターゲットで形成する膜から選択して、それぞれ用いることが好ましい。半導体層２０８ａには、半導体層１０８ａと同じ組成の金属酸化物膜を用いることができる。半導体層２０８ｂには、半導体層１０８ｂと同じ組成の金属酸化物膜を用いることができる。
【０１４１】  また、結晶性の異なる金属酸化物膜を積層してもよい。その場合、同じ酸化物ターゲットを用い、成膜条件を異ならせることで、大気に触れることなく連続して形成されることが好ましい。
【０１４２】  このとき、半導体層１０８ａ及び半導体層２０８ａとして、ｎｃ構造を有する金属酸化物膜を用い、半導体層１０８ｂ及び半導体層２０８ｂとして、ＣＡＡＣ構造を有する金属酸化物膜を用いた積層構造とすることができる。または、半導体層１０８ａ、半導体層１０８ｂ、半導体層２０８ａ及び半導体層２０８ｂにｎｃ構造を有する金属酸化物膜を用いてもよい。なお、半導体層１０８ａ、半導体層１０８ｂ、半導体層２０８ａ及び半導体層２０８ｂに好適に用いることのできる金属酸化物の機能、または材料の構成については、後述するＣＡＣ（Ｃｌｏｕｄ−Ａｌｉｇｎｅｄ  Ｃｏｍｐｏｓｉｔｅ）を援用することができる。
【０１４３】  例えば、先に形成する第１の金属酸化物膜（半導体層１０８ａ及び半導体層２０８ａ）の成膜時の酸素流量比を、後に形成する第２の金属酸化物膜（半導体層１０８ｂ及び半導体層２０８ｂ）の成膜時の酸素流量比よりも小さくする。または、第１の金属酸化物膜の成膜時に、酸素を流さない条件とする。これにより、第２の金属酸化物膜の成膜時に、酸素を効果的に供給することができる。また、第１の金属酸化物膜は第２の金属酸化物膜よりも結晶性が低く、電気伝導性の高い膜とすることができる。一方、上部に設けられる第２の金属酸化物膜を第１の金属酸化物膜よりも結晶性の高い膜とすることで、半導体層１０８及び半導体層２０８の加工時や、絶縁層１１０の成膜時のダメージを抑制することができる。
【０１４４】  より具体的には、第１の金属酸化物膜の成膜時の酸素流量比を、０％以上５０％未満、好ましくは０％以上３０％以下、より好ましくは０％以上２０％以下、代表的には１０％とする。また第２の金属酸化物膜の成膜時の酸素流量比を、５０％以上１００％以下、好ましくは６０％以上１００％以下、より好ましくは８０％以上１００％以下、さらに好ましくは９０％以上１００％以下、代表的には１００％とする。また、第１の金属酸化物膜と第２の金属酸化物膜とで、成膜時の圧力、温度、電力等の条件を異ならせてもよいが、酸素流量比以外の条件を同じとすることで、成膜工程にかかる時間を短縮することができるため好ましい。
【０１４５】  半導体層１０８及び半導体層２０８が２層の積層構造を有する構成を説明したが、本発明の一態様はこれに限られない。例えば、半導体層１０８及び半導体層２０８は３層以上の積層構造であってもよい。また、半導体層１０８と、半導体層２０８で層の数が異なる構成としてもよい。
【０１４６】［構成例３］
図６（Ａ１）はトランジスタ１００Ｄのチャネル長方向の断面図であり、図６（Ｂ１）はトランジスタ１００Ｄのチャネル幅方向の断面図である。なお、上面図は図１（Ａ）を援用できるため省略する。トランジスタ１００Ｄは、半導体層２０８上に絶縁層１１６を有する点で、上記構成例１で例示したトランジスタ１００と主に相違している。
【０１４７】  トランジスタ１００Ｄは、基板１０２上に設けられ、絶縁層１０３、半導体層２０８、絶縁層１１０、金属酸化物層２１４、導電層２１２、絶縁層１１６、絶縁層１１８等を有する。島状の半導体層２０８は、絶縁層１０３上に設けられる。絶縁層１１０、金属酸化物層２１４、及び導電層２１２は、この順に半導体層２０８の一部、及び絶縁層１０３の一部を覆って積層されている。また、絶縁層１１０、金属酸化物層２１４、及び導電層２１２は、平面視において、上面形状が概略一致するように設けられている。絶縁層１１６は、導電層２１２の上面及び側面、金属酸化物層２１４の側面、絶縁層１１０の側面、半導体層２０８の上面及び側面、並びに絶縁層１０３の上面を覆って設けられている。絶縁層１１８は、絶縁層１１６を覆って設けられている。
【０１４８】  図６（Ａ２）はトランジスタ１００Ｅのチャネル長方向の断面図であり、図６（Ｂ２）はトランジスタ１００Ｅのチャネル幅方向の断面図である。なお、上面図は図１（Ｂ）を援用できるため省略する。トランジスタ１００Ｅは、半導体層１０８上に絶縁層１１６を有する点で、上記構成例１で例示したトランジスタ１００Ａと主に相違している。
【０１４９】  トランジスタ１００Ｅは、基板１０２上に設けられ、導電層１０６、絶縁層１０３、半導体層１０８、絶縁層１１０、金属酸化物層１１４、導電層１１２、絶縁層１１６、絶縁層１１８等を有する。島状の半導体層１０８は、絶縁層１０３上に設けられる。絶縁層１１０、金属酸化物層１１４、及び導電層１１２は、この順に半導体層１０８の一部、及び絶縁層１０３の一部を覆って積層されている。また、絶縁層１１０、金属酸化物層１１４、及び導電層１１２は、平面視において、上面形状が概略一致するように設けられている。絶縁層１１６は、導電層１１２の上面及び側面、金属酸化物層１１４の側面、絶縁層１１０側面、半導体層１０８の上面及び側面、並びに絶縁層１０３の上面を覆って設けられている。絶縁層１１８は、絶縁層１１６を覆って設けられている。また、トランジスタ１００Ｅは、基板１０２と絶縁層１０３との間に導電層１０６を有する。導電層１０６は半導体層１０８のチャネル形成領域と、導電層１１２と重畳する領域を有する。
【０１５０】  図６（Ａ１）及び図６（Ａ２）に示すように、半導体層１０８の領域１０８Ｎ、及び半導体層２０８の領域２０８Ｎに接して、絶縁層１１６が設けられる。絶縁層１１６は、導電層１１２と、半導体層１０８及び半導体層２０８のいずれにも接するため、絶縁層１１６は絶縁性を有していることが好ましい。
【０１５１】  領域１０８Ｎ及び領域２０８Ｎに接する絶縁層１１６としては、窒化物を含む絶縁膜を用いることができる。領域１０８Ｎ及び領域２０８Ｎに接して窒化物を含む絶縁層１１６を設けることで、領域１０８Ｎ及び領域２０８Ｎの導電性をより高める効果を奏する。さらに、領域１０８Ｎ及び領域２０８Ｎに絶縁層１１６が接した状態で加熱処理を行なうことで、より低抵抗化が促進されるため好ましい。
【０１５２】  絶縁層１１６に適用できる窒化物としては、例えば窒化シリコンや窒化ガリウムなどの半導体材料の窒化物、または窒化アルミニウムなどの金属窒化物を用いることが特に好ましい。例えば、窒化シリコンは、水素や酸素に対するブロッキング性を有するため、外部から半導体層への水素の拡散と、半導体層から外部への酸素の脱離の両方を防ぐことができ、信頼性の高いトランジスタを実現できる。
【０１５３】  また、金属窒化物を用いる場合、アルミニウム、チタン、タンタル、タングステン、クロム、またはルテニウムの窒化物を用いることが好ましい。特に、アルミニウムまたはチタンを含むことが特に好ましい。例えば、アルミニウムをスパッタリングターゲットに用い、成膜ガスとして窒素を含むガスを用いた反応スパッタリング法により形成した窒化アルミニウム膜は、成膜ガスの全流量に対する窒素ガスの流量を適切に制御することで、極めて高い絶縁性と、水素や酸素に対する極めて高いブロッキング性とを兼ね備えた膜とすることができる。そのため、このような金属窒化物を含む絶縁膜を、半導体層に接して設けることで、半導体層を低抵抗化できるだけでなく、半導体層から酸素が脱離すること、及び半導体層へ水素が拡散することを好適に防ぐことができる。
【０１５４】  金属窒化物として、窒化アルミニウムを用いた場合、当該窒化アルミニウムを含む絶縁層の厚さを５ｎｍ以上とすることが好ましい。このように薄い膜であっても、水素及び酸素に対する高いブロッキング性と、半導体層の低抵抗化の機能とを両立できる。なお、当該絶縁層の厚さはどれだけ厚くてもよいが、生産性を考慮し、５００ｎｍ以下、好ましくは２００ｎｍ以下、より好ましくは５０ｎｍ以下とすることが好ましい。
【０１５５】  絶縁層１１６に窒化アルミニウム膜を用いる場合、組成式がＡｌＮｘ（ｘは０より大きく２以下の実数、好ましくは、ｘは０．５より大きく１．５以下の実数）を満たす膜を用いることが好ましい。これにより、絶縁性に優れ、且つ熱伝導性に優れた膜とすることができるため、トランジスタ１００を駆動したときに生じる熱の放熱性を高めることができる。
【０１５６】  または、絶縁層１１６として、窒化アルミニウムチタン膜、窒化チタン膜などを用いることができる。
【０１５７】  このような絶縁層１１６を領域１０８Ｎ及び領域２０８Ｎに接して設けることで、絶縁層１１６が領域１０８Ｎ及び領域２０８Ｎ中の酸素を吸引し、領域１０８Ｎ及び領域２０８Ｎ中に酸素欠損を形成させることができる。またこのとき、絶縁層１１６に金属酸化物を含む膜を用いた場合、絶縁層１１６と領域１０８Ｎとの間、及び絶縁層１１６と領域２０８Ｎとの間に、絶縁層１１６に含まれる金属元素（例えばアルミニウム）の酸化物を含む層が形成される場合がある。
【０１５８】  ここで、半導体層１０８及び半導体層２０８として、インジウムを含む金属酸化物膜を用いた場合、領域１０８Ｎの絶縁層１１６側の界面近傍、及び領域２０８Ｎの絶縁層１１６側の界面近傍に、金属状態であるインジウムが析出した領域、または、インジウム濃度の高い領域が形成されている場合がある。このような領域の存在は、例えば、Ｘ線光電子分光法（ＸＰＳ：Ｘ−ｒａｙ  Ｐｈｏｔｏｅｌｅｃｔｒｏｎ  Ｓｐｅｃｔｒｏｓｃｏｐｙ）等の分析法で観測できる場合がある。
【０１５９】  このように、領域１０８Ｎ及び領域２０８Ｎの絶縁層１１６側の界面近傍は、チャネル形成領域に比べて酸素欠損を多く含む領域とすることができるため、チャネル形成領域よりも低抵抗化した領域とすることができる。さらに、絶縁層１１６として金属酸化物を含む絶縁膜を用いることで、領域１０８Ｎの絶縁層１１６側の界面近傍、及び領域２０８Ｎの絶縁層１１６側の界面近傍には導電性の高いインジウムが析出した領域が形成され、さらに低抵抗な領域とすることができる。
【０１６０】  または、絶縁層１１６として、領域１０８Ｎ及び領域２０８Ｎに対する水素の供給源として機能する膜を用いることもできる。例えば、絶縁層１１６は、加熱により水素を放出する膜であることが好ましい。このような絶縁層１１６を領域１０８Ｎ及び領域２０８Ｎに接して設け、絶縁層１１６の形成後に加熱処理を行なうことで、領域１０８Ｎ及び領域２０８Ｎに水素を供給して低抵抗化させることができる。
【０１６１】  絶縁層１１６は、成膜の際に用いる成膜ガスに、水素元素を含むガスを用いて成膜される膜であることが好ましい。これにより、絶縁層１１６の成膜時にも、領域１０８Ｎ及び領域２０８Ｎに水素を効果的に供給することができる。
【０１６２】  絶縁層１１６としては、例えば、窒化シリコン、窒化酸化シリコン、酸化窒化シリコン、窒化アルミニウム、窒化酸化アルミニウムなどの絶縁膜を用いることができる。
【０１６３】  絶縁層１１６の成膜時、及び絶縁層１１６の成膜後の加熱処理により、領域１０８Ｎ及び領域２０８Ｎには水素が供給される。供給された水素は、領域１０８Ｎ及び領域２０８Ｎ中の酸素欠損と結合し、キャリア生成源となりうる。これにより、チャネル形成領域よりもキャリア濃度が高く、低抵抗な領域１０８Ｎ及び領域２０８Ｎを形成することができる。
【０１６４】  ここで、図６（Ａ１）及び図６（Ａ２）に示すように、絶縁層１１６は絶縁層１０３の領域１０３ａの側面を覆って設けられることが好ましい。絶縁層１０３に含まれる、加熱により放出しうる酸素は、絶縁層１０３の領域１０３ａから半導体層１０８及び半導体層２０８に供給することができる。そのため、加熱により領域１０３ａの側面から酸素が脱離することを防ぐために、当該側面を酸素が拡散しにくい絶縁層１１６で覆う構成とする。また、図６（Ａ１）及び図６（Ａ２）に示すように、絶縁層１１６は絶縁層１０３の領域１０３ｂの上面も覆う構成とすることがより好ましい。これにより、絶縁層１０３から放出される酸素を効果的に半導体層１０８及び半導体層２０８に供給することができる。これにより、半導体層１０８及び半導体層２０８のチャネル形成領域におけるキャリア密度を低減することができ、トランジスタ１００Ｄ及びトランジスタ１００Ｅの信頼性を高めることができる。
【０１６５】［構成例４］
図７（Ａ１）はトランジスタ１００Ｆのチャネル長方向の断面図であり、図７（Ｂ１）はトランジスタ１００Ｆのチャネル幅方向の断面図である。なお、上面図は図１（Ａ）を援用できるため省略する。トランジスタ１００Ｆは、半導体層２０８に換えて、絶縁層１０３側から半導体層２０８ａと、半導体層２０８ｂとが積層された構成を有する点で、上記構成例３で例示したトランジスタ１００Ｄと主に相違している。
【０１６６】  図７（Ａ２）はトランジスタ１００Ｇのチャネル長方向の断面図であり、図７（Ｂ２）はトランジスタ１００Ｇのチャネル幅方向の断面図である。なお、上面図は図１（Ｂ）を援用できるため省略する。トランジスタ１００Ｇは、半導体層１０８に換えて、絶縁層１０３側から半導体層１０８ａと、半導体層１０８ｂとが積層された構成を有する点で、上記構成例３で例示したトランジスタ１００Ｅと主に相違している。
【０１６７】  半導体層１０８ａ、半導体層１０８ｂ、半導体層２０８ａ及び半導体層２０８ｂについては、前述の［構成例２］の記載を参照できるため、詳細な説明は省略する。
【０１６８】  半導体層１０８及び半導体層２０８が２層の積層構造を有する構成を説明したが、本発明の一態様はこれに限られない。例えば、半導体層１０８及び半導体層２０８は３層以上の積層構造であってもよい。また、半導体層１０８と、半導体層２０８で層の数が異なる構成としてもよい。
【０１６９】  以上が構成例についての説明である。
【０１７０】＜作製方法例１＞
以下では、本発明の一態様の半導体装置の作製方法について、図面を参照して説明する。ここでは、上記構成例で例示したトランジスタ１００及びトランジスタ１００Ａを例に挙げて説明する。
【０１７１】  なお、半導体装置を構成する薄膜（絶縁膜、半導体膜、導電膜等）は、スパッタリング法、化学気相堆積（ＣＶＤ：Ｃｈｅｍｉｃａｌ  Ｖａｐｏｒ  Ｄｅｐｏｓｉｔｉｏｎ）法、真空蒸着法、パルスレーザー堆積（ＰＬＤ：Ｐｕｌｓｅｄ  Ｌａｓｅｒ  Ｄｅｐｏｓｉｔｉｏｎ）法、原子層堆積（ＡＬＤ：Ａｔｏｍｉｃ  Ｌａｙｅｒ  Ｄｅｐｏｓｉｔｉｏｎ）法等を用いて形成することができる。ＣＶＤ法としては、プラズマ化学気相堆積（ＰＥＣＶＤ：Ｐｌａｓｍａ  Ｅｎｈａｎｃｅｄ  ＣＶＤ）法や、熱ＣＶＤ法などがある。また、熱ＣＶＤ法のひとつに、有機金属化学気相堆積（ＭＯＣＶＤ：Ｍｅｔａｌ  Ｏｒｇａｎｉｃ  ＣＶＤ）法がある。
【０１７２】  また、半導体装置を構成する薄膜（絶縁膜、半導体膜、導電膜等）は、スピンコート、ディップ、スプレー塗布、インクジェット、ディスペンス、スクリーン印刷、オフセット印刷、ドクターナイフ、スリットコート、ロールコート、カーテンコート、ナイフコート等の方法により形成することができる。
【０１７３】  また、半導体装置を構成する薄膜を加工する際には、フォトリソグラフィ法等を用いて加工することができる。それ以外に、ナノインプリント法、サンドブラスト法、リフトオフ法などにより薄膜を加工してもよい。また、メタルマスクなどの遮蔽マスクを用いた成膜方法により、島状の薄膜を直接形成してもよい。
【０１７４】  フォトリソグラフィ法としては、代表的には以下の２つの方法がある。一つは、加工したい薄膜上にレジストマスクを形成して、エッチング等により当該薄膜を加工し、レジストマスクを除去する方法である。もう一つは、感光性を有する薄膜を成膜した後に、露光、現像を行って、当該薄膜を所望の形状に加工する方法である。
【０１７５】  フォトリソグラフィ法において、露光に用いる光は、例えばｉ線（波長３６５ｎｍ）、ｇ線（波長４３６ｎｍ）、ｈ線（波長４０５ｎｍ）、またはこれらを混合させた光を用いることができる。そのほか、紫外線やＫｒＦレーザ光、またはＡｒＦレーザ光等を用いることもできる。また、液浸露光技術により露光を行ってもよい。また、露光に用いる光として、極端紫外光（ＥＵＶ：Ｅｘｔｒｅｍｅ  Ｕｌｔｒａ−ｖｉｏｌｅｔ）やＸ線を用いてもよい。また、露光に用いる光に換えて、電子ビームを用いることもできる。極端紫外光、Ｘ線または電子ビームを用いると、極めて微細な加工が可能となるため好ましい。なお、電子ビームなどのビームを走査することにより露光を行う場合には、フォトマスクは不要である。
【０１７６】  薄膜のエッチングには、ドライエッチング法、ウェットエッチング法、サンドブラスト法などを用いることができる。
【０１７７】  トランジスタ１００及びトランジスタ１００Ａの作製工程の各段階におけるチャネル長方向の断面を、図８乃至図１１に示す。各図において、中央の破線より左側がトランジスタ１００の形成される領域、右側がトランジスタ１００Ａの形成される領域である。
【０１７８】［導電層１０６の形成］
基板１０２上に導電膜を成膜し、これをエッチングにより加工して、第１のゲート電極として機能する導電層１０６を形成する。
【０１７９】［絶縁膜１０３ｆの形成］
続いて、基板１０２及び導電層１０６を覆って絶縁層１０３となる絶縁膜１０３ｆを形成する。絶縁層１０３は、ＰＥＣＶＤ法、ＡＬＤ法、スパッタリング法等を用いて形成することができる。
【０１８０】  絶縁膜１０３ｆは、後に形成する領域１０３ａの厚さで成膜することができる。絶縁層１０３の厚さは、後の薄膜化の工程で消失しない程度の厚さに設定することができる。
【０１８１】  絶縁膜１０３ｆを形成した後に、絶縁膜１０３ｆに対して酸素を供給する処理を行なってもよい。例えば、酸素雰囲気下でのプラズマ処理または加熱処理などを行うことができる。または、プラズマイオンドーピング法やイオン注入法などにより、絶縁層１０３に酸素を供給してもよい。
【０１８２】［半導体層１０８、半導体層２０８の形成］
続いて、絶縁膜１０３ｆ上に、半導体層１０８及び半導体層２０８となる金属酸化物膜１０８ｆを成膜する（図８（Ａ））。
【０１８３】  金属酸化物膜１０８ｆは、金属酸化物ターゲットを用いたスパッタリング法により形成することが好ましい。
【０１８４】  また、金属酸化物膜１０８ｆを成膜する際に、酸素ガスの他に、不活性ガス（例えば、ヘリウムガス、アルゴンガス、キセノンガスなど）を混合させてもよい。なお、金属酸化物膜１０８ｆを成膜する際の成膜ガス全体に占める酸素ガスの割合（以下、酸素流量比ともいう）が高いほど、金属酸化物膜１０８ｆの結晶性を高めることができ、信頼性の高いトランジスタを実現できる。一方、酸素流量比が低いほど、金属酸化物膜１０８ｆの結晶性が低くなり、オン電流が高められたトランジスタとすることができる。
【０１８５】  半導体層１０８及び半導体層２０８を積層構造とする場合、同じスパッタリングターゲットを用いて同じ成膜室で連続して成膜することで、界面を良好なものとすることができるため好ましい。特に、各金属酸化物膜の成膜条件として、成膜時の圧力、温度、電力等の条件を異ならせてもよいが、酸素流量比以外の条件を同じとすることで、成膜工程にかかる時間を短縮することができるため好ましい。また、異なる組成の金属酸化物膜を積層する場合には、大気に暴露することなく、連続して成膜することが好ましい。
【０１８６】  金属酸化物膜１０８ｆは、ＣＡＡＣ構造を有する金属酸化物膜、ｎｃ構造を有する金属酸化物膜、またはＣＡＡＣ構造とｎｃ構造とが混在した金属酸化物膜となるように、成膜条件を設定することが好ましい。なお、成膜される金属酸化物膜がＣＡＡＣ構造となる成膜条件、及びｎｃ構造となる成膜条件は、それぞれ使用するスパッタリングターゲットの組成によって異なるため、その組成に応じて、基板温度や酸素流量比の他、圧力や電力などを適宜設定すればよい。
【０１８７】  また、金属酸化物膜１０８ｆの成膜条件としては、基板温度を室温以上４５０℃以下、好ましくは基板温度を室温以上３００℃以下、より好ましくは室温以上２００℃以下、さらに好ましくは室温以上１４０℃以下とすればよい。例えば基板１０２に大型のガラス基板や、樹脂基板を用いた場合には、成膜温度を室温以上１４０℃未満とすると、生産性が高くなり好ましい。また、基板温度を室温とする、または意図的に加熱しない状態で、金属酸化物膜を成膜することで、結晶性を低くすることができる。
【０１８８】  また、金属酸化物膜１０８ｆを成膜する前に、絶縁層１０３の表面に吸着した水や水素、有機物成分等を脱離させるための処理や、絶縁層１０３中に酸素を供給する処理を行うことが好ましい。例えば、減圧雰囲気下にて７０℃以上２００℃以下の温度で加熱処理を行うことができる。または、酸素を含む雰囲気下におけるプラズマ処理を行ってもよい。また、一酸化窒素ガスを含むプラズマ処理を行うと、絶縁層１０３の表面の有機物を好適に除去することができる。このような処理の後、絶縁層１０３の表面を大気に暴露することなく、連続して金属酸化物膜を成膜することが好ましい。
【０１８９】  続いて、金属酸化物膜１０８ｆ上にレジストマスク１１５及びレジストマスク２１５を形成する。その後、レジストマスク１１５及びレジストマスク２１５に覆われない金属酸化物膜１０８ｆの一部を、エッチングすることにより、半導体層１０８及び半導体層２０８を形成する（図８（Ｂ））。
【０１９０】  金属酸化物膜１０８ｆの加工には、ウェットエッチング法及びドライエッチング法のいずれか一方または双方を用いることができる。
【０１９１】［絶縁層１０３の形成］
続いて、レジストマスク１１５に覆われない絶縁膜１０３ｆの一部をエッチングにより膜厚を薄くし、半導体層１０８又は半導体層２０８と重畳する部分を有する領域１０３ａと、半導体層１０８及び半導体層２０８のいずれとも重畳しない領域１０３ｂを形成する。領域１０３ｂは、領域１０３ａよりも厚さの薄い領域となる（図９（Ａ））
【０１９２】  絶縁膜１０３ｆのエッチングは、ドライエッチング法を用いることが好ましい。例えば、異方性のドライエッチング法を用いることができる。このとき、領域１０３ｂとなる部分が消失してしまわないように、エッチング条件やエッチングの処理時間を設定する。また、絶縁層１０３の領域１０３ａの側面が、連続的に勾配が変化するような曲面形状となるように、エッチング条件を最適化することが好ましい。
【０１９３】  ここで、絶縁層１０３として、エッチング速度が異なる２つの絶縁膜の積層構造とし、上側に位置する絶縁膜にエッチング速度の高い膜を適用することで、上側の絶縁膜のみをエッチングして領域１０３ｂを形成してもよい。このとき、絶縁層１０３を構成する２つの絶縁膜は、異なる元素を含む絶縁膜であってもよい。また、２つの絶縁膜に同じ元素を含む膜を用い、下側に位置する絶縁膜に、より密度の高い膜を適用してもよい。
【０１９４】  なお、ここでは金属酸化物膜１０８ｆのエッチングと、絶縁層１０３の薄膜化のためのエッチングとを別々に行う方法について説明したが、これらを一度のエッチング処理により一括で行ってもよい。また、金属酸化物膜１０８ｆと絶縁層１０３の両方に同じエッチング法（好適にはドライエッチング法）を用い、同じエッチング装置で大気に曝すことなく、エッチャントを異ならせて、連続して処理を行なってもよい。
【０１９５】  絶縁層１０３の薄膜化の処理を行なった後、レジストマスク１１５及びレジストマスク２１５を除去する。
【０１９６】  ここで、金属酸化物膜の成膜後、半導体層１０８に加工した後、または絶縁層１０３の薄膜化の処理後に、金属酸化物膜または半導体層１０８中の水素または水を除去するために加熱処理を行ってもよい。加熱処理の温度は、代表的には、１５０℃以上基板の歪み点未満、または２５０℃以上４５０℃以下、または３００℃以上４５０℃以下とすることができる。
【０１９７】  加熱処理は、希ガス、または窒素を含む雰囲気で行うことができる。または、当該雰囲気で加熱した後、酸素を含む雰囲気で加熱してもよい。なお、上記加熱処理の雰囲気に水素、水などが含まれないことが好ましい。該加熱処理は、電気炉、ＲＴＡ装置等を用いることができる。ＲＴＡ装置を用いることで、加熱処理時間を短縮することができる。
【０１９８】［絶縁層１１０、金属酸化物膜１１４ｆの形成］
続いて、絶縁層１０３及び半導体層１０８を覆って、絶縁層１１０と金属酸化物膜１１４ｆを積層して成膜する。
【０１９９】  絶縁層１１０としては、例えば酸化シリコン膜または酸化窒化シリコン膜などの酸化物膜を、プラズマ化学気相堆積装置（ＰＥＣＶＤ装置、または単にプラズマＣＶＤ装置という）を用いて形成することが好ましい。また、マイクロ波を用いたＰＥＣＶＤ法を用いて形成してもよい。
【０２００】  金属酸化物膜１１４ｆは、例えば酸素を含む雰囲気下で成膜することが好ましい。特に、酸素を含む雰囲気下でスパッタリング法により形成することが好ましい。これにより、金属酸化物膜１１４ｆの成膜時に絶縁層１１０に酸素を供給することができる。
【０２０１】  金属酸化物膜１１４ｆを、上記半導体層１０８の場合と同様の金属酸化物を含む酸化物ターゲットを用いたスパッタリング法により形成する場合には、上記を援用することができる。
【０２０２】  例えば金属酸化物膜１１４ｆの成膜条件として、成膜ガスに酸素を用い、金属ターゲットを用いた反応性スパッタリング法により、金属酸化物膜を形成してもよい。金属ターゲットとして、例えばアルミニウムを用いた場合には、酸化アルミニウム膜を成膜することができる。
【０２０３】  金属酸化物膜１１４ｆの成膜時に、成膜装置の成膜室内に導入する成膜ガスの全流量に対する酸素流量の割合（酸素流量比）、または成膜室内の酸素分圧が高いほど、絶縁層１１０中に供給される酸素を増やすことができる。酸素流量比または酸素分圧は、例えば５０％以上１００％以下、好ましくは６５％以上１００％以下、より好ましくは８０％以上１００％以下、さらに好ましくは９０％以上１００％以下とする。特に、酸素流量比１００％とし、酸素分圧を１００％にできるだけ近づけることが好ましい。
【０２０４】  このように、酸素を含む雰囲気下でスパッタリング法により金属酸化物膜１１４ｆを形成することにより、金属酸化物膜１１４ｆの成膜時に、絶縁層１１０へ酸素を供給するとともに、絶縁層１１０から酸素が脱離することを防ぐことができる。その結果、絶縁層１１０に極めて多くの酸素を閉じ込めることができる。そして、後の加熱処理によって、半導体層１０８に多くの酸素を供給することができる。その結果、半導体層１０８中の酸素欠損を低減でき、信頼性の高いトランジスタを実現できる。
【０２０５】  また、金属酸化物膜１１４ｆの形成後に、加熱処理を行うことで、絶縁層１１０から半導体層１０８に酸素を供給してもよい。加熱処理は、窒素、酸素、希ガスのうち一以上を含む雰囲気下にて、２００℃以上４００℃以下の温度で行うことができる。
【０２０６】  続いて、金属酸化物膜１１４ｆの成膜後に、金属酸化物膜１１４ｆ、絶縁層１１０、及び絶縁層１０３の一部をエッチングすることで、導電層１０６に達する開口を形成する。これにより、後に形成する導電層１１２と導電層１０６とを、当該開口を介して電気的に接続することができる。
【０２０７】［導電層１１２、金属酸化物層１１４の形成］
続いて、金属酸化物膜１１４ｆ上に、導電層１１２となる導電膜１１２ｆを成膜する（図９（Ｂ））。導電膜１１２ｆは、金属または合金のスパッタリングターゲットを用いたスパッタリング法により成膜することが好ましい。
【０２０８】  続いて、導電膜１１２ｆ及び金属酸化物膜１１４ｆの一部をエッチングし、導電層１１２、金属酸化物層１１４、導電層２１２及び金属酸化物層２１４を形成する（図１０（Ａ））。導電膜１１２ｆ及び金属酸化物膜１１４ｆは、それぞれ同じレジストマスクを用いて加工することが好ましい。または、エッチング後の導電層１１２及び導電層２１２をハードマスクとして用いて、金属酸化物膜１１４ｆをエッチングしてもよい。
【０２０９】  これにより、上面形状が概略一致した導電層１１２及び金属酸化物層１１４、並びに導電層２１２及び金属酸化物層２１４を形成することができる。
【０２１０】  このように、絶縁層１１０をエッチングせずに、半導体層１０８の上面及び側面、半導体層２０８の上面及び側面、並びに絶縁層１０３を覆った状態とすることで、導電層１１２等のエッチングの際に、半導体層１０８、半導体層２０８及び絶縁層１０３の一部がエッチングされ、薄膜化することを防ぐことができる。
【０２１１】［不純物元素の供給処理］
続いて、導電層１１２及び導電層２１２をマスクとして、絶縁層１１０、半導体層１０８及び半導体層２０８に不純物元素１４０を供給（添加、または注入ともいう）する処理を行い、領域１０８Ｎ、領域２０８Ｎ、領域１１０ｄ、及び領域１０３ｄを形成する（図１０（Ｂ））。半導体層１０８、半導体層２０８及び絶縁層１１０のうち、導電層１１２又は導電層２１２と重畳する領域には、導電層１１２又は導電層１１２がマスクとなり不純物元素１４０は供給されない。
【０２１２】  不純物元素１４０の供給は、プラズマイオンドーピング法、またはイオン注入法を好適に用いることができる。これらの方法は、深さ方向の濃度プロファイルを、イオンの加速電圧とドーズ量等により、高い精度で制御することができる。プラズマイオンドーピング法を用いることで、生産性を高めることができる。また質量分離を用いたイオン注入法を用いることで、供給される不純物元素の純度を高めることができる。
【０２１３】  不純物元素１４０の供給処理において、半導体層１０８と絶縁層１１０との界面、半導体層２０８と絶縁層１１０との界面、または半導体層１０８中の界面に近い部分、または半導体層２０８中の界面に近い部分、または絶縁層１１０中の当該界面に近い部分が、最も高い濃度となるように、処理条件を制御することが好ましい。これにより、一度の処理で半導体層１０８、半導体層２０８及び絶縁層１１０に、最適な濃度の不純物元素１４０を供給することができる。
【０２１４】  不純物元素１４０としては、水素、ホウ素、炭素、窒素、フッ素、リン、硫黄、ヒ素、アルミニウム、マグネシウム、シリコン、または希ガスなどが挙げられる。なお、希ガスの代表例としては、ヘリウム、ネオン、アルゴン、クリプトン、及びキセノン等がある。特に、ホウ素、リン、アルミニウム、マグネシウム、またはシリコンを用いることが好ましい。
【０２１５】  不純物元素１４０の原料ガスとしては、上記不純物元素を含むガスを用いることができる。ホウ素を供給する場合、代表的にはＢ２Ｈ６ガスやＢＦ３ガスなどを用いることができる。またリンを供給する場合には、代表的にはＰＨ３ガスを用いることができる。また、これらの原料ガスを希ガスで希釈した混合ガスを用いてもよい。
【０２１６】  その他、原料ガスとして、ＣＨ４、Ｎ２、ＮＨ３、ＡｌＨ３、ＡｌＣｌ３、ＳｉＨ４、Ｓｉ２Ｈ６、Ｆ２、ＨＦ、Ｈ２、（Ｃ５Ｈ５）２Ｍｇ、及び希ガス等を用いることができる。また、イオン源は気体に限られず、固体や液体を加熱して気化させたものを用いてもよい。
【０２１７】  不純物元素１４０の添加は、絶縁層１１０及び半導体層１０８の組成や密度、厚さなどを考慮して、加速電圧やドーズ量などの条件を設定することで制御することができる。
【０２１８】  例えば、イオン注入法またはプラズマイオンドーピング法でホウ素の添加を行う場合、加速電圧は例えば５ｋＶ以上１００ｋＶ以下、好ましくは７ｋＶ以上７０ｋＶ以下、より好ましくは１０ｋＶ以上５０ｋＶ以下の範囲とすることができる。またドーズ量は、例えば１×１０１３ｉｏｎｓ／ｃｍ２以上１×１０１７ｉｏｎｓ／ｃｍ２以下、好ましくは１×１０１４ｉｏｎｓ／ｃｍ２以上５×１０１６ｉｏｎｓ／ｃｍ２以下、より好ましくは１×１０１５ｉｏｎｓ／ｃｍ２以上、３×１０１６ｉｏｎｓ／ｃｍ２以下の範囲とすることができる。
【０２１９】  また、イオン注入法またはプラズマイオンドーピング法でリンイオンの添加を行う場合、加速電圧は、例えば１０ｋＶ以上１００ｋＶ以下、好ましくは３０ｋＶ以上９０ｋＶ以下、より好ましくは４０ｋＶ以上８０ｋＶ以下の範囲とすることができる。またドーズ量は、例えば１×１０１３ｉｏｎｓ／ｃｍ２以上１×１０１７ｉｏｎｓ／ｃｍ２以下、好ましくは１×１０１４ｉｏｎｓ／ｃｍ２以上５×１０１６ｉｏｎｓ／ｃｍ２以下、より好ましくは１×１０１５ｉｏｎｓ／ｃｍ２以上、３×１０１６ｉｏｎｓ／ｃｍ２以下の範囲とすることができる。
【０２２０】  なお、不純物元素１４０の供給方法としてはこれに限られず、例えばプラズマ処理や、加熱による熱拡散を利用した処理などを用いてもよい。プラズマ処理法の場合、添加する不純物元素を含むガス雰囲気にてプラズマを発生させて、プラズマ処理を行うことによって、不純物元素を添加することができる。上記プラズマを発生させる装置としては、ドライエッチング装置、アッシング装置、プラズマＣＶＤ装置、高密度プラズマＣＶＤ装置等を用いることができる。
【０２２１】  本発明の一態様では、絶縁層１１０を介して不純物元素１４０を半導体層１０８及び半導体層２０８に供給することができる。そのため、半導体層１０８及び半導体層２０８が結晶性を有する場合であっても、不純物元素１４０の供給の際に結晶性が損なわれてしまうことを抑制できる。そのため、結晶性の低下により電気抵抗が増大してしまうような場合には好適である。
【０２２２】  なお、不純物元素１４０の供給は、半導体層１０８及び半導体層２０８の一部を露出させて行ってもよい。例えば、金属酸化物層２１４及び導電層２１２、並びに金属酸化物層１１４及び導電層１１２を形成した後に絶縁層１１０の一部を除去して半導体層１０８及び半導体層２０８の一部を露出させ、不純物元素１４０を供給することで領域１０８Ｎ及び領域２０８Ｎを形成できる。領域１０８Ｎとなる領域、及び領域２０８Ｎとなる領域を露出した状態で不純物元素１４０を供給することにより、例えば、イオン注入法またはプラズマイオンドーピング法において加速電圧を低くすることができ、生産性を高めることができる。半導体層１０８及び半導体層２０８の一部を露出させて不純物元素１４０の供給を行う場合、後の工程で高い温度がかかる処理を行なう際、外部、領域１０８Ｎの近傍、領域２０８Ｎの近傍の膜から多量の酸素が領域１０８Ｎ又は領域２０８Ｎに供給されてしまうと、抵抗が上昇してしまう場合がある。そのため、高い温度のかかる処理を行なう際には、酸素に対するバリア性の高い絶縁層１１８等で覆った状態で処理することが好ましい。
【０２２３】［絶縁層１１８の形成］
続いて、絶縁層１１８を順に形成する（図１１（Ａ））。
【０２２４】  絶縁層１１８をプラズマＣＶＤ法により形成する場合、成膜温度が高すぎると、領域１０８ｎ等に含まれる不純物が、半導体層１０８のチャネル形成領域を含む周辺部に拡散することや、領域１０８ｎの電気抵抗が上昇してしまう恐れがある。絶縁層１１８の成膜温度としては、例えば１５０℃以上４００℃以下、好ましくは１８０℃以上３６０℃以下、より好ましくは２００℃以上２５０℃以下とすることが好ましい。絶縁層１１８を低温で成膜することにより、チャネル長の短いトランジスタであっても、良好な電気特性を付与することができる。
【０２２５】［加熱処理］
絶縁層１１８の形成後、加熱処理を行う。加熱処理は、窒素、酸素、希ガスのうち一以上を含む雰囲気下にて、１５０℃以上４５０℃以下、好ましくは２００℃以上４００℃以下の温度で行うことが好ましい。当該加熱処理により、より安定して低抵抗な領域１０８ｎとすることができる。例えば、上記温度で加熱処理を行うことにより、不純物元素１４０を適度に拡散して局所的に均一化され、理想的な不純物元素の濃度勾配を有する領域１０８ｎ及び領域１１０ｄが形成されうる。なお、加熱処理の温度が高すぎる（例えば５００℃以上）と、不純物元素１４０がチャネル形成領域内にまで拡散し、トランジスタの電気特性や信頼性の悪化を招く恐れがある。
【０２２６】  また、領域１０８ｎに不純物元素１４０を供給する際に、半導体層１０８や絶縁層１１０に生じた欠陥を、加熱処理によって修復できる場合もある。
【０２２７】  また、加熱処理により、絶縁層１１０から半導体層１０８のチャネル形成領域に酸素を供給することができる。このとき、絶縁層１１０には、領域１０８ｎとの界面近傍に、不純物元素１４０が供給された領域１１０ｄが形成されているため、絶縁層１１０から放出される酸素が領域１０８ｎに拡散することが抑制される。その結果、領域１０８ｎが再度高抵抗化してしまうことを効果的に防ぐことができる。さらにこのとき、絶縁層１１０の半導体層１０８のチャネル形成領域と重なる部分には、領域１１０ｄが形成されていないため、絶縁層１１０から放出される酸素を選択的に当該チャネル形成領域に供給することができる。
【０２２８】  また、領域１０８ｎはチャネル形成領域よりも酸素欠損が多く存在した状態であるため、加熱処理により、当該酸素欠損によってチャネル形成領域中に含まれる水素をゲッタリングする効果が期待できる。これによりチャネル形成領域中の水素濃度を低減することができ、より信頼性の高いトランジスタを実現できる。また、チャネル形成領域から供給された水素と、領域１０８ｎ中の酸素欠損とが結合してキャリア生成源となるため、より低抵抗化した領域１０８ｎを実現できる。
【０２２９】  なお、加熱処理は、絶縁層１１８の形成前に行ってもよいが、絶縁層１１８を形成した後に行うことがより好ましい。例えば絶縁層１１８に、酸素を拡散しにくい絶縁膜を用いることで、加熱処理により絶縁層１１０から放出される酸素が外部に拡散することを防ぎ、半導体層１０８のチャネル形成領域に供給しうる酸素の量を多くすることができる。
【０２３０】［開口部１４１ａ、開口部１４１ｂ、開口部１４２ａ、開口部１４２ｂの形成］
続いて、絶縁層１１８の所望の位置にリソグラフィによりマスクを形成した後、絶縁層１１８及び絶縁層１１０の一部をエッチングすることで、領域１０８ｎに達する開口部１４１ａ及び開口部１４１ｂ、並びに領域２０８Ｎに達する開口部２４１ａ及び開口部２４１ｂを形成する。
【０２３１】［導電層１２０ａ、導電層１２０ｂ、導電層２２０ａ、導電層２２０ｂの形成］
続いて、開口部１４１ａ、開口部１４１ｂ、開口部２４１ａ及び開口部２４１ｂを覆うように、絶縁層１１８上に導電膜を成膜し、当該導電膜を所望の形状に加工することで、導電層１２０ａ、導電層１２０ｂ、導電層２２０ａ及び導電層２２０ｂを形成する（図１１（Ｂ））。
【０２３２】  以上の工程により、トランジスタ１００及びトランジスタ１００Ａを作製することができる。例えば、トランジスタ１００及びトランジスタ１００Ａを表示装置の画素に適用する場合には、この後に、保護絶縁層、平坦化層、画素電極、または配線のうち１以上を形成する工程を追加すればよい。
【０２３３】＜作製方法例２＞
以下では、本発明の一態様の半導体装置の作製方法について、図面を参照して説明する。ここでは、上記構成例で例示したトランジスタ１００Ｄ及びトランジスタ１００Ｅを例に挙げて説明する。
【０２３４】  トランジスタ１００Ｄ及びトランジスタ１００Ｅの作製工程の各段階におけるチャネル長の断面を図１２乃至図１４に示す。各図において、中央の破線より左側がトランジスタ１００Ｄの形成される領域、右側がトランジスタ１００Ｅの形成される領域である。
【０２３５】  導電膜１１２ｆを形成するまでは、＜作製方法例１＞に示した作製方法と同様である。よって、図８（Ａ）乃至図９（Ｂ）に係るトランジスタの作製方法を参酌することができる。
【０２３６】［絶縁層１１０、金属酸化物層１１４、導電層１１２の形成］
続いて、導電膜１１２ｆ上にレジストマスクを形成する。その後、レジストマスクに覆われていない領域において、異方性のエッチング法を用いて導電膜１１２ｆ、金属酸化物膜１１４ｆ、及び絶縁膜１１０ｆをエッチングし、導電層１１２、金属酸化物層１１４、絶縁層１１０、導電層２１２、金属酸化物層２１４及び絶縁層１１０を形成する。その後、レジストマスクを除去する（図１２（Ａ））。
【０２３７】  導電膜１１２ｆ、金属酸化物膜１１４ｆ、及び絶縁膜１１０ｆのエッチングは、同じエッチング条件により同時にエッチングしてもよいし、異なるエッチング条件または手法を用いて、少なくとも２回に分けてエッチングしてもよい。例えば、導電膜１１２ｆと金属酸化物膜１１４ｆを先にエッチングし、続いて異なるエッチング条件で絶縁膜１１０ｆをエッチングすることで、半導体層１０８及び半導体層２０８へのエッチングのダメージを低減することができる。
【０２３８】［絶縁層１１６、領域１０８Ｎ、領域２０８Ｎの形成］
続いて、半導体層１０８の露出した領域、及び半導体層２０８の露出した領域に接して、絶縁層１１６を形成する（図１２（Ｂ））。
【０２３９】  絶縁層１１６として、アルミニウム、チタン、タンタル、タングステン、クロム、及びルテニウムなどの金属元素の少なくとも一を含む膜を成膜する。特に、アルミニウム、チタン、タンタル、及びタングステンの少なくとも一を含むことが好ましい。また特に、これら金属元素を少なくとも一を含む窒化物、またはこれら金属元素の少なくとも一を含む酸化物を好適に用いることができる。絶縁性を有する膜として、窒化アルミニウムチタン膜、窒化チタン膜、窒化アルミニウム膜などの窒化物膜、酸化アルミニウムチタン膜などの酸化物膜などを好適に用いることができる。
【０２４０】  ここで、絶縁層１１６は、成膜ガスに窒素ガスまたは酸素ガスを用いたスパッタリング法により形成することが好ましい。これにより、成膜ガスの流量を制御することにより、膜質の制御が容易となる。
【０２４１】  続いて、加熱処理を行う。加熱処理により、半導体層２０８の絶縁層１１６と接する領域が低抵抗化し、半導体層２０８中に低抵抗な領域２０８Ｎが形成される。半導体層１０８の絶縁層１１６と接する領域が低抵抗化し、半導体層１０８中に低抵抗な領域１０８Ｎが形成される（図１３（Ａ））。
【０２４２】  加熱処理は、窒素または希ガスなどの不活性ガス雰囲気で行うことが好ましい。加熱処理の温度は高いほど好ましいが、基板１０２、導電層１０６、導電層１１２等の耐熱性を考慮した温度とすることができる。例えば、１２０℃以上５００℃以下、好ましくは１５０℃以上４５０℃以下、より好ましくは２００℃以上４００℃以下、さらに好ましくは２５０℃以上４００℃以下の温度とすることができる。例えば加熱処理の温度を３５０℃程度とすることで、大型のガラス基板を用いた生産設備で歩留り良く半導体装置を生産することができる。
【０２４３】  なお、ここでは絶縁層１１６を除去しないため、加熱処理は絶縁層１１６の形成後であればどの段階で行ってもよい。また他の加熱処理または熱の係る工程と兼ねてもよい。
【０２４４】  加熱処理により、半導体層１０８中の酸素が絶縁層１１６に引き抜かれることにより酸素欠損が生成される。当該酸素欠損と、半導体層１０８中の水素とが結合することによりキャリア濃度が高まり、絶縁層１１６と接する領域１０８Ｎが低抵抗化される。また、半導体層２０８中の酸素が絶縁層１１６に引き抜かれることにより酸素欠損が生成される。当該酸素欠損と、半導体層２０８中の水素とが結合することによりキャリア濃度が高まり、絶縁層１１６と接する領域２０８Ｎが低抵抗化される。領域１０８Ｎ及び領域２０８Ｎ上にそれぞれ絶縁層１１０及び絶縁層２２０を設けない構成とすることで、絶縁層１１０及び絶縁層２２０を介さずに、半導体層１０８及び半導体層２０８中の酸素が絶縁層１１６へ拡散し、領域１０８Ｎ及び領域２０８Ｎを効率良く形成できる。
【０２４５】  または、加熱処理により、絶縁層１１６に含まれる金属元素が半導体層１０８及び半導体層２０８中に拡散することにより、半導体層１０８及び半導体層２０８の一部が合金化し、低抵抗化される場合もある。領域１０８Ｎ及び領域２０８Ｎ上にそれぞれ絶縁層１１０及び絶縁層２２０を設けない構成とすることで、絶縁層１１０及び絶縁層２２０を介さずに、絶縁層１１６に含まれる金属元素が半導体層１０８及び半導体層２０８中へ拡散し、領域１０８Ｎ及び領域２０８Ｎを効率良く形成できる。
【０２４６】  または、絶縁層１１６に含まれる窒素や水素、若しくは加熱処理の雰囲気に含まれる窒素などが、加熱処理により半導体層１０８及び半導体層２０８中に拡散することで、これらが低抵抗化する場合もある。領域１０８Ｎ及び領域２０８Ｎ上にそれぞれ絶縁層１１０及び絶縁層２２０を設けない構成とすることで、絶縁層１１０及び絶縁層２２０を介さずに、窒素や水素が半導体層１０８及び半導体層２０８中へ拡散し、領域１０８Ｎ及び領域２０８Ｎを効率良く形成できる。
【０２４７】  このような複合的な作用により低抵抗化された半導体層１０８の領域１０８Ｎ、及び半導体層２０８の領域２０８Ｎは、極めて安定な低抵抗な領域となる。このように形成された領域１０８Ｎ及び領域２０８Ｎは、例えば後の工程で酸素が供給される処理が行われたとしても、再度高抵抗化しにくいといった特徴を有する。
【０２４８】  なお、ここでは、領域１０８Ｎ及び領域２０８Ｎを形成するための層として、絶縁性を有する絶縁層１１６を用いる例について説明したが、領域１０８Ｎ又は領域２０８Ｎとなる領域に接して、導電性を有する膜を形成することで、領域１０８Ｎ及び領域２０８Ｎを形成してもよい。このとき、領域１０８Ｎ及び領域２０８Ｎの形成後に、当該導電性を有する膜を酸化または窒化させて絶縁化して、絶縁層１１６とすることが好ましい。または、領域１０８Ｎ及び領域２０８Ｎの形成後に当該膜を除去し、絶縁層１１６を設けない構成としてもよい。
【０２４９】  または、半導体層１０８及び半導体層２０８の露出した領域に、水素を供給する処理を行なうことにより、領域１０８Ｎ及び領域１０８Ｎをそれぞれ形成してもよい。以下では、半導体層１０８及び半導体層２０８の露出した領域に接して、水素を含む絶縁層１１６を成膜することで水素を供給する。
【０２５０】  絶縁層１１６は、水素を含む成膜ガスを用いたプラズマＣＶＤ法により形成することが好ましい。例えば、シランガスとアンモニアガスとを含む成膜ガスを用いて、窒化シリコン膜を成膜する。シランガスに加えてアンモニアガスを用いることで、膜中に多くの水素を含有させることができる。また、成膜時においても、半導体層１０８及び半導体層２０８の露出した部分に水素を供給することが可能となる。
【０２５１】  絶縁層１１６の成膜後に、加熱処理を行なうことで、絶縁層１１６から放出される水素の一部を、半導体層１０８の一部、及び半導体層２０８の一部に供給することが好ましい。加熱処理は、窒素、酸素、希ガスのうち一以上を含む雰囲気下にて、１５０℃以上４５０℃以下、好ましくは２００℃以上４００℃以下の温度で行うことが好ましい。
【０２５２】  このように水素を供給することで、半導体層１０８中に極めて低抵抗な領域１０８Ｎを、半導体層２０８中に極めて低抵抗な領域２０８Ｎを形成することができる。領域１０８Ｎ及び領域２０８Ｎは、チャネル形成領域よりもキャリア濃度の高い領域、酸素欠損量の多い領域、水素濃度の高い領域、または、不純物濃度の高い領域とも言うことができる。
【０２５３】  また、加熱処理により、絶縁層１１０及び絶縁層１０３から半導体層１０８のチャネル形成領域、及び半導体層２０８のチャネル形成領域に酸素を供給することができる。
【０２５４】［絶縁層１１８の形成］
続いて、絶縁層１１６上に絶縁層１１８を形成する（図１３（Ｂ））。
【０２５５】  絶縁層１１８をプラズマＣＶＤ法により形成する場合、成膜温度が高すぎると、領域１０８Ｎ又は領域２０８Ｎに含まれる不純物によっては、当該不純物がチャネル形成領域を含む周辺部に拡散する恐れがある。その結果、チャネル形成領域が低抵抗化することや、領域１０８Ｎ及び領域２０８Ｎの電気抵抗が上昇してしまうなどの恐れがある。絶縁層１１６または絶縁層１１８の成膜温度としては、例えば１５０℃以上４００℃以下、好ましくは１８０℃以上３６０℃以下、より好ましくは２００℃以上２５０℃以下とすることが好ましい。は絶縁層１１８を低温で成膜することにより、チャネル長の短いトランジスタであっても、良好な電気特性を付与することができる。
【０２５６】  また、絶縁層１１８の形成後に加熱処理を行なってもよい。
【０２５７】［開口部１４１ａ、開口部１４１ｂ、開口部１４２ａ、開口部１４２ｂの形成］
続いて、絶縁層１１８の所望の位置にリソグラフィによりマスクを形成した後、絶縁層１１８及び絶縁層１１６の一部をエッチングすることで、領域１０８ｎに達する開口部１４１ａ及び開口部１４１ｂ、並びに領域２０８Ｎに達する開口部２４１ａ及び開口部２４１ｂを形成する。
【０２５８】［導電層１２０ａ、導電層１２０ｂ、導電層２２０ａ、導電層２２０ｂの形成］
続いて、開口部１４１ａ、開口部１４１ｂ、開口部２４１ａ及び開口部２４１ｂを覆うように、絶縁層１１８上に導電膜を成膜し、当該導電膜を所望の形状に加工することで、導電層１２０ａ、導電層１２０ｂ、導電層２２０ａ及び導電層２２０ｂを形成する（図１４）。
【０２５９】  以上の工程により、トランジスタ１００Ｄ及びトランジスタ１００Ｅを作製することができる。例えば、トランジスタ１００Ｄ及びトランジスタ１００Ｅを表示装置の画素に適用する場合には、この後に、保護絶縁層、平坦化層、画素電極、または配線のうち１以上を形成する工程を追加すればよい。
【０２６０】  以上が、作製方法例についての説明である。
【０２６１】＜半導体装置の構成要素＞
次に、本実施の形態の半導体装置に含まれる構成要素について、詳細に説明する。
【０２６２】［基板］
基板１０２の材質などに大きな制限はないが、少なくとも、後の熱処理に耐えうる程度の耐熱性を有している必要がある。例えば、シリコンや炭化シリコンを材料とした単結晶半導体基板、多結晶半導体基板、シリコンゲルマニウム等の化合物半導体基板、ＳＯＩ基板、ガラス基板、セラミック基板、石英基板、サファイア基板等を、基板１０２として用いてもよい。また、これらの基板上に半導体素子が設けられたものを、基板１０２として用いてもよい。
【０２６３】  また、基板１０２として、可撓性基板を用い、可撓性基板上に直接、トランジスタ１００等を形成してもよい。または、基板１０２とトランジスタ１００等の間に剥離層を設けてもよい。剥離層は、その上に半導体装置を一部あるいは全部完成させた後、基板１０２より分離し、他の基板に転載するために用いることができる。その際、トランジスタ１００等は耐熱性の劣る基板や可撓性の基板にも転載できる。
【０２６４】［絶縁層１０３］
絶縁層１０３としては、スパッタリング法、ＣＶＤ法、蒸着法、パルスレーザー堆積（ＰＬＤ）法等を適宜用いて形成することができる。また、絶縁層１０３としては、例えば、酸化物絶縁膜または窒化物絶縁膜を単層または積層して形成することができる。なお、半導体層１０８との界面特性を向上させるため、絶縁層１０３において少なくとも半導体層１０８と接する領域は酸化物絶縁膜で形成することが好ましい。また、絶縁層１０３には、加熱により酸素を放出する膜を用いることが好ましい。
【０２６５】  絶縁層１０３として、例えば酸化シリコン、酸化窒化シリコン、窒化酸化シリコン、窒化シリコン、酸化アルミニウム、酸化ハフニウム、酸化ガリウムまたはＧａ−Ｚｎ酸化物などを用いればよく、単層または積層で設けることができる。
【０２６６】  また、絶縁層１０３の半導体層１０８に接する側に窒化シリコン膜などの酸化物膜以外の膜を用いた場合、半導体層１０８と接する表面に対して酸素プラズマ処理などの前処理を行い、当該表面、または表面近傍を酸化することが好ましい。
【０２６７】［導電膜］
ゲート電極として機能する導電層１１２及び導電層１０６、並びにソース電極またはドレイン電極の一方として機能する導電層１２０ａ及び、他方として機能する導電層１２０ｂとしては、クロム、銅、アルミニウム、金、銀、亜鉛、モリブデン、タンタル、チタン、タングステン、マンガン、ニッケル、鉄、コバルトから選ばれた金属元素、または上述した金属元素を成分とする合金か、上述した金属元素を組み合わせた合金等を用いてそれぞれ形成することができる。
【０２６８】  また、導電層１１２、導電層１０６、導電層１２０ａ、及び導電層１２０ｂには、Ｉｎ−Ｓｎ酸化物、Ｉｎ−Ｗ酸化物、Ｉｎ−Ｗ−Ｚｎ酸化物、Ｉｎ−Ｔｉ酸化物、Ｉｎ−Ｔｉ−Ｓｎ酸化物、Ｉｎ−Ｚｎ酸化物、Ｉｎ−Ｓｎ−Ｓｉ酸化物、Ｉｎ−Ｇａ−Ｚｎ酸化物等の酸化物導電体または金属酸化物膜を適用することもできる。
【０２６９】  ここで、酸化物導電体（ＯＣ：ＯｘｉｄｅＣｏｎｄｕｃｔｏｒ）について説明を行う。例えば、半導体特性を有する金属酸化物に酸素欠損を形成し、該酸素欠損に水素を添加すると、伝導帯近傍にドナー準位が形成される。この結果、金属酸化物は、導電性が高くなり導電体化する。導電体化された金属酸化物を、酸化物導電体ということができる。
【０２７０】  また、導電層１１２等として、上記酸化物導電体（金属酸化物）を含む導電膜と、金属または合金を含む導電膜の積層構造としてもよい。金属または合金を含む導電膜を用いることで、配線抵抗を小さくすることができる。このとき、ゲート絶縁膜として機能する絶縁層と接する側には酸化物導電体を含む導電膜を適用することが好ましい。
【０２７１】  また、導電層１１２、導電層１０６、導電層１２０ａ、導電層１２０ｂには、上述の金属元素の中でも、特にチタン、タングステン、タンタル、及びモリブデンの中から選ばれるいずれか一つまたは複数を有すると好適である。特に、窒化タンタル膜を用いると好適である。当該窒化タンタル膜は、導電性を有し、且つ、銅、酸素、または水素に対して、高いバリア性を有し、且つ自身からの水素の放出が少ないため、半導体層１０８と接する導電膜、または半導体層１０８の近傍の導電膜として、好適に用いることができる。
【０２７２】［絶縁層１１０］
トランジスタ１００等のゲート絶縁膜として機能する絶縁層１１０は、ＰＥＣＶＤ法、スパッタリング法等により形成できる。絶縁層１１０としては、酸化シリコン膜、酸化窒化シリコン膜、窒化酸化シリコン膜、窒化シリコン膜、酸化アルミニウム膜、酸化ハフニウム膜、酸化イットリウム膜、酸化ジルコニウム膜、酸化ガリウム膜、酸化タンタル膜、酸化マグネシウム膜、酸化ランタン膜、酸化セリウム膜および酸化ネオジム膜を一種以上含む絶縁層を用いることができる。なお、絶縁層１１０を、２層の積層構造または３層以上の積層構造としてもよい。
【０２７３】  また、半導体層１０８と接する絶縁層１１０は、酸化物絶縁膜であることが好ましく、化学量論的組成よりも過剰に酸素を含有する領域を有することがより好ましい。別言すると、絶縁層１１０は、酸素を放出することが可能な絶縁膜である。例えば、酸素雰囲気下にて絶縁層１１０を形成すること、成膜後の絶縁層１１０に対して酸素雰囲気下での熱処理、プラズマ処理等を行うこと、または、絶縁層１１０上に酸素雰囲気下で酸化物膜を成膜することなどにより、絶縁層１１０中に酸素を供給することもできる。
【０２７４】  また、絶縁層１１０として、酸化シリコンや酸化窒化シリコンと比べて比誘電率の高い酸化ハフニウム等の材料を用いることもできる。これにより絶縁層１１０の膜厚を厚くしトンネル電流によるリーク電流を抑制できる。特に結晶性を有する酸化ハフニウムは、非晶質の酸化ハフニウムと比べて高い比誘電率を備えるため好ましい。
【０２７５】［半導体層］
半導体層１０８がＩｎ−Ｍ−Ｚｎ酸化物の場合、Ｉｎ−Ｍ−Ｚｎ酸化物を成膜するために用いるスパッタリングターゲットは、Ｉｎの原子数比がＭの原子数比以上であることが好ましい。このようなスパッタリングターゲットの金属元素の原子数比として、Ｉｎ：Ｍ：Ｚｎ＝１：１：１、Ｉｎ：Ｍ：Ｚｎ＝１：１：１．２、Ｉｎ：Ｍ：Ｚｎ＝２：１：３、Ｉｎ：Ｍ：Ｚｎ＝３：１：２、Ｉｎ：Ｍ：Ｚｎ＝４：２：３、Ｉｎ：Ｍ：Ｚｎ＝４：２：４．１、Ｉｎ：Ｍ：Ｚｎ＝５：１：６、Ｉｎ：Ｍ：Ｚｎ＝５：１：７、Ｉｎ：Ｍ：Ｚｎ＝５：１：８、Ｉｎ：Ｍ：Ｚｎ＝６：１：６、Ｉｎ：Ｍ：Ｚｎ＝５：２：５等が挙げられる。
【０２７６】  また、スパッタリングターゲットとしては、多結晶の酸化物を含むターゲットを用いると、結晶性を有する半導体層１０８を形成しやすくなるため好ましい。なお、成膜される半導体層１０８の原子数比は、上記のスパッタリングターゲットに含まれる金属元素の原子数比のプラスマイナス４０％の変動を含む。例えば、半導体層１０８に用いるスパッタリングターゲットの組成がＩｎ：Ｇａ：Ｚｎ＝４：２：４．１［原子数比］の場合、成膜される半導体層１０８の組成は、Ｉｎ：Ｇａ：Ｚｎ＝４：２：３［原子数比］の近傍となる場合がある。
【０２７７】  なお、原子数比がＩｎ：Ｇａ：Ｚｎ＝４：２：３またはその近傍と記載する場合、Ｉｎの原子数比を４としたとき、Ｇａの原子数比が１以上３以下であり、Ｚｎの原子数比が２以上４以下である場合を含む。また、原子数比がＩｎ：Ｇａ：Ｚｎ＝５：１：６またはその近傍であると記載する場合、Ｉｎの原子数比を５としたときに、Ｇａの原子数比が０．１より大きく２以下であり、Ｚｎの原子数比が５以上７以下である場合を含む。また、原子数比がＩｎ：Ｇａ：Ｚｎ＝１：１：１またはその近傍であると記載する場合、Ｉｎの原子数比を１としたときに、Ｇａの原子数比が０．１より大きく２以下であり、Ｚｎの原子数比が０．１より大きく２以下である場合を含む。
【０２７８】  また、半導体層１０８は、エネルギーギャップが２ｅＶ以上、好ましくは２．５ｅＶ以上である。このように、シリコンよりもエネルギーギャップの広い金属酸化物を用いることで、トランジスタのオフ電流を低減することができる。
【０２７９】  また、半導体層１０８は、非単結晶構造であると好ましい。非単結晶構造は、例えば、後述するＣＡＡＣ構造、多結晶構造、微結晶構造、または非晶質構造を含む。非単結晶構造において、非晶質構造は最も欠陥準位密度が高く、ＣＡＡＣ構造は最も欠陥準位密度が低い。
【０２８０】  以下では、ＣＡＡＣ（ｃ−ａｘｉｓ  ａｌｉｇｎｅｄ  ｃｒｙｓｔａｌ）について説明する。ＣＡＡＣは結晶構造の一例を表す。
【０２８１】  ＣＡＡＣ構造とは、複数のナノ結晶（最大径が１０ｎｍ未満である結晶領域）を有する薄膜などの結晶構造の一つであり、各ナノ結晶はｃ軸が特定の方向に配向し、かつａ軸及びｂ軸は配向性を有さずに、ナノ結晶同士が粒界を形成することなく連続的に連結しているといった特徴を有する結晶構造である。特にＣＡＡＣ構造を有する薄膜は、各ナノ結晶のｃ軸が、薄膜の厚さ方向、被形成面の法線方向、または薄膜の表面の法線方向に配向しやすいといった特徴を有する。
【０２８２】  ＣＡＡＣ−ＯＳ（Ｏｘｉｄｅ  Ｓｅｍｉｃｏｎｄｕｃｔｏｒ）は結晶性の高い酸化物半導体である。一方、ＣＡＡＣ−ＯＳは、明確な結晶粒界を確認することはできないため、結晶粒界に起因する電子移動度の低下が起こりにくいといえる。また、酸化物半導体の結晶性は不純物の混入や欠陥の生成などによって低下する場合があるため、ＣＡＡＣ−ＯＳは不純物や欠陥（酸素欠損など）の少ない酸化物半導体ともいえる。従って、ＣＡＡＣ−ＯＳを有する酸化物半導体は、物理的性質が安定する。そのため、ＣＡＡＣ−ＯＳを有する酸化物半導体は熱に強く、信頼性が高い。
【０２８３】  ここで、結晶学において、単位格子を構成するａ軸、ｂ軸、及びｃ軸の３つの軸（結晶軸）について、特異的な軸をｃ軸とした単位格子を取ることが一般的である。特に層状構造を有する結晶では、層の面方向に平行な２つの軸をａ軸及びｂ軸とし、層に交差する軸をｃ軸とすることが一般的である。このような層状構造を有する結晶の代表的な例として、六方晶系に分類されるグラファイトがあり、その単位格子のａ軸及びｂ軸は劈開面に平行であり、ｃ軸は劈開面に直交する。例えば層状構造であるＹｂＦｅ２Ｏ４型の結晶構造をとるＩｎＧａＺｎＯ４の結晶は六方晶系に分類することができ、その単位格子のａ軸及びｂ軸は層の面方向に平行となり、ｃ軸は層（すなわちａ軸及びｂ軸）に直交する。
【０２８４】  微結晶構造を有する酸化物半導体膜（微結晶酸化物半導体膜）は、ＴＥＭによる観察像では、明確に結晶部を確認することができない場合がある。微結晶酸化物半導体膜に含まれる結晶部は、１ｎｍ以上１００ｎｍ以下、または１ｎｍ以上１０ｎｍ以下の大きさであることが多い。特に、１ｎｍ以上１０ｎｍ以下、または１ｎｍ以上３ｎｍ以下の微結晶であるナノ結晶（ｎｃ：ｎａｎｏｃｒｙｓｔａｌ）を有する酸化物半導体膜を、ｎｃ−ＯＳ（ｎａｎｏｃｒｙｓｔａｌｌｉｎｅ  Ｏｘｉｄｅ  Ｓｅｍｉｃｏｎｄｕｃｔｏｒ）膜と呼ぶ。また、ｎｃ−ＯＳ膜は、例えば、ＴＥＭによる観察像では、結晶粒界を明確に確認できない場合がある。
【０２８５】  ｎｃ−ＯＳ膜は、微小な領域（例えば、１ｎｍ以上１０ｎｍ以下の領域、特に１ｎｍ以上３ｎｍ以下の領域）において原子配列に周期性を有する。また、ｎｃ−ＯＳ膜は、異なる結晶部間で結晶方位に規則性が見られない。そのため、膜全体で配向性が見られない。従って、ｎｃ−ＯＳ膜は、分析方法によっては、非晶質酸化物半導体膜と区別が付かない場合がある。例えば、ｎｃ−ＯＳ膜に対し、結晶部よりも大きい径のＸ線を用いるＸＲＤ装置を用いて構造解析を行うと、ｏｕｔ−ｏｆ−ｐｌａｎｅ法による解析では、結晶面を示すピークが検出されない。また、ｎｃ−ＯＳ膜に対し、結晶部よりも大きいプローブ径（例えば５０ｎｍ以上）の電子線を用いる電子線回折（制限視野電子線回折ともいう。）を行うと、ハローパターンのような回折パターンが観測される。一方、ｎｃ−ＯＳ膜に対し、結晶部の大きさと近いか結晶部より小さいプローブ径（例えば１ｎｍ以上３０ｎｍ以下）の電子線を用いる電子線回折（ナノビーム電子線回折ともいう。）を行うと、円を描くように（リング状に）輝度の高い領域が観測され、当該リング状の領域内に複数のスポットが観測されうる。
【０２８６】  ｎｃ−ＯＳ膜は、非晶質酸化物半導体膜よりも欠陥準位密度が低い。ただし、ｎｃ−ＯＳ膜は、異なる結晶部間で結晶方位に規則性が見られない。そのため、ｎｃ−ＯＳ膜は、ＣＡＡＣ−ＯＳ膜と比べて欠陥準位密度が高くなる。従って、ｎｃ−ＯＳ膜はＣＡＡＣ−ＯＳ膜と比べて、キャリア密度が高く、電子移動度が高くなる場合がある。従って、ｎｃ−ＯＳ膜を用いたトランジスタは、高い電界効果移動度を示す場合がある。
【０２８７】  ｎｃ−ＯＳ膜は、ＣＡＡＣ−ＯＳ膜と比較して、成膜時の酸素流量比を小さくすることで形成することができる。また、ｎｃ−ＯＳ膜は、ＣＡＡＣ−ＯＳ膜と比較して、成膜時の基板温度を低くすることでも形成することができる。例えば、ｎｃ−ＯＳ膜は、基板温度を比較的低温（例えば１３０℃以下の温度）とした状態、または基板を加熱しない状態でも成膜することができるため、大型のガラス基板や、樹脂基板などに適しており、生産性を高めることができる。
【０２８８】  金属酸化物の結晶構造の一例について説明する。なお、以下では、Ｉｎ−Ｇａ−Ｚｎ酸化物ターゲット（Ｉｎ：Ｇａ：Ｚｎ＝４：２：４．１［原子数比］）を用いて、スパッタリング法にて成膜された金属酸化物を一例として説明する。上記ターゲットを用いて、基板温度を１００℃以上１３０℃以下として、スパッタリング法により形成した金属酸化物は、ｎｃ（ｎａｎｏ  ｃｒｙｓｔａｌ）構造及びＣＡＡＣ構造のいずれか一方の結晶構造、またはこれらが混在した構造をとりやすい。一方、基板温度を室温（Ｒ．Ｔ．）として、スパッタリング法により形成した金属酸化物は、ｎｃの結晶構造をとりやすい。なお、ここでいう室温（Ｒ．Ｔ．）とは、基板を意図的に加熱しない場合の温度を含む。
【０２８９】［金属酸化物の構成］
以下では、本発明の一態様で開示されるトランジスタに用いることができるＣＡＣ（Ｃｌｏｕｄ−Ａｌｉｇｎｅｄ  Ｃｏｍｐｏｓｉｔｅ）−ＯＳの構成について説明する。
【０２９０】  なお、本明細書等において、ＣＡＡＣ（ｃ−ａｘｉｓ  ａｌｉｇｎｅｄ  ｃｒｙｓｔａｌ）、及びＣＡＣ（Ｃｌｏｕｄ−Ａｌｉｇｎｅｄ  Ｃｏｍｐｏｓｉｔｅ）と記載する場合がある。なお、ＣＡＡＣは結晶構造の一例を表し、ＣＡＣは機能、または材料の構成の一例を表す。
【０２９１】  ＣＡＣ−ＯＳまたはＣＡＣ−ｍｅｔａｌ  ｏｘｉｄｅとは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタの活性層に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与できる。ＣＡＣ−ＯＳまたはＣＡＣ−ｍｅｔａｌ  ｏｘｉｄｅにおいて、それぞれの機能を分離させることで、双方の機能を最大限に高めることができる。
【０２９２】  また、ＣＡＣ−ＯＳまたはＣＡＣ−ｍｅｔａｌ  ｏｘｉｄｅは、導電性領域、及び絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０２９３】  また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０２９４】  また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、及び高い電界効果移動度を得ることができる。
【０２９５】  すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）、または金属マトリックス複合材（ｍｅｔａｌ  ｍａｔｒｉｘ  ｃｏｍｐｏｓｉｔｅ）と呼称することもできる。
【０２９６】  以上が、構成要素についての説明である。
【０２９７】  本実施の形態は、少なくともその一部を本明細書中に記載する他の実施の形態と適宜組み合わせて実施することができる。
【０２９８】（実施の形態２）
本実施の形態では、先の実施の形態で例示した半導体装置を有する表示装置について説明する。
【０２９９】＜構成例＞
図１５（Ａ）に、表示装置７００の上面図を示す。表示装置７００は、シール材７１２により貼り合された第１の基板７０１と第２の基板７０５を有する。また第１の基板７０１、第２の基板７０５、及びシール材７１２で封止される領域において、第１の基板７０１上に画素部７０２、ソースドライバ回路部７０４、及びゲートドライバ回路部７０６が設けられる。また画素部７０２には、複数の表示素子が設けられる。
【０３００】  また、第１の基板７０１の第２の基板７０５と重ならない部分に、ＦＰＣ７１６（ＦＰＣ：Ｆｌｅｘｉｂｌｅ  ｐｒｉｎｔｅｄ  ｃｉｒｃｕｉｔ）が接続されるＦＰＣ端子部７０８が設けられている。ＦＰＣ７１６によって、ＦＰＣ端子部７０８及び信号線７１０を介して、画素部７０２、ソースドライバ回路部７０４、及びゲートドライバ回路部７０６のそれぞれに各種信号等が供給される。
【０３０１】  ゲートドライバ回路部７０６は、複数設けられていてもよい。また、ゲートドライバ回路部７０６及びソースドライバ回路部７０４は、それぞれ半導体基板等に別途形成され、パッケージされたＩＣチップの形態であってもよい。当該ＩＣチップは、第１の基板７０１上、またはＦＰＣ７１６に実装することができる。
【０３０２】  画素部７０２、ソースドライバ回路部７０４及びゲートドライバ回路部７０６が有するトランジスタに、本発明の一態様の半導体装置であるトランジスタを適用することができる。
【０３０３】  画素部７０２に設けられる表示素子としては、液晶素子、発光素子などが挙げられる。液晶素子としては、透過型の液晶素子、反射型の液晶素子、半透過型の液晶素子などを用いることができる。また、発光素子としては、ＬＥＤ（Ｌｉｇｈｔ  Ｅｍｉｔｔｉｎｇ  Ｄｉｏｄｅ）、ＯＬＥＤ（Ｏｒｇａｎｉｃ  ＬＥＤ）、ＱＬＥＤ（Ｑｕａｎｔｕｍ−ｄｏｔ  ＬＥＤ）、半導体レーザなどの、自発光性の発光素子が挙げられる。また、シャッター方式または光干渉方式のＭＥＭＳ（Ｍｉｃｒｏ  Ｅｌｅｃｔｒｏ  Ｍｅｃｈａｎｉｃａｌ  Ｓｙｓｔｅｍｓ）素子や、マイクロカプセル方式、電気泳動方式、エレクトロウェッティング方式、または電子粉流体（登録商標）方式等を適用した表示素子などを用いることもできる。
【０３０４】  図１５（Ｂ）に示す表示装置７００Ａは、第１の基板７０１に換えて、可撓性を有する樹脂層７４３が適用され、フレキシブルディスプレイとして用いることのできる表示装置の例である。
【０３０５】  表示装置７００Ａは、画素部７０２が矩形形状でなく、角部が円弧状の形状を有している。また、図１５（Ｂ）中の領域Ｐ１に示すように、画素部７０２、及び樹脂層７４３の一部が切りかかれた切欠き部を有する。一対のゲートドライバ回路部７０６は、画素部７０２を挟んで両側に設けられる。またゲートドライバ回路部７０６は、画素部７０２の角部において、円弧状の輪郭に沿って設けられている。
【０３０６】  樹脂層７４３は、ＦＰＣ端子部７０８が設けられる部分が突出した形状を有している。また樹脂層７４３のＦＰＣ端子部７０８を含む一部は、図１５（Ｂ）中の領域Ｐ２で裏側に折り返すことができる。樹脂層７４３の一部を折り返すことで、ＦＰＣ７１６を画素部７０２の裏側に重ねて配置した状態で、表示装置７００Ａを電気機器に実装することができ、電子機器の省スペース化を図ることができる。
【０３０７】  また表示装置７００Ａに接続されるＦＰＣ７１６には、ＩＣ７１７が実装されている。ＩＣ７１７は、例えばソースドライバ回路としての機能を有する。このとき、表示装置７００Ａにおけるソースドライバ回路部７０４は、保護回路、バッファ回路、デマルチプレクサ回路等の少なくとも一を含む構成とすることができる。
【０３０８】  図１５（Ｃ）に示す表示装置７００Ｂは、大型の画面を有する電子機器に好適に用いることのできる表示装置である。例えばテレビジョン装置、モニタ装置、パーソナルコンピュータ（ノート型またはデスクトップ型を含む）、タブレット端末、デジタルサイネージなどに好適に用いることができる。
【０３０９】  表示装置７００Ｂは、複数のソースドライバＩＣ７２１と、一対のゲートドライバ回路部７２２を有する。
【０３１０】  複数のソースドライバＩＣ７２１は、それぞれＦＰＣ７２３に取り付けられている。また、複数のＦＰＣ７２３は、一方の端子が基板７０１に、他方の端子がプリント基板７２４にそれぞれ接続されている。ＦＰＣ７２３を折り曲げることで、プリント基板７２４を画素部７０２の裏側に配置して、電気機器に実装することができ、電子機器の省スペース化を図ることができる。
【０３１１】  一方、ゲートドライバ回路部７２２は、基板７０１上に形成されている。これにより、狭額縁の電子機器を実現できる。
【０３１２】  このような構成とすることで、大型で且つ高解像度の表示装置を実現できる。例えば画面サイズが対角３０インチ以上、４０インチ以上、５０インチ以上、または６０インチ以上の表示装置にも適用することができる。また、解像度が４Ｋ２Ｋ、または８Ｋ４Ｋなどといった極めて高解像度の表示装置を実現することができる。
【０３１３】＜断面構成例＞
以下では、表示素子として液晶素子を用いる構成、及びＥＬ素子を用いる構成について、図１６乃至図１９を用いて説明する。なお、図１６乃至図１８は、それぞれ図１５（Ａ）に示す一点鎖線Ｑ−Ｒにおける断面図である。また図１９は、図１５（Ｂ）に示した表示装置７００Ａ中の一点鎖線Ｓ−Ｔにおける断面図である。図１６及び図１７は、表示素子として液晶素子を用いた構成であり、図１８及び図１９は、ＥＬ素子を用いた構成である。
【０３１４】［表示装置の共通部分に関する説明］
図１６乃至図１９に示す表示装置は、引き回し配線部７１１と、画素部７０２と、ソースドライバ回路部７０４と、ＦＰＣ端子部７０８と、を有する。引き回し配線部７１１は、信号線７１０を有する。画素部７０２は、トランジスタ７５０及び容量素子７９０を有する。ソースドライバ回路部７０４は、トランジスタ７５２を有する。図１７では、容量素子７９０が無い場合を示している。
【０３１５】  トランジスタ７５０及びトランジスタ７５２は、実施の形態１で例示したトランジスタを適用できる。例えば、トランジスタ７５０として、実施の形態１で示したトランジスタ１００、トランジスタ１００Ｂ、トランジスタ１００Ｄ、又はトランジスタ１００Ｆを用いることができる。例えば、トランジスタ７５２として、実施の形態１で示したトランジスタ１００Ａ、トランジスタ１００Ｃ、トランジスタ１００Ｅ、又はトランジスタ１００Ｇを用いることができる。
【０３１６】  本実施の形態で用いるトランジスタは、高純度化し、酸素欠損の形成を抑制した酸化物半導体膜を有する。該トランジスタは、オフ電流を低くできる。よって、画像信号等の電気信号の保持時間を長くでき、画像信号等の書き込み間隔も長く設定できる。よって、リフレッシュ動作の頻度を少なくできるため、消費電力を低減する効果を奏する。
【０３１７】  また、本実施の形態で用いるトランジスタは、比較的高い電界効果移動度が得られるため、高速駆動が可能である。例えば、このような高速駆動が可能なトランジスタを表示装置に用いることで、画素部のスイッチングトランジスタと、駆動回路部に使用するドライバトランジスタを同一基板上に形成することができる。すなわち、シリコンウェハ等により形成された駆動回路を適用しない構成も可能であり、表示装置の部品点数を削減することができる。また、画素部においても、高速駆動が可能なトランジスタを用いることで、高画質な画像を提供することができる。
【０３１８】  図１６、図１８、及び図１９に示す容量素子７９０は、トランジスタ７５２が有する第１のゲート電極と同一の膜を加工して形成される下部電極と、半導体層と同一の金属酸化物を加工して形成される上部電極と、を有する。上部電極は、トランジスタ７５２のソース領域及びドレイン領域と同様に低抵抗化されている。また、下部電極と上部電極との間には、トランジスタ７５２の第１のゲート絶縁層として機能する絶縁膜の一部が設けられる。すなわち、容量素子７９０は、一対の電極間に誘電体膜として機能する絶縁膜が挟持された積層型の構造である。また、上部電極には、トランジスタのソース電極及びドレイン電極と同一の膜を加工して得られる配線が接続されている。
【０３１９】  また、トランジスタ７５０、トランジスタ７５２、及び容量素子７９０上には平坦化絶縁膜７７０が設けられている。
【０３２０】  画素部７０２が有するトランジスタ７５０と、ソースドライバ回路部７０４が有するトランジスタ７５２とは、異なる構造のトランジスタを用いてもよい。
【０３２１】  信号線７１０は、トランジスタ７５０、７５２のソース電極及びドレイン電極等と同じ導電膜で形成されている。このとき、銅元素を含む材料等の低抵抗な材料を用いると、配線抵抗に起因する信号遅延等が少なく、大画面での表示が可能となるため好ましい。
【０３２２】  ＦＰＣ端子部７０８は、一部が接続電極として機能する配線７６０、異方性導電膜７８０、及びＦＰＣ７１６を有する。配線７６０は、異方性導電膜７８０を介してＦＰＣ７１６が有する端子と電気的に接続される。ここでは、配線７６０は、トランジスタ７５０、７５２のソース電極及びドレイン電極等と同じ導電膜で形成されている。
【０３２３】  第１の基板７０１及び第２の基板７０５としては、例えばガラス基板、またはプラスチック基板等の可撓性を有する基板を用いることができる。第１の基板７０１に可撓性を有する基板を用いる場合には、第１の基板７０１とトランジスタ７５０等との間に、水や水素に対するバリア性を有する絶縁層を設けることが好ましい。
【０３２４】  また、第２の基板７０５側には、遮光膜７３８と、着色膜７３６と、これらに接する絶縁膜７３４と、が設けられる。
【０３２５】［液晶素子を用いる表示装置の構成例］
図１６に示す表示装置７００は、液晶素子７７５を有する。液晶素子７７５は、導電層７７２、導電層７７４、及びこれらの間に液晶層７７６を有する。導電層７７４は、第２の基板７０５側に設けられ、共通電極としての機能を有する。また、導電層７７２は、トランジスタ７５０が有するソース電極またはドレイン電極と電気的に接続される。導電層７７２は、平坦化絶縁膜７７０上に形成され、画素電極として機能する。
【０３２６】  導電層７７２には、可視光に対して透光性の材料、または反射性の材料を用いることができる。透光性の材料としては、例えば、インジウム、亜鉛、スズ等を含む酸化物材料を用いるとよい。反射性の材料としては、例えば、アルミニウム、銀等を含む材料を用いるとよい。
【０３２７】  導電層７７２に反射性の材料を用いると、表示装置７００は反射型の液晶表示装置となる。一方、導電層７７２に透光性の材料を用いると、透過型の液晶表示装置となる。反射型の液晶表示装置の場合、視認側に偏光板を設ける。一方、透過型の液晶表示装置の場合、液晶素子を挟むように一対の偏光板を設ける。
【０３２８】  図１７に示す表示装置７００は、横電界方式（例えば、ＦＦＳモード）の液晶素子７７５を用いる例を示す。導電層７７２上に絶縁層７７３を介して、共通電極として機能する導電層７７４が設けられる。導電層７７２と導電層７７４との間に生じる電界によって、液晶層７７６の配向状態を制御することができる。
【０３２９】  図１７において、導電層７７４、絶縁層７７３、導電層７７２の積層構造により保持容量を構成することができる。そのため、別途容量素子を設ける必要がなく、開口率を高めることができる。
【０３３０】  また、図１６及び図１７には図示しないが、液晶層７７６と接する配向膜を設ける構成としてもよい。また、偏光部材、位相差部材、反射防止部材などの光学部材（光学基板）、及びバックライト、サイドライトなどの光源を適宜設けることができる。
【０３３１】  液晶層７７６には、サーモトロピック液晶、低分子液晶、高分子液晶、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）、高分子ネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）、強誘電性液晶、反強誘電性液晶等を用いることができる。また、横電界方式を採用する場合、配向膜を用いないブルー相を示す液晶を用いてもよい。
【０３３２】  また、液晶素子のモードとしては、ＴＮ（Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＩＰＳ（Ｉｎ−Ｐｌａｎｅ−Ｓｗｉｔｃｈｉｎｇ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌ  Ｃｏｍｐｅｎｓａｔｅｄ  Ｂｉｒｅｆｒｉｎｇｅｎｃｅ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ゲストホストモードなどを用いることができる。
【０３３３】  また、液晶層７７６に高分子分散型液晶や、高分子ネットワーク型液晶などを用いた、散乱型の液晶を用いることもできる。このとき、着色膜７３６を設けずに白黒表示を行う構成としてもよいし、着色膜７３６を用いてカラー表示を行う構成としてもよい。
【０３３４】  また、液晶素子の駆動方法として、継時加法混色法に基づいてカラー表示を行う、時間分割表示方式（フィールドシーケンシャル駆動方式ともいう）を適用してもよい。その場合、着色膜７３６を設けない構成とすることができる。時間分割表示方式を用いた場合、例えばＲ（赤色）、Ｇ（緑色）、Ｂ（青色）のそれぞれの色を呈する副画素を設ける必要がないため、画素の開口率を向上させることや、精細度を高められるなどの利点がある。
【０３３５】［発光素子を用いる表示装置］
図１８に示す表示装置７００は、発光素子７８２を有する。発光素子７８２は、導電層７７２、ＥＬ層７８６、及び導電膜７８８を有する。ＥＬ層７８６は、有機化合物、または量子ドットなどの無機化合物を有する。
【０３３６】  有機化合物に用いることのできる材料としては、蛍光性材料または燐光性材料などが挙げられる。また、量子ドットに用いることのできる材料としては、コロイド状量子ドット材料、合金型量子ドット材料、コア・シェル型量子ドット材料、コア型量子ドット材料、などが挙げられる。
【０３３７】  図１８に示す表示装置７００には、平坦化絶縁膜７７０上に導電層７７２の一部を覆う絶縁膜７３０が設けられる。ここで、発光素子７８２は透光性の導電膜７８８を有し、トップエミッション型の発光素子である。なお、発光素子７８２は、導電層７７２側に光を射出するボトムエミッション構造や、導電層７７２側及び導電膜７８８側の双方に光を射出するデュアルエミッション構造としてもよい。
【０３３８】  また、着色膜７３６は発光素子７８２と重なる位置に設けられ、遮光膜７３８は絶縁膜７３０と重なる位置、引き回し配線部７１１、及びソースドライバ回路部７０４に設けられている。また、着色膜７３６及び遮光膜７３８は、絶縁膜７３４で覆われている。また、発光素子７８２と絶縁膜７３４の間は封止膜７３２で充填されている。なお、ＥＬ層７８６を画素毎に島状または画素列毎に縞状に形成する、すなわち塗り分けにより形成する場合においては、着色膜７３６を設けない構成としてもよい。
【０３３９】  図１９には、フレキシブルディスプレイに好適に適用できる表示装置の構成を示している。図１９は、図１５（Ｂ）に示した表示装置７００Ａ中の一点鎖線Ｓ−Ｔにおける断面図である。
【０３４０】  図１９に示す表示装置７００Ａは、図１８で示した基板７０１に換えて、支持基板７４５、接着層７４２、樹脂層７４３、及び絶縁層７４４が積層された構成を有する。トランジスタ７５０や容量素子７９０等は、樹脂層７４３上に設けられた絶縁層７４４上に設けられている。
【０３４１】  支持基板７４５は、有機樹脂やガラス等を含み、可撓性を有する程度に薄い基板である。樹脂層７４３は、ポリイミド樹脂、アクリル樹脂、エポキシ樹脂、ポリアミド樹脂、ポリイミドアミド樹脂、シロキサン樹脂、ベンゾシクロブテン系樹脂、フェノール樹脂等の有機樹脂を含む層である。絶縁層７４４は、酸化シリコン、酸化窒化シリコン、窒化シリコン等の無機絶縁膜を含む。樹脂層７４３と支持基板７４５とは、接着層７４２によって貼りあわされている。樹脂層７４３は、支持基板７４５よりも薄いことが好ましい。
【０３４２】  また、図１９に示す表示装置７００Ａは、図１８で示した基板７０５に換えて保護層７４０を有する。保護層７４０は、封止膜７３２と貼りあわされている。保護層７４０としては、ガラス基板や樹脂フィルムなどを用いることができる。また、保護層７４０として、偏光板、散乱板などの光学部材や、タッチセンサパネルなどの入力装置、またはこれらを２つ以上積層した構成を適用してもよい。
【０３４３】  また、発光素子７８２が有するＥＬ層７８６は、絶縁膜７３０及び導電層７７２上に島状に設けられている。ＥＬ層７８６を、副画素毎に発光色が異なるように作り分けることで、着色膜７３６を用いずにカラー表示を実現することができる。また、発光素子７８２を覆って、保護層７４１が設けられている。保護層７４１は発光素子７８２に水などの不純物が拡散することを防ぐ機能を有する。保護層７４１は、無機絶縁膜を用いることが好ましい。また、無機絶縁膜と有機絶縁膜をそれぞれ一以上含む積層構造とすることがより好ましい。
【０３４４】  また、図１９では、折り曲げ可能な領域Ｐ２を示している。領域Ｐ２では、支持基板７４５、接着層７４２のほか、絶縁層７４４等の無機絶縁膜が設けられていない部分を有する。また、領域Ｐ２において、配線７６０を覆って樹脂層７４６が設けられている。折り曲げ可能な領域Ｐ２に無機絶縁膜をできるだけ設けず、且つ、金属または合金を含む導電層と、有機材料を含む層のみを積層した構成とすることで、曲げた際にクラックが生じることを防ぐことができる。また、領域Ｐ２に支持基板７４５を設けないことで、極めて小さい曲率半径で、表示装置７００Ａの一部を曲げることができる。なお、図１９には図示していないが、樹脂層７４６を樹脂層７４３側に設けても良い。樹脂層７４６は、ポリイミド樹脂、やアクリル樹脂、エポキシ樹脂、ポリアミド樹脂、ポリイミドアミド樹脂、シロキサン樹脂、ベンゾシクロブテン系樹脂、フェノール樹脂等の有機樹脂を含む層である。
【０３４５】［表示装置に入力装置を設ける構成例］
また、図１６乃至図１９に示す表示装置７００に入力装置を設けてもよい。当該入力装置としては、例えば、タッチセンサ等が挙げられる。
【０３４６】  例えばセンサの方式としては、静電容量方式、抵抗膜方式、表面弾性波方式、赤外線方式、光学方式、感圧方式など様々な方式を用いることができる。または、これら２つ以上を組み合わせて用いてもよい。
【０３４７】  なお、タッチパネルの構成は、入力装置を一対の基板の内側に形成する、所謂インセル型のタッチパネル、入力装置を表示装置７００上に形成する、所謂オンセル型のタッチパネル、または表示装置７００に貼り合わせて用いる、所謂アウトセル型のタッチパネルなどがある。
【０３４８】  本実施の形態で例示した構成例、及びそれらに対応する図面等は、少なくともその一部を他の構成例、または図面等と適宜組み合わせて実施することができる。
【０３４９】  本実施の形態は、少なくともその一部を本明細書中に記載する他の実施の形態と適宜組み合わせて実施することができる。
【０３５０】（実施の形態３）
本実施の形態では、本発明の一態様の半導体装置を有する表示装置について、図２０を用いて説明を行う。
【０３５１】  図２０（Ａ）に示す表示装置は、画素部５０２と、駆動回路部５０４と、保護回路５０６と、端子部５０７と、を有する。なお、保護回路５０６は、設けない構成としてもよい。
【０３５２】  画素部５０２や駆動回路部５０４が有するトランジスタに、本発明の一態様のトランジスタを適用することができる。また保護回路５０６にも、本発明の一態様のトランジスタを適用してもよい。
【０３５３】  画素部５０２は、Ｘ行Ｙ列（Ｘ、Ｙはそれぞれ独立に２以上の自然数）に配置された複数の表示素子を駆動する複数の画素回路５０１を有する。
【０３５４】  駆動回路部５０４は、ゲート線ＧＬ＿１乃至ＧＬ＿Ｘに走査信号を出力するゲートドライバ５０４ａ、データ線ＤＬ＿１乃至ＤＬ＿Ｙにデータ信号を供給するソースドライバ５０４ｂなどの駆動回路を有する。ゲートドライバ５０４ａは、少なくともシフトレジスタを有する構成とすればよい。またソースドライバ５０４ｂは、例えば複数のアナログスイッチなどを用いて構成される。また、シフトレジスタなどを用いてソースドライバ５０４ｂを構成してもよい。
【０３５５】  端子部５０７は、外部の回路から表示装置に電源、制御信号、及び画像信号等を入力するための端子が設けられた部分をいう。
【０３５６】  保護回路５０６は、自身が接続する配線に一定の範囲外の電位が与えられたときに、該配線と別の配線とを導通状態にする回路である。図２０（Ａ）に示す保護回路５０６は、例えば、ゲートドライバ５０４ａと画素回路５０１の間の配線である走査線ＧＬ、またはソースドライバ５０４ｂと画素回路５０１の間の配線であるデータ線ＤＬ等の各種配線に接続される。
【０３５７】  また、ゲートドライバ５０４ａとソースドライバ５０４ｂは、それぞれ画素部５０２と同じ基板上に設けられていてもよいし、ゲートドライバ回路またはソースドライバ回路が別途形成された基板（例えば、単結晶半導体膜または多結晶半導体膜で形成された駆動回路基板）をＣＯＧやＴＡＢ（Ｔａｐｅ  Ａｕｔｏｍａｔｅｄ  Ｂｏｎｄｉｎｇ）によって基板に実装する構成としてもよい。
【０３５８】  また、図２０（Ａ）に示す複数の画素回路５０１は、例えば、図２０（Ｂ）及び図２０（Ｃ）に示す構成とすることができる。
【０３５９】  図２０（Ｂ）に示す画素回路５０１は、液晶素子５７０と、トランジスタ５５０と、容量素子５６０と、を有する。また画素回路５０１には、データ線ＤＬ＿ｎ、走査線ＧＬ＿ｍ、電位供給線ＶＬ等が接続されている。
【０３６０】  液晶素子５７０の一対の電極の一方の電位は、画素回路５０１の仕様に応じて適宜設定される。液晶素子５７０は、書き込まれるデータにより配向状態が設定される。なお、複数の画素回路５０１のそれぞれが有する液晶素子５７０の一対の電極の一方に共通の電位（コモン電位）を与えてもよい。また、各行の画素回路５０１の液晶素子５７０の一対の電極の一方に異なる電位を与えてもよい。
【０３６１】  また、図２０（Ｃ）に示す画素回路５０１は、トランジスタ５５２、５５４と、容量素子５６２と、発光素子５７２と、を有する。また画素回路５０１には、データ線ＤＬ＿ｎ、走査線ＧＬ＿ｍ、電位供給線ＶＬ＿ａ、電位供給線ＶＬ＿ｂ等が接続されている。
【０３６２】  なお、電位供給線ＶＬ＿ａ及び電位供給線ＶＬ＿ｂの一方には、高電源電位ＶＤＤが与えられ、他方には、低電源電位ＶＳＳが与えられる。トランジスタ５５４のゲートに与えられる電位に応じて、発光素子５７２に流れる電流が制御されることにより、発光素子５７２からの発光輝度が制御される。
【０３６３】  本実施の形態で例示した構成例、及びそれらに対応する図面等は、少なくともその一部を他の構成例、または図面等と適宜組み合わせて実施することができる。
【０３６４】  本実施の形態は、少なくともその一部を本明細書中に記載する他の実施の形態と適宜組み合わせて実施することができる。
【０３６５】（実施の形態４）
以下では、画素に表示される階調を補正するためのメモリを備える画素回路と、これを有する表示装置について説明する。実施の形態１で例示したトランジスタは、以下で例示する画素回路に用いられるトランジスタに適用することができる。
【０３６６】［回路構成］
図２１（Ａ）に、画素回路４００の回路図を示す。画素回路４００は、トランジスタＭ１、トランジスタＭ２、容量Ｃ１、及び回路４０１を有する。また画素回路４００には、配線Ｓ１、配線Ｓ２、配線Ｇ１、及び配線Ｇ２が接続される。
【０３６７】  トランジスタＭ１は、ゲートが配線Ｇ１と、ソース及びドレインの一方が配線Ｓ１と、他方が容量Ｃ１の一方の電極と、それぞれ接続する。トランジスタＭ２は、ゲートが配線Ｇ２と、ソース及びドレインの一方が配線Ｓ２と、他方が容量Ｃ１の他方の電極、及び回路４０１と、それぞれ接続する。
【０３６８】  回路４０１は、少なくとも一の表示素子を含む回路である。表示素子としては様々な素子を用いることができるが、代表的には有機ＥＬ素子やＬＥＤ素子などの発光素子、液晶素子、またはＭＥＭＳ（Ｍｉｃｒｏ  Ｅｌｅｃｔｒｏ  Ｍｅｃｈａｎｉｃａｌ  Ｓｙｓｔｅｍｓ）素子等を適用することができる。
【０３６９】  トランジスタＭ１と容量Ｃ１とを接続するノードをＮ１、トランジスタＭ２と回路４０１とを接続するノードをＮ２とする。
【０３７０】  画素回路４００は、トランジスタＭ１をオフ状態とすることで、ノードＮ１の電位を保持することができる。また、トランジスタＭ２をオフ状態とすることで、ノードＮ２の電位を保持することができる。また、トランジスタＭ２をオフ状態とした状態で、トランジスタＭ１を介してノードＮ１に所定の電位を書き込むことで、容量Ｃ１を介した容量結合により、ノードＮ１の電位の変位に応じてノードＮ２の電位を変化させることができる。
【０３７１】  ここで、トランジスタＭ１、トランジスタＭ２のうちの一方または両方に、実施の形態１で例示した、酸化物半導体が適用されたトランジスタを適用することができる。そのため極めて低いオフ電流により、ノードＮ１及びノードＮ２の電位を長期間に亘って保持することができる。なお、各ノードの電位を保持する期間が短い場合（具体的には、フレーム周波数が３０Ｈｚ以上である場合等）には、シリコン等の半導体を適用したトランジスタを用いてもよい。
【０３７２】［駆動方法例］
続いて、図２１（Ｂ）を用いて、画素回路４００の動作方法の一例を説明する。図２１（Ｂ）は、画素回路４００の動作に係るタイミングチャートである。なおここでは説明を容易にするため、配線抵抗などの各種抵抗や、トランジスタや配線などの寄生容量、及びトランジスタのしきい値電圧などの影響は考慮しない。
【０３７３】  図２１（Ｂ）に示す動作では、１フレーム期間を期間Ｔ１と期間Ｔ２とに分ける。期間Ｔ１はノードＮ２に電位を書き込む期間であり、期間Ｔ２はノードＮ１に電位を書き込む期間である。
【０３７４】［期間Ｔ１］
期間Ｔ１では、配線Ｇ１と配線Ｇ２の両方に、トランジスタをオン状態にする電位を与える。また、配線Ｓ１には固定電位である電位Ｖｒｅｆを供給し、配線Ｓ２には第１データ電位Ｖｗを供給する。
【０３７５】  ノードＮ１には、トランジスタＭ１を介して配線Ｓ１から電位Ｖｒｅｆが与えられる。また、ノードＮ２には、トランジスタＭ２を介して第１データ電位Ｖｗが与えられる。したがって、容量Ｃ１には電位差Ｖｗ−Ｖｒｅｆが保持された状態となる。
【０３７６】［期間Ｔ２］
続いて期間Ｔ２では、配線Ｇ１にはトランジスタＭ１をオン状態とする電位を与え、配線Ｇ２にはトランジスタＭ２をオフ状態とする電位を与える。また、配線Ｓ１には第２データ電位Ｖｄａｔａを供給する。配線Ｓ２には所定の定電位を与える、またはフローティングとしてもよい。
【０３７７】  ノードＮ１には、トランジスタＭ１を介して第２データ電位Ｖｄａｔａが与えられる。このとき、容量Ｃ１による容量結合により、第２データ電位Ｖｄａｔａに応じてノードＮ２の電位が電位ｄＶだけ変化する。すなわち、回路４０１には、第１データ電位Ｖｗと電位ｄＶを足した電位が入力されることとなる。なお、図２１（Ｂ）ではｄＶが正の値であるように示しているが、負の値であってもよい。すなわち、電位Ｖｄａｔａが電位Ｖｒｅｆより低くてもよい。
【０３７８】  ここで、電位ｄＶは、容量Ｃ１の容量値と、回路４０１の容量値によって概ね決定される。容量Ｃ１の容量値が回路４０１の容量値よりも十分に大きい場合、電位ｄＶは第２データ電位Ｖｄａｔａに近い電位となる。
【０３７９】  このように、画素回路４００は、２種類のデータ信号を組み合わせて表示素子を含む回路４０１に供給する電位を生成することができるため、画素回路４００内で階調の補正を行うことが可能となる。
【０３８０】  また画素回路４００は、配線Ｓ１及び配線Ｓ２に供給可能な最大電位を超える電位を生成することも可能となる。例えば発光素子を用いた場合では、ハイダイナミックレンジ（ＨＤＲ）表示等を行うことができる。また、液晶素子を用いた場合では、オーバードライブ駆動等を実現できる。
【０３８１】［適用例］
［液晶素子を用いた例］
図２１（Ｃ）に示す画素回路４００ＬＣは、回路４０１ＬＣを有する。回路４０１ＬＣは、液晶素子ＬＣと、容量Ｃ２とを有する。
【０３８２】  液晶素子ＬＣは、一方の電極がノードＮ２及び容量Ｃ２の一方の電極と、他方の電極が電位Ｖｃｏｍ２が与えられる配線と接続する。容量Ｃ２は、他方の電極が電位Ｖｃｏｍ１が与えられる配線と接続する。
【０３８３】  容量Ｃ２は保持容量として機能する。なお、容量Ｃ２は不要であれば省略することができる。
【０３８４】  画素回路４００ＬＣは、液晶素子ＬＣに高い電圧を供給することができるため、例えばオーバードライブ駆動により高速な表示を実現すること、駆動電圧の高い液晶材料を適用することなどができる。また、配線Ｓ１または配線Ｓ２に補正信号を供給することで、使用温度や液晶素子ＬＣの劣化状態等に応じて階調を補正することもできる。
【０３８５】［発光素子を用いた例］
図２１（Ｄ）に示す画素回路４００ＥＬは、回路４０１ＥＬを有する。回路４０１ＥＬは、発光素子ＥＬ、トランジスタＭ３、及び容量Ｃ２を有する。
【０３８６】  トランジスタＭ３は、ゲートがノードＮ２及び容量Ｃ２の一方の電極と、ソース及びドレインの一方が電位ＶＨが与えられる配線と、他方が発光素子ＥＬの一方の電極と、それぞれ接続される。容量Ｃ２は、他方の電極が電位Ｖｃｏｍが与えられる配線と接続する。発光素子ＥＬは、他方の電極が電位ＶＬが与えられる配線と接続する。
【０３８７】  トランジスタＭ３は、発光素子ＥＬに供給する電流を制御する機能を有する。容量Ｃ２は保持容量として機能する。容量Ｃ２は不要であれば省略することができる。
【０３８８】  なお、ここでは発光素子ＥＬのアノード側がトランジスタＭ３と接続する構成を示しているが、カソード側にトランジスタＭ３を接続してもよい。そのとき、電位ＶＨと電位ＶＬの値を適宜変更することができる。
【０３８９】  画素回路４００ＥＬは、トランジスタＭ３のゲートに高い電位を与えることで、発光素子ＥＬに大きな電流を流すことができるため、例えばＨＤＲ表示などを実現することができる。また、また、配線Ｓ１または配線Ｓ２に補正信号を供給することで、トランジスタＭ３や発光素子ＥＬの電気特性のばらつきの補正を行うこともできる。
【０３９０】  なお、図２１（Ｃ）及び図２１（Ｄ）で例示した回路に限られず、別途トランジスタや容量などを追加した構成としてもよい。
【０３９１】  本実施の形態は、少なくともその一部を本明細書中に記載する他の実施の形態と適宜組み合わせて実施することができる。
【０３９２】（実施の形態５）
本実施の形態では、本発明の一態様を用いて作製することができる表示モジュールについて説明する。
【０３９３】  図２２（Ａ）に示す表示モジュール６０００は、上部カバー６００１と下部カバー６００２との間に、ＦＰＣ６００５が接続された表示装置６００６、フレーム６００９、プリント基板６０１０、及びバッテリー６０１１を有する。
【０３９４】  例えば、本発明の一態様を用いて作製された表示装置を、表示装置６００６に用いることができる。表示装置６００６により、極めて消費電力の低い表示モジュールを実現することができる。
【０３９５】  上部カバー６００１及び下部カバー６００２は、表示装置６００６のサイズに合わせて、形状や寸法を適宜変更することができる。
【０３９６】  表示装置６００６はタッチパネルとしての機能を有していてもよい。
【０３９７】  フレーム６００９は、表示装置６００６の保護機能、プリント基板６０１０の動作により発生する電磁波を遮断する機能、放熱板としての機能等を有していてもよい。
【０３９８】  プリント基板６０１０は、電源回路、ビデオ信号及びクロック信号を出力するための信号処理回路、バッテリー制御回路等を有する。バッテリー６０１１による電源であってもよい。
【０３９９】  図２２（Ｂ）は、光学式のタッチセンサを備える表示モジュール６０００の断面概略図である。
【０４００】  表示モジュール６０００は、プリント基板６０１０に設けられた発光部６０１５及び受光部６０１６を有する。また、上部カバー６００１と下部カバー６００２により囲まれた領域に一対の導光部（導光部６０１７ａ、導光部６０１７ｂ）を有する。
【０４０１】  表示装置６００６は、フレーム６００９を間に介してプリント基板６０１０やバッテリー６０１１と重ねて設けられている。表示装置６００６とフレーム６００９は、導光部６０１７ａ、導光部６０１７ｂに固定されている。
【０４０２】  発光部６０１５から発せられた光６０１８は、導光部６０１７ａにより表示装置６００６の上部を経由し、導光部６０１７ｂを通って受光部６０１６に達する。例えば指やスタイラスなどの被検知体により、光６０１８が遮られることにより、タッチ操作を検出することができる。
【０４０３】  発光部６０１５は、例えば表示装置６００６の隣接する２辺に沿って複数設けられる。受光部６０１６は、発光部６０１５と対向する位置に複数設けられる。これにより、タッチ操作がなされた位置の情報を取得することができる。
【０４０４】  発光部６０１５は、例えばＬＥＤ素子などの光源を用いることができ、特に、赤外線を発する光源を用いることが好ましい。受光部６０１６は、発光部６０１５が発する光を受光し、電気信号に変換する光電素子を用いることができる。好適には、赤外線を受光可能なフォトダイオードを用いることができる。
【０４０５】  光６０１８を透過する導光部６０１７ａ、導光部６０１７ｂにより、発光部６０１５と受光部６０１６とを表示装置６００６の下側に配置することができ、外光が受光部６０１６に到達してタッチセンサが誤動作することを抑制できる。特に、可視光を吸収し、赤外線を透過する樹脂を用いると、タッチセンサの誤動作をより効果的に抑制できる。
【０４０６】  本実施の形態は、少なくともその一部を本明細書中に記載する他の実施の形態と適宜組み合わせて実施することができる。
【０４０７】（実施の形態６）
本実施の形態では、本発明の一態様を適用可能な電子機器の例について説明する。
【０４０８】  図２３（Ａ）に示す電子機器６５００は、スマートフォンとして用いることのできる携帯情報端末機である。
【０４０９】  電子機器６５００は、筐体６５０１、表示部６５０２、電源ボタン６５０３、ボタン６５０４、スピーカ６５０５、マイク６５０６、カメラ６５０７、及び光源６５０８等を有する。表示部６５０２はタッチパネル機能を備える。
【０４１０】  表示部６５０２に、本発明の一態様の表示装置を適用することができる。
【０４１１】  図２３（Ｂ）は、筐体６５０１のマイク６５０６側の端部を含む断面概略図である。
【０４１２】  筐体６５０１の表示面側には透光性を有する保護部材６５１０が設けられ、筐体６５０１と保護部材６５１０に囲まれた空間内に、表示パネル６５１１、光学部材６５１２、タッチセンサパネル６５１３、プリント基板６５１７、バッテリー６５１８等が配置されている。
【０４１３】  保護部材６５１０には、表示パネル６５１１、光学部材６５１２、及びタッチセンサパネル６５１３が図示しない接着層により固定されている。
【０４１４】  また、表示部６５０２よりも外側の領域において、表示パネル６５１１の一部が折り返されている。また、当該折り返された部分に、ＦＰＣ６５１５が接続されている。ＦＰＣ６５１５には、ＩＣ６５１６が実装されている。またＦＰＣ６５１５は、プリント基板６５１７に設けられた端子に接続されている。
【０４１５】  表示パネル６５１１には本発明の一態様のフレキシブルディスプレイパネルを適用することができる。そのため、極めて軽量な電子機器を実現できる。また、表示パネル６５１１が極めて薄いため、電子機器の厚さを抑えつつ、大容量のバッテリー６５１８を搭載することもできる。また、表示パネル６５１１の一部を折り返して、画素部の裏側にＦＰＣ６５１５との接続部を配置することにより、狭額縁の電子機器を実現できる。
【０４１６】  本実施の形態は、少なくともその一部を本明細書中に記載する他の実施の形態と適宜組み合わせて実施することができる。
【０４１７】（実施の形態７）
本実施の形態では、本発明の一態様を適用可能な電子機器について説明する。
【０４１８】  以下で例示する電子機器は、表示部に本発明の一態様の表示装置を備えるものである。したがって、高い解像度が実現された電子機器である。また高い解像度と、大きな画面が両立された電子機器とすることができる。
【０４１９】  本発明の一態様の電子機器の表示部には、例えばフルハイビジョン、４Ｋ２Ｋ、８Ｋ４Ｋ、１６Ｋ８Ｋ、またはそれ以上の解像度を有する映像を表示させることができる。
【０４２０】  電子機器としては、例えば、テレビジョン装置、ノート型のパーソナルコンピュータ、モニタ装置、デジタルサイネージ、パチンコ機、ゲーム機などの比較的大きな画面を備える電子機器の他、デジタルカメラ、デジタルビデオカメラ、デジタルフォトフレーム、携帯電話機、携帯型ゲーム機、携帯情報端末、音響再生装置、などが挙げられる。
【０４２１】  本発明の一態様が適用された電子機器は、家屋やビルの内壁または外壁、自動車等の内装または外装等が有する平面または曲面に沿って組み込むことができる。
【０４２２】  図２４（Ａ）は、ファインダー８１００を取り付けた状態のカメラ８０００の外観を示す図である。
【０４２３】  カメラ８０００は、筐体８００１、表示部８００２、操作ボタン８００３、シャッターボタン８００４等を有する。またカメラ８０００には、着脱可能なレンズ８００６が取り付けられている。
【０４２４】  なおカメラ８０００は、レンズ８００６と筐体とが一体となっていてもよい。
【０４２５】  カメラ８０００は、シャッターボタン８００４を押す、またはタッチパネルとして機能する表示部８００２をタッチすることにより撮像することができる。
【０４２６】  筐体８００１は、電極を有するマウントを有し、ファインダー８１００のほか、ストロボ装置等を接続することができる。
【０４２７】  ファインダー８１００は、筐体８１０１、表示部８１０２、ボタン８１０３等を有する。
【０４２８】  筐体８１０１は、カメラ８０００のマウントと係合するマウントにより、カメラ８０００に取り付けられている。ファインダー８１００はカメラ８０００から受信した映像等を表示部８１０２に表示させることができる。
【０４２９】  ボタン８１０３は、電源ボタン等としての機能を有する。
【０４３０】  カメラ８０００の表示部８００２、及びファインダー８１００の表示部８１０２に、本発明の一態様の表示装置を適用することができる。なお、ファインダーが内蔵されたカメラ８０００であってもよい。
【０４３１】  図２４（Ｂ）は、ヘッドマウントディスプレイ８２００の外観を示す図である。
【０４３２】  ヘッドマウントディスプレイ８２００は、装着部８２０１、レンズ８２０２、本体８２０３、表示部８２０４、ケーブル８２０５等を有している。また装着部８２０１には、バッテリー８２０６が内蔵されている。
【０４３３】  ケーブル８２０５は、バッテリー８２０６から本体８２０３に電力を供給する。本体８２０３は無線受信機等を備え、受信した映像情報を表示部８２０４に表示させることができる。また、本体８２０３はカメラを備え、使用者の眼球やまぶたの動きの情報を入力手段として用いることができる。
【０４３４】  また、装着部８２０１には、使用者に触れる位置に、使用者の眼球の動きに伴って流れる電流を検知可能な複数の電極が設けられ、視線を認識する機能を有していてもよい。また、当該電極に流れる電流により、使用者の脈拍をモニタする機能を有していてもよい。また、装着部８２０１には、温度センサ、圧力センサ、加速度センサ等の各種センサを有していてもよく、使用者の生体情報を表示部８２０４に表示する機能や、使用者の頭部の動きに合わせて表示部８２０４に表示する映像を変化させる機能を有していてもよい。
【０４３５】  表示部８２０４に、本発明の一態様の表示装置を適用することができる。
【０４３６】  図２４（Ｃ）、図２４（Ｄ）及び図２４（Ｅ）は、ヘッドマウントディスプレイ８３００の外観を示す図である。ヘッドマウントディスプレイ８３００は、筐体８３０１と、表示部８３０２と、バンド状の固定具８３０４と、一対のレンズ８３０５と、を有する。
【０４３７】  使用者は、レンズ８３０５を通して、表示部８３０２の表示を視認することができる。なお、表示部８３０２を湾曲して配置させると、使用者が高い臨場感を感じることができるため好ましい。また、表示部８３０２の異なる領域に表示された別の画像を、レンズ８３０５を通して視認することで、視差を用いた３次元表示等を行うこともできる。なお、表示部８３０２を１つ設ける構成に限られず、表示部８３０２を２つ設け、使用者の片方の目につき１つの表示部を配置してもよい。
【０４３８】  なお、表示部８３０２に、本発明の一態様の表示装置を適用することができる。本発明の一態様の半導体装置を有する表示装置は、極めて精細度が高いため、図２４（Ｅ）のようにレンズ８３０５を用いて拡大したとしても、使用者に画素が視認されることなく、より現実感の高い映像を表示することができる。
【０４３９】  図２５（Ａ）乃至図２５（Ｇ）に示す電子機器は、筐体９０００、表示部９００１、スピーカ９００３、操作キー９００５（電源スイッチ、又は操作スイッチを含む）、接続端子９００６、センサ９００７（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線を測定する機能を含むもの）、マイクロフォン９００８、等を有する。
【０４４０】  図２５（Ａ）乃至図２５（Ｇ）に示す電子機器は、様々な機能を有する。例えば、様々な情報（静止画、動画、テキスト画像など）を表示部に表示する機能、タッチパネル機能、カレンダー、日付または時刻などを表示する機能、様々なソフトウェア（プログラム）によって処理を制御する機能、無線通信機能、記録媒体に記録されているプログラムまたはデータを読み出して処理する機能、等を有することができる。なお、電子機器の機能はこれらに限られず、様々な機能を有することができる。電子機器は、複数の表示部を有していてもよい。また、電子機器にカメラ等を設け、静止画や動画を撮影し、記録媒体（外部またはカメラに内蔵）に保存する機能、撮影した画像を表示部に表示する機能、等を有していてもよい。
【０４４１】  図２５（Ａ）乃至図２５（Ｇ）に示す電子機器の詳細について、以下説明を行う。
【０４４２】  図２５（Ａ）は、テレビジョン装置９１００を示す斜視図である。テレビジョン装置９１００は、大画面、例えば、５０インチ以上、または１００インチ以上の表示部９００１を組み込むことが可能である。
【０４４３】  図２５（Ｂ）は、携帯情報端末９１０１を示す斜視図である。携帯情報端末９１０１は、例えばスマートフォンとして用いることができる。なお、携帯情報端末９１０１は、スピーカ９００３、接続端子９００６、センサ９００７等を設けてもよい。また、携帯情報端末９１０１は、文字や画像情報をその複数の面に表示することができる。図２５（Ｂ）では３つのアイコン９０５０を表示した例を示している。また、破線の矩形で示す情報９０５１を表示部９００１の他の面に表示することもできる。情報９０５１の一例としては、電子メール、ＳＮＳ、電話などの着信の通知、電子メールやＳＮＳなどの題名、送信者名、日時、時刻、バッテリーの残量、アンテナ受信の強度などがある。または、情報９０５１が表示されている位置にはアイコン９０５０などを表示してもよい。
【０４４４】  図２５（Ｃ）は、携帯情報端末９１０２を示す斜視図である。携帯情報端末９１０２は、表示部９００１の３面以上に情報を表示する機能を有する。ここでは、情報９０５２、情報９０５３、情報９０５４がそれぞれ異なる面に表示されている例を示す。例えば使用者は、洋服の胸ポケットに携帯情報端末９１０２を収納した状態で、携帯情報端末９１０２の上方から観察できる位置に表示された情報９０５３を確認することもできる。使用者は、携帯情報端末９１０２をポケットから取り出すことなく表示を確認し、例えば電話を受けるか否かを判断できる。
【０４４５】  図２５（Ｄ）は、腕時計型の携帯情報端末９２００を示す斜視図である。携帯情報端末９２００は、例えばスマートウォッチとして用いることができる。また、表示部９００１はその表示面が湾曲して設けられ、湾曲した表示面に沿って表示を行うことができる。また、携帯情報端末９２００は、例えば無線通信可能なヘッドセットと相互通信することによって、ハンズフリーで通話することもできる。また、携帯情報端末９２００は、接続端子９００６により、他の情報端末と相互にデータ伝送を行うことや、充電を行うこともできる。なお、充電動作は無線給電により行ってもよい。
【０４４６】  図２５（Ｅ）、図２５（Ｆ）及び図２５（Ｇ）は、折り畳み可能な携帯情報端末９２０１を示す斜視図である。また、図２５（Ｅ）は携帯情報端末９２０１を展開した状態、図２５（Ｇ）は折り畳んだ状態、図２５（Ｆ）は図２５（Ｅ）と図２５（Ｇ）の一方から他方に変化する途中の状態の斜視図である。携帯情報端末９２０１は、折り畳んだ状態では可搬性に優れ、展開した状態では継ぎ目のない広い表示領域により表示の一覧性に優れる。携帯情報端末９２０１が有する表示部９００１は、ヒンジ９０５５によって連結された３つの筐体９０００に支持されている。例えば、表示部９００１は、曲率半径１ｍｍ以上１５０ｍｍ以下で曲げることができる。
【０４４７】  図２６（Ａ）にテレビジョン装置の一例を示す。テレビジョン装置７１００は、筐体７１０１に表示部７５００が組み込まれている。ここでは、スタンド７１０３により筐体７１０１を支持した構成を示している。
【０４４８】  図２６（Ａ）に示すテレビジョン装置７１００の操作は、筐体７１０１が備える操作スイッチや、別体のリモコン操作機７１１１により行うことができる。または、表示部７５００にタッチパネルを適用し、これに触れることでテレビジョン装置７１００を操作してもよい。リモコン操作機７１１１は、操作ボタンの他に表示部を有していてもよい。
【０４４９】  なお、テレビジョン装置７１００は、テレビ放送の受信機や、ネットワーク接続のための通信装置を有していてもよい。
【０４５０】  図２６（Ｂ）に、ノート型パーソナルコンピュータ７２００を示す。ノート型パーソナルコンピュータ７２００は、筐体７２１１、キーボード７２１２、ポインティングデバイス７２１３、外部接続ポート７２１４等を有する。筐体７２１１に、表示部７５００が組み込まれている。
【０４５１】  図２６（Ｃ）及び図２６（Ｄ）に、デジタルサイネージ（Ｄｉｇｉｔａｌ  Ｓｉｇｎａｇｅ：電子看板）の一例を示す。
【０４５２】  図２６（Ｃ）に示すデジタルサイネージ７３００は、筐体７３０１、表示部７５００、及びスピーカ７３０３等を有する。さらに、ＬＥＤランプ、操作キー（電源スイッチ、または操作スイッチを含む）、接続端子、各種センサ、マイクロフォン等を有することができる。
【０４５３】  また、図２６（Ｄ）は円柱状の柱７４０１に取り付けられたデジタルサイネージ７４００である。デジタルサイネージ７４００は、柱７４０１の曲面に沿って設けられた表示部７５００を有する。
【０４５４】  表示部７５００が広いほど、一度に提供できる情報量を増やすことができ、また人の目につきやすいため、例えば広告の宣伝効果を高める効果を奏する。
【０４５５】  表示部７５００にタッチパネルを適用し、使用者が操作できる構成とすると好ましい。これにより、広告用途だけでなく、路線情報や交通情報、商用施設の案内情報など、使用者が求める情報を提供するための用途にも用いることができる。
【０４５６】  また、図２６（Ｃ）及び図２６（Ｄ）に示すように、デジタルサイネージ７３００またはデジタルサイネージ７４００は、ユーザが所持するスマートフォン等の情報端末機７３１１と無線通信により連携可能であることが好ましい。例えば、表示部７５００に表示される広告の情報を情報端末機７３１１の画面に表示させることや、情報端末機７３１１を操作することで、表示部７５００の表示を切り替えることができる。
【０４５７】  また、デジタルサイネージ７３００またはデジタルサイネージ７４００に、情報端末機７３１１を操作手段（コントローラ）としたゲームを実行させることもできる。これにより、不特定多数のユーザが同時にゲームに参加し、楽しむことができる。
【０４５８】  図２６（Ａ）乃至図２６（Ｄ）における表示部７５００に、本発明の一態様の表示装置を適用することができる。
【０４５９】  図２６（Ｅ）及び図２６（Ｆ）に、ゲーム機の一例を示す。
【０４６０】  図２６（Ｅ）に示すゲーム機７６００は、携帯型ゲーム機の例である。携帯型ゲーム機７６００は、筐体７６０１、表示部７６１０、ボタン７６０３等を有する。
【０４６１】  図２６（Ｆ）に示すゲーム機７７００は、据え置き型ゲーム機の例である。据え置き型ゲーム機７７００には、無線または有線でコントローラ７７２０が接続されている。また、コントローラ７７２０は筐体７６０１、表示部７６１０、ボタン７６０３等を有する。また、コントローラ７７２０は表示部７６１０を有することにより、それ自体で携帯型ゲーム機として使用できる。
【０４６２】  ゲーム機７６００、ゲーム機７７００、コントローラ７７２０に本発明の一態様の半導体装置を適用することにより、低消費電力のゲーム機とすることができる。また、表示部７６１０にも本発明の一態様の表示装置を適用することにより、低消費電力、かつ高精細な表示が可能なゲーム機とすることができる。
【０４６３】  図２６（Ｅ）及び図２６（Ｆ）では、ゲーム機の一例として携帯型ゲーム機及び据え置き型ゲーム機を示したが、本発明の一態様はこれに限定されない。本発明の一態様を適用できるゲーム機としては、例えば、娯楽施設（ゲームセンター、遊園地など）に設置されるアーケードゲーム機、スポーツ施設に設置されるバッティング練習用の投球マシンなどが挙げられる。
【０４６４】  本実施の形態の電子機器は表示部を有する構成としたが、表示部を有さない電子機器にも本発明の一態様を適用することができる。
【０４６５】  本実施の形態は、少なくともその一部を本明細書中に記載する他の実施の形態と適宜組み合わせて実施することができる。
【実施例】
【０４６６】  以下では、本発明の一態様のトランジスタを作製し、電気特性を評価した。【０４６７】［試料の作製］
作製したトランジスタの構成は、実施の形態１及び図２で例示したトランジスタ１００及びトランジスタ１００Ａを援用できる。領域１０３ａの厚さ（ｔ１）を３０５ｎｍとし、領域１０３ｂの厚さ（ｔ２）を異ならせた複数の試料を作製した。具体的には、領域１０３ｂの厚さ（ｔ２）が２０５ｎｍである試料と、領域１０３ｂの厚さ（ｔ２）が５５ｎｍである試料を作製した。領域１０３ｂの厚さ（ｔ２）が２０５ｎｍである試料においては、領域１０３ａの厚さ（ｔ１）が領域１０３ｂの厚さ（ｔ２）の１．５倍となる。領域１０３ｂの厚さ（ｔ２）が５５ｎｍである試料においては、領域１０３ａの厚さ（ｔ１）が領域１０３ｂの厚さ（ｔ２）の５．５倍となる。また、比較試料として、領域１０３ａの厚さ（ｔ１）と領域１０３ｂの厚さ（ｔ２）が同じである試料も同様に作製した。比較試料においては、領域１０３ａの厚さ（ｔ１）が領域１０３ｂの厚さ（ｔ２）の１．０倍となる。【０４６８】  まず、ガラス基板上に厚さ約１００ｎｍのタングステン膜をスパッタリング法により形成し、これを加工して第１のゲート電極を得た。【０４６９】  続いて、ガラス基板及び第１のゲート電極上に厚さ３０５ｎｍの第１のゲート絶縁層となる絶縁膜を成膜した。第１のゲート絶縁層となる絶縁膜として厚さ約２４０ｎｍの窒化シリコン膜と、厚さ約６０ｎｍの窒化シリコン膜と、厚さ約５ｎｍの酸化窒化シリコン膜をプラズマＣＶＤ法により積層して形成した。【０４７０】  続いて、絶縁膜上に厚さ約３０ｎｍの金属酸化物膜を成膜した。金属酸化物膜の成膜は、Ｉｎ−Ｇａ−Ｚｎ酸化物ターゲット（Ｉｎ：Ｇａ：Ｚｎ＝４：２：４．１［原子数比］）を用いたスパッタリング法により形成した。【０４７１】  金属酸化物膜上にレジストマスクを形成し、金属酸化物膜を加工して半導体層を得た。続いて、絶縁膜を加工して第１のゲート絶縁層を得た。領域１０３ｂの厚さ（ｔ２）を異ならせた複数の試料を作製した。また、比較試料として、領域１０３ａの厚さ（ｔ１）と領域１０３ｂの厚さ（ｔ２）が同じである試料も同様に作製した。【０４７２】  その後、窒素雰囲気下で温度３５０℃、１時間の加熱処理を行い、続けて酸素と窒素の混合雰囲気下にて、３５０℃、１時間の加熱処理を行った。【０４７３】  続いて、第２のゲート絶縁層として厚さ約１５０ｎｍの酸化窒化シリコン膜をプラズマＣＶＤ法により積層して形成した。その後、窒素雰囲気下にて、温度３５０℃、１時間の加熱処理を行った。【０４７４】  続いて、第２のゲート絶縁層上にスパッタリング法により厚さ約２０ｎｍの金属酸化物膜を成膜した。金属酸化物膜の成膜は、Ｉｎ−Ｇａ−Ｚｎ酸化物ターゲット（Ｉｎ：Ｇａ：Ｚｎ＝４：２：４．１［原子数比］）を用いたスパッタリング法により形成した。その後、酸素供給処理として、窒素及び酸素の混合雰囲気下にて、温度３５０℃、１時間の加熱処理を行った。【０４７５】  続いて、金属酸化物膜上に厚さ約１００ｎｍのモリブデン膜をスパッタリング法により積層して成膜した。その後、モリブデン膜と金属酸化物膜の一部をエッチングにより除去し、第２のゲート電極と、金属酸化物層を得た。【０４７６】  続いて、第２のゲート電極をマスクとして、不純物元素の添加処理を行った。不純物元素としてホウ素を用い、ホウ素を供給するためのガスにはＢ２Ｈ６ガスを用いた。ホウ素の添加はプラズマイオンドーピング装置を用い、ドーズ量を２×１０１５ｉｏｎｓ／ｃｍ２、加速電圧を４０ｋＶとした。【０４７７】  続いて、トランジスタを覆う保護絶縁層として厚さ約３００ｎｍの酸化窒化シリコン膜をプラズマＣＶＤ法により成膜した。酸化窒化シリコン膜の成膜温度は３５０℃とした。【０４７８】  続いて、トランジスタを覆う保護絶縁層及び第２のゲート絶縁層の一部を開口し、モリブデン膜をスパッタリング法により成膜した後、これを加工してソース電極及びドレイン電極を得た。その後、平坦化層として厚さ約１．５μｍのアクリル樹脂膜を形成し、窒素雰囲気下、温度２５０℃、一時間の条件で加熱処理を行った。【０４７９】  以上の工程によりガラス基板上に形成されたトランジスタを得た。【０４８０】［トランジスタのＩｄ−Ｖｇ特性］
続いて、上記で作製したトランジスタのＩｄ−Ｖｇ特性を測定した。【０４８１】  トランジスタのＩｄ−Ｖｇ特性の測定条件としては、第１のゲート電極に印加する電圧（以下、ゲート電圧（Ｖｇ）ともいう）、及び第２のゲート電極に印加する電圧（以下、バックゲート電圧（Ｖｂｇ）ともいう）を、−１５Ｖから＋２０Ｖまで０．２５Ｖのステップで印加した。また、ソース電極に印加する電圧（以下、ソース電圧（Ｖｓ）ともいう）を０Ｖ（ｃｏｍｍ）とし、ドレイン電極に印加する電圧（以下、ドレイン電圧（Ｖｄ）ともいう）を、０．１Ｖ及び５．１Ｖとした。【０４８２】  トランジスタ１００に相当するトランジスタのＩｄ−Ｖｇ特性を図２７に、トランジスタ１００Ａに相当するトランジスタのＩｄ−Ｖｇ特性を図２８に示す。図２７及び図２８では、横方向に領域１０３ｂの厚さ（ｔ２）が異なる条件の結果を並べて示している。また、各図には、領域１０３ａの厚さ（ｔ１）と領域１０３ｂの厚さ（ｔ２）が同じであるトランジスタについても並べて示している。図２７及び図２８には、トランジスタのチャネル長が２μｍ、チャネル幅が１μｍ、３μｍ、５０μｍの３種類のトランジスタについて示している。なお、それぞれの種類で２０個のトランジスタのＩｄ−Ｖｇ特性を測定した。図２７及び図２８に示すように、いずれの試料においても良好な電気特性を得ることができた。【０４８３】  図２７及び図２８に示したＩｄ−Ｖｇ特性からしきい値電圧（Ｖｔｈ）、オン電流（Ｉｏｎ）、移動度（μＦＥ）を算出した。トランジスタ１００に相当するトランジスタの特性を図２９に、トランジスタ１００Ａに相当するトランジスタの特性を図３０に示す。図２９及び図３０において、しきい値電圧（Ｖｔｈ）は、ドレイン電圧（Ｖｄ）が５．１Ｖでの値を示している。オン電流（Ｉｏｎ）は、ドレイン電圧（Ｖｄ）が５．１Ｖ、ゲート電圧（Ｖｇ）が５Ｖでの値を示している。移動度（μＦＥ）は、ドレイン電圧（Ｖｄ）が５．１Ｖでの値を示している。また、図２９及び図３０中に示す数値は、中央値を示している。【０４８４】  図３０に示すように、領域１０３ａの厚さ（ｔ１）より領域１０３ｂの厚さ（ｔ２）を薄くすることで、オン電流及び移動度が高くなることを確認できた。また、領域１０３ｂの厚さに対する領域１０３ａの厚さの比（ｔ１／ｔ２）が大きくなるほど、オン電流及び移動度が高くなることを確認できた。また、チャネル幅が小さくなるほど、オン電流及び移動度が高くなる傾向を確認できた。領域１０３ｂの厚さに対する領域１０３ａの厚さの比（ｔ１／ｔ２）が大きくなることで、チャネル幅方向において、第２のゲート電極を、半導体層の上面側だけでなく、側面側、及び下端部の斜め下方に位置するため、第２のゲート電極に電圧を印加した際に生じる電界で、半導体層を電気的に取り囲むことができ、トランジスタのオン電流、移動度を高くすることができたと推測される。【０４８５】［トランジスタの信頼性］
続いて、上記で作製したトランジスタの信頼性を評価した。【０４８６】  信頼性評価として、ゲートバイアスストレス試験（ＧＢＴ試験）を行った。ＧＢＴ試験は、トランジスタが形成されている基板を６０℃に保持し、トランジスタのソースとドレインに０Ｖ、ゲートには２０Ｖまたは−２０Ｖの電圧を印加し、この状態を一時間保持した。ここで、試験環境を暗状態とし、ゲートに正の電圧を印加する試験をＰＢＴＳ（Ｐｏｓｉｔｉｖｅ  Ｂｉａｓ  Ｔｅｍｐｅｒａｔｕｒｅ  Ｓｔｒｅｓｓ）、負の電圧を印加する試験をＮＢＴＳ（Ｎｅｇａｔｉｖｅ  Ｂｉａｓ  Ｔｅｍｐｅｒａｔｕｒｅ  Ｓｔｒｅｓｓ）と表記する。また、試料に光を照射した状態におけるＰＢＴＳをＰＢＴＩＳ（Ｐｏｓｉｔｉｖｅ  Ｂｉａｓ  Ｔｅｍｐｅｒａｔｕｒｅ  Ｉｌｌｕｍｉｎａｔｉｏｎ  Ｓｔｒｅｓｓ）、ＮＢＴＳをＮＢＴＩＳ（Ｎｅｇａｔｉｖｅ  Ｂｉａｓ  Ｔｅｍｐｅｒａｔｕｒｅ  Ｉｌｌｕｍｉｎａｔｉｏｎ  Ｓｔｒｅｓｓ）と表記する。光の照射は、約１００００ｌｘの白色ＬＥＤ光を用いた。【０４８７】  ゲートバイアスストレス試験前後での、しきい値電圧の変動値（ΔＶｔｈ）を評価した。トランジスタ１００に相当するトランジスタの特性を図３１（Ａ）に、トランジスタ１００Ａに相当するトランジスタの特性を図３１（Ｂ）に示す。【０４８８】  図３１（Ａ）及び図３１（Ｂ）に示すように、作製したトランジスタのしきい値電圧の変動は極めて小さいことが確認できた。【０４８９】  以上のことから、本発明の一態様のトランジスタは、良好な電気特性と、高い信頼性を備えることが確認できた。
【符号の説明】
【０４９０】１００、１００Ａ、１００Ｂ、１００Ｃ、１００Ｄ、１００Ｅ、１００Ｆ、１００Ｇ：トランジスタ、１０２：基板、１０３：絶縁層、１０３ａ、１０３ｂ：領域、１０６：導電層、１０８、１０８ａ、１０８ｂ：半導体層、１０８ｆ：金属酸化物膜、１０８Ｎ：領域、１１０：絶縁層、１０ｆ：絶縁膜、１１２：導電層、１１２ｆ：導電膜、１１４：金属酸化物層、１１４ｆ：金属酸化物膜、１１５：レジストマスク、１１６、１１８：絶縁層、１２０ａ、１２０ｂ：導電層、１４１ａ、１４１ｂ、１４２：開口部、２０８、２０８ａ、２０８ｂ：半導体層、２０８Ｎ：領域、２１２：導電層、２１４：金属酸化物層、２１５：レジストマスク、２２０ａ、２２０ｂ：導電層、２４１ａ、２４１ｂ：開口部
【図１】
2019202430.tif 000003
【図２】
2019202430.tif 000004
【図３】
2019202430.tif 000005
【図４】
2019202430.tif 000006
【図５】
2019202430.tif 000007
【図６】
2019202430.tif 000008
【図７】
2019202430.tif 000009
【図８】
2019202430.tif 000010
【図９】
2019202430.tif 000011
【図１０】
2019202430.tif 000012
【図１１】
2019202430.tif 000013
【図１２】
2019202430.tif 000014
【図１３】
2019202430.tif 000015
【図１４】
2019202430.tif 000016
【図１５】
2019202430.tif 000017
【図１６】
2019202430.tif 000018
【図１７】
2019202430.tif 000019
【図１８】
2019202430.tif 000020
【図１９】
2019202430.tif 000021
【図２０】
2019202430.tif 000022
【図２１】
2019202430.tif 000023
【図２２】
2019202430.tif 000024
【図２３】
2019202430.tif 000025
【図２４】
2019202430.tif 000026
【図２５】
2019202430.tif 000027
【図２６】
2019202430.tif 000028
【図２７】
2019202430.tif 000029
【図２８】
2019202430.tif 000030
【図２９】
2019202430.tif 000031
【図３０】
2019202430.tif 000032
【図３１】
2019202430.tif 000033
【国際調査報告】
2019202430.tif 000034
2019202430.tif 000035
2019202430.tif 000036
2019202430.tif 000037